(57)【特許請求の範囲】
【請求項１】
ベース樹脂（Ａ）と、有機リン化合物（Ｂ）と、難燃助剤（Ｃ）とで構成された難燃性樹脂組成物であって、
前記ベース樹脂（Ａ）が、ポリエステル系樹脂、又は少なくともポリエステル系樹脂とスチレン系樹脂とで構成された樹脂であり、
前記有機リン化合物（Ｂ）が、
（Ｂ１）ジアリールホスホニル−ポリヒドロキシアレーン類、ジアルキルホスホニル−ポリヒドロキシアレーン類、１０−（ポリヒドロキシアリール）−１０Ｈ−９−オキサ−１０−ホスファフェナントレン−１０−オキシド類、及びシクロアルキレンホスホニル−ポリヒドロキシアレーン類から選択された少なくとも一種、
（Ｂ２）モノ又はビス［（９，１０−ジヒドロ−９−オキサ−１０−オキシド−１０−ホスファフェナントレン−１０−イル）Ｃ１−４アルキル］ベンゼン類、Ｎ−モノ又はＮ，Ｎ−ビス［（９，１０−ジヒドロ−９−オキサ−１０−オキシド−１０−ホスファフェナントレン−１０−イル）Ｃ１−４アルキル］アミノトリアジン類、モノ又はビス［（シクロアルキレンホスホニル）Ｃ１−４アルキル］ベンゼン類、及びＮ−モノ又はＮ，Ｎ−ビス［（シクロアルキレンホスホニル）Ｃ１−４アルキル］アミノトリアジン類から選択された少なくとも一種、又は
（Ｂ３）下記式（１）
【化１】
0004673626.tif 000039
（式中、Ａｒは芳香族炭化水素環又は窒素含有芳香族複素環を示し、Ｘ１は酸素原子又はイオウ原子を示し、Ｙ１及びＹ２は同一又は異なって、炭化水素基、アルコキシ基、アリールオキシ基、又はアラルキルオキシ基を示し、Ｚ１はアルキレン基又はアルキルアミンに対応する窒素含有二価基を示す。Ｙ１及びＹ２は互いに結合して隣接するリン原子とともに環を形成してもよい。Ｒ１はヒドロキシル基又はエステル形成可能な誘導体基を示し、ａは０又は１を示し、ｂは１〜６の整数を示し、ｃは２以上の整数を示す）
で表される化合物と、少なくとも芳香族ジカルボン酸を含むジカルボン酸成分とから得られるオリゴマー又はポリマーであり、
前記難燃助剤（Ｃ）が（Ｃ１）（ｃ１）無機リン化合物、（ｃ２）オルトリン酸エステル又はその縮合物、（ｃ３）リン酸エステルアミド、（ｃ４）ホスホニトリル化合物、（ｃ５）ホスホニル基又はホスフィニコ基を有する亜リン酸エステル又はその金属塩、及び（ｃ６）ホスホニル基又はホスフィニコ基を有する有機ホスフィン酸化合物又はその金属塩から選択されたリン含有化合物、（Ｃ２）ベース樹脂（Ａ）と異種の芳香族樹脂であって、ポリフェニレンスルフィド系樹脂、ポリフェニレンオキシド系樹脂、ポリカーボネート系樹脂、芳香族ナイロン、ポリアリレート系樹脂、芳香族エポキシ樹脂、並びにヒドロキシル基及び／又はアミノ基を有する芳香族環を主鎖又は側鎖に有する樹脂から選択された少なくとも一種の芳香族樹脂、（Ｃ３）窒素含有環状化合物又はその塩、（Ｃ４）無機金属系化合物、（Ｃ５）硫黄含有化合物、及び（Ｃ６）ケイ素含有化合物から選択された少なくとも一種であり、
ベース樹脂（Ａ）と芳香族樹脂（Ｃ２）との割合（重量比）が、前者／後者＝６０／４０〜１００／０である難燃性樹脂組成物。
【請求項２】
ポリエステル系樹脂が、１，４−シクロヘキサンジメチレンテレフタレート、Ｃ２−４アルキレンテレフタレート及びＣ２−４アルキレンナフタレートから選択された少なくとも１種の単位を有するホモ又はコポリエステルである請求項１記載の樹脂組成物。
【請求項３】
ポリエステル系樹脂が、エチレンテレフタレート、トリメチレンテレフタレート、及びブチレンテレフタレートから選択された少なくとも一種の単位をホモ又はコポリエステルである請求項１記載の樹脂組成物。
【請求項４】
難燃助剤（Ｃ）が窒素含有環状化合物又はその塩（Ｃ３）を含み、かつ窒素含有環状化合物又はその塩（Ｃ３）が、非リン系のアミノ基を有する窒素含有環状化合物又はその塩、環状尿素化合物、テトラゾール化合物及び（ポリ）リン酸アミドから選択された少なくとも一種である請求項１記載の樹脂組成物。
【請求項５】
難燃助剤（Ｃ）が無機金属系化合物（Ｃ４）を含み、かつ無機金属系化合物（Ｃ４）が、金属水酸化物、硼酸金属塩、リン酸水素金属塩、錫酸金属塩から選択された少なくとも一種である請求項１記載の樹脂組成物。
【請求項６】
難燃助剤（Ｃ）が硫黄含有化合物（Ｃ５）を含み、かつ硫黄含有化合物（Ｃ５）が、有機スルホン酸金属塩から選択された少なくとも一種である請求項１記載の樹脂組成物。
【請求項７】
難燃助剤（Ｃ）がケイ素含有化合物（Ｃ６）を含み、かつケイ素含有化合物（Ｃ６）が、直鎖又は分岐状オルガノシロキサン、及びゼオライトから選択された少なくとも一種である請求項１記載の樹脂組成物。
【請求項８】
ベース樹脂（Ａ）１００重量部に対して、有機リン化合物（Ｂ）及び難燃助剤（Ｃ）の総量が０．０１〜３００重量部であり、前記有機リン化合物（Ｂ）と前記難燃助剤（Ｃ）との割合が、前者／後者＝５／１００〜１０００／１００である請求項１記載の樹脂組成物。
【請求項９】
さらに、ヒンダードフェノール系酸化防止剤、リン系安定剤、フッ素系樹脂、及び充填剤から選択された少なくとも一種を含む請求項１記載の樹脂組成物。
【請求項１０】
ベース樹脂（Ａ）と、有機リン化合物（Ｂ）と、難燃助剤（Ｃ）とを混合して請求項１記載の難燃性樹脂組成物を製造する方法。
【請求項１１】
請求項１記載の難燃性樹脂組成物で形成された成形体。
【請求項１２】
電気・電子部品、オフィスオートメーション機器部品、家電機器部品、自動車部品、又は機械機構部品である請求項１１記載の成形体。
【発明の詳細な説明】
【技術分野】
【０００１】
本発明は、ベース樹脂と、特定の有機リン化合物と、特定の難燃助剤（リン含有化合物、芳香族樹脂、窒素含有化合物、無機金属系化合物、硫黄含有化合物、ケイ素含有化合物）とで構成された難燃性樹脂組成物及びその製造方法並びにこの難燃性樹脂組成物で形成された成形体に関する。
【背景技術】
【０００２】
熱可塑性樹脂のうち、ポリブチレンテレフタレートなどのポリエステル系樹脂やポリアミド系樹脂等は、優れた機械的特性、電気的特性、耐候性、耐水性、耐薬品性や耐溶剤性を有するため、電気・電子部品、自動車部品など種々の用途に利用されている。一方、利用分野が拡大するにつれ、難燃特性の向上が検討されている。
【０００３】
従来より、ハロゲン化合物やアンチモン化合物を用いた難燃剤を添加することにより、熱可塑性樹脂を難燃化する方法が提案されている。例えば、特開昭６３−１５０３４９号公報（特許文献１）には、ポリアミド樹脂とナイロン６６からなる混合樹脂に、ガラス繊維、有機ハロゲン系難燃剤、三酸化アンチモン、及びアルカリ金属またはアルカリ土類金属の水酸化物を配合して難燃化された樹脂組成物が開示されている。しかし、ハロゲン系難燃剤においては、燃焼分解時にダイオキシン系化合物を発生する場合があり、環境問題上好ましくない。そこで、非ハロゲン系難燃剤として、窒素含有化合物やリン系化合物等を使用して、難燃化する方法が提案されている。
【０００４】
特開平５−７０６７１号公報（特許文献２）には、（Ａ）固有粘度が０．３〜１．５ｄｌ／ｇのポリアルキレンテレフタレート、（Ｂ）強化充填材、（Ｃ）メラミン・シアヌル酸付加物、及び（Ｄ）レゾルシノールビスアリールホスフェートで構成された難燃性樹脂組成物が開示されている。また、特開平１１−１５２４０２号公報（特許文献３）には、補強成分と、ポリ（ブチレンテレフタレート）、芳香族ホスフェートオリゴマー及びメラミンピロホスフェートを含む混合難燃剤を含有するポリマー成分とで構成された難燃化ポリエステル組成物が開示されている。さらに、特開２０００−１０３９７３号公報（特許文献４）には、熱可塑性樹脂と、ホスホニル基（＞Ｐ（＝Ｏ）Ｈ）を有するリン化合物と、フェノール樹脂とを含む難燃性樹脂組成物が開示されている。
【０００５】
しかし、非ハロゲン系難燃剤は、有害なハロゲンを含まないものの、ハロゲン系難燃剤と比較して、難燃効果が劣るため、多量の難燃剤を必要とする。リン酸エステル系やホスホニル基を有するリン化合物系難燃剤の添加は、ブリードアウトや樹脂の機械的特性の低下を引き起こす。そのため、難燃性とともに、機械的特性を向上させることができない。
【０００６】
このように、従来の方法では、樹脂の特性を低下させることなく、高い難燃性を付与することは困難である。また、上記の難燃剤においては、特定の樹脂に対して難燃化可能であるものの、幅広い熱可塑性樹脂に対しては、高い難燃性を付与できない。
【特許文献１】特開昭６３−１５０３４９号公報
【特許文献２】特開平５−７０６７１号公報
【特許文献３】特開平１１−１５２４０２号公報
【特許文献４】特開２０００−１０３９７３号公報
【発明の開示】
【発明が解決しようとする課題】
【０００７】
従って、本発明の目的は、少量の難燃剤であっても、高いレベルで難燃化された非ハロゲン系難燃性樹脂組成物及びその製造方法を提供することにある。
【０００８】
本発明の他の目的は、樹脂の特性を低下させることなく、難燃剤のモールドデポジット及びブリードアウト（又はブルーミング）を有効に抑制でき、高度に難燃化された難燃性樹脂組成物及びその製造方法を提供することにある。
【０００９】
本発明のさらに他の目的は、難燃性が改善された成形体を提供することにある。
【課題を解決するための手段】
【００１０】
本発明者らは、前記課題を達成するため鋭意検討の結果、ベース樹脂に、特定の有機リン化合物と難燃助剤とを組み合わせて添加することにより、高いレベルで難燃化できることを見いだし、本発明を完成した。
【００１１】
すなわち、本発明の難燃性樹脂組成物は、ベース樹脂（Ａ）と、有機リン化合物（Ｂ）と、難燃助剤（Ｃ）とで構成された難燃性樹脂組成物であって、前記有機リン化合物（Ｂ）は下記式（１ａ）
【００１２】
【化１】
0004673626.tif 000002
【００１３】
（式中、Ａｒは芳香族炭化水素環又は窒素含有芳香族複素環を示し、Ｘ1は酸素原子又はイオウ原子を示し、Ｙ1及びＹ2は同一又は異なって、炭化水素基、アルコキシ基、アリールオキシ基、又はアラルキルオキシ基を示し、Ｚ1はアルキレン基又はアルキルアミンに対応する窒素含有二価基を示す。Ｙ1及びＹ2は互いに結合して隣接するリン原子とともに環を形成してもよい。ａは０又は１を示し、ｂは１〜６の整数を示す）
で表されるユニットを有する化合物である。
【００１４】
前記ベース樹脂（Ａ）は、ポリエステル系樹脂、スチレン系樹脂、ポリアミド系樹脂、ポリカーボネート系樹脂、ポリフェニレンオキシド系樹脂、ビニル系樹脂、オレフィン系樹脂、アクリル系樹脂などであってもよい。前記ポリエステル系樹脂は、１，４−シクロヘキサンジメチレンテレフタレート、Ｃ2-4アルキレンテレフタレート（エチレンテレフタレート、トリメチレンテレフタレート、ブチレンテレフタレートなど）及びＣ2-4アルキレンナフタレートから選択された少なくとも１種の単位を有するホモ又はコポリエステルであってもよい。
【００１５】
前記有機リン化合物（Ｂ）は下記式（１）で表される化合物であってもよい。
【００１６】
【化２】
0004673626.tif 000003
【００１７】
（式中、Ｒ1は有機基を示し、ｃは０〜９の整数を示す。Ａｒ、Ｘ1、Ｙ1、Ｙ2、Ｚ1、ａ及びｂは前記に同じ）
前記式（１）において、Ｒ1は、炭化水素基、Ｎ−置換アミノ基、アミノ基含有炭化水素基、ヒドロキシル基、置換ヒドロキシル基などの有機基（特にヒドロキシル基又は置換ヒドロキシル基）、環Ａｒは、Ｃ6-20芳香族炭化水素環（Ｃ6-12芳香族炭化水素環など）又は環の構成原子として１〜４個の窒素原子を有する６〜２０員芳香族複素環、Ｙ1及びＹ2で表される炭化水素基は、アルキル基、シクロアルキル基、アリール基、又はアラルキル基、Ｙ1及びＹ2が隣接するリン原子とともに形成する環は、リン原子を環を構成するヘテロ原子として有する４〜２０員ヘテロ環などであってもよい。前記有機リン化合物（Ｂ）は、下記式（２）〜（４）で表される化合物のうち少なくとも一種で構成されていてもよい。
【００１８】
【化３】
0004673626.tif 000004
【００１９】
［式中、Ｘ2は酸素原子又はイオウ原子を示し、Ｙ3は、Ｐ及びＸ2を環の構成原子として含み、置換基を有していてもよい５〜１０員環を示し、Ｙ4及びＹ5は同一又は異なって、Ｐを環の構成原子として含み、置換基を有していてもよい４〜１０員環を示し、Ｚ2はアルキレン基を示し、Ｒ2は水素原子、アルキル基、下記式（２ａ）、（３ａ）、又は（４ａ）
【００２０】
【化４】
0004673626.tif 000005
【００２１】
（式中、Ｘ1、Ｘ2及びＹ1〜Ｙ5は前記に同じ）
で表される基を示し、ｄ及びｅは同一又は異なって、０又は１を示し、ｅが１である場合、ｄは１である。Ｒ1、Ａｒ、Ｘ1、Ｙ1、Ｙ2、及びａ〜ｃは前記に同じ］
前記式（３）及び（３ａ）において、環Ｙ3とＸ1とＸ2とで形成されるリン含有基は下記式で表される基であってもよく、式中の芳香環には有機置換基（例えば、アルキル基、シクロアルキル基、アリール基、アラルキル基、アシル基、シアノ基など）を有してもよい。
【００２２】
【化５】
0004673626.tif 000006
【００２３】
前記有機リン化合物（Ｂ）は、ジアリールホスホニル−ポリヒドロキシアレーン類、ジアルキルホスホニル−ポリヒドロキシアレーン類、１０−（ポリヒドロキシアリール）−１０Ｈ−９−オキサ−１０−ホスファフェナントレン−１０−オキシド類、及びシクロアルキレンホスホニル−ポリヒドロキシアレーン類などであってもよい。また、前記有機リン化合物（Ｂ）は、モノ又はビス［（９，１０−ジヒドロ−９−オキサ−１０−オキシド−１０−ホスファフェナントレン−１０−イル）Ｃ1-4アルキル］ベンゼン類、Ｎ−モノ又はＮ，Ｎ−ビス［（９，１０−ジヒドロ−９−オキサ−１０−オキシド−１０−ホスファフェナントレン−１０−イル）Ｃ1-4アルキル］アミノトリアジン類、モノ又はビス［（シクロアルキレンホスホニル）Ｃ1-4アルキル］ベンゼン類、及びＮ−モノ又はＮ，Ｎ−ビス［（シクロアルキレンホスホニル）Ｃ1-4アルキル］アミノトリアジン類などであってもよい。有機リン化合物（Ｂ）は、前記式（１）において、Ｒ1がヒドロキシル基又はエステル形成可能な誘導体基であり、ｃが２以上であるリン含有ポリヒドロキシ化合物と、少なくとも芳香族ジカルボン酸を含むジカルボン酸成分とから得られるオリゴマー又はポリマーであってもよい。
【００２４】
前記難燃助剤（Ｃ）は、（Ｃ１）（ｃ１）無機リン化合物、（ｃ２）オルトリン酸エステル又はその縮合物、（ｃ３）リン酸エステルアミド、（ｃ４）ホスホニトリル化合物、（ｃ５）ホスホニル基又はホスフィニコ基を有する亜リン酸エステル又はその金属塩、及び（ｃ６）ホスホニル基又はホスフィニコ基を有する有機ホスフィン酸化合物又はその金属塩から選択されたリン含有化合物、（Ｃ２）芳香族樹脂、（Ｃ３）非リン系の窒素含有環状化合物又はその塩、（Ｃ４）無機金属系化合物、（Ｃ５）硫黄含有化合物、（Ｃ６）ケイ素含有化合物などであってもよい。
【００２５】
前記難燃性樹脂組成物は、ベース樹脂（Ａ）と、下記式（２）〜（４）から選択された少なくとも一種の有機リン化合物（Ｂ）と、難燃助剤（Ｃ）とで構成された難燃性樹脂組成物であってもよい。
【００２６】
【化６】
0004673626.tif 000007
【００２７】
（式中、ｄは１である。Ｒ1、Ｒ2、Ａｒ、Ｘ1、Ｙ1、Ｙ2、Ｚ2、ｂ、ｃ及びｅは前記に同じ）
【００２８】
【化７】
0004673626.tif 000008
【００２９】
（式中、Ｒ1、Ｒ2、Ａｒ、Ｘ1、Ｘ2、Ｙ3、Ｚ2、及びｂ〜ｅは前記に同じ）
【００３０】
【化８】
0004673626.tif 000009
【００３１】
（式中、ｄは１である。Ｒ1、Ｒ2、Ａｒ、Ｘ1、Ｙ4、Ｙ5、Ｚ2、ｂ、ｃ及びｅは前記に同じ）
このような難燃性樹脂組成物において、有機リン化合物（Ｂ）は下記式（２ｃ）、（３ｂ）、（３ｃ）及び（４ｃ）から選択された少なくとも一種の化合物であってもよい。
【００３２】
【化９】
0004673626.tif 000010
【００３３】
（式中、Ｒ1、Ｒ2、Ａｒ、Ｙ1〜Ｙ5、Ｚ2、ｂ、ｃ及びｅは前記に同じ）
ベース樹脂（Ａ）１００重量部に対して、有機リン化合物（Ｂ）及び難燃助剤（Ｃ）の総量は０．０１〜３００重量部程度であってもよく、前記有機リン化合物（Ｂ）と前記難燃助剤（Ｃ）との割合は、前者／後者＝５／１００〜１０００／１００程度であってもよい。前記樹脂組成物は、さらに、ヒンダードフェノール系酸化防止剤、リン系安定剤、フッ素系樹脂、及び充填剤から選択された少なくとも一種を含んでもよい。
【００３４】
本発明には、ベース樹脂（Ａ）と、前記有機リン化合物（Ｂ）と、前記難燃助剤（Ｃ）とを混合して難燃性樹脂組成物を製造する方法、並びに前記難燃性樹脂組成物で形成された成形体も含まれる。
【発明の効果】
【００３５】
本発明では、ベース樹脂と、特定の有機リン化合物及び難燃助剤とを組み合わせるので、ハロゲン系難燃剤を使用することなく、少量であっても難燃化でき、高いレベルで難燃化できる。また、樹脂の特性が低下させることなく、難燃剤のモールドデポジット及びブリードアウト（又はブルーミング）を有効に抑制でき、高度に難燃化できる。さらに、このような樹脂組成物により、難燃性が改善された成形体を得ることができる。
【発明を実施するための最良の形態】
【００３６】
［ベース樹脂（Ａ）］
ベース樹脂としては、成形用として利用される種々の樹脂、例えば、ポリエステル系樹脂、スチレン系樹脂、ポリアミド系樹脂、ポリカーボネート系樹脂、ポリフェニレンオキシド系樹脂、ビニル系樹脂、オレフィン系樹脂、アクリル系樹脂などが挙げられる。
【００３７】
（１）ポリエステル系樹脂
ポリエステル系樹脂は、ジカルボン酸成分とジオール成分との重縮合、オキシカルボン酸又はラクトンの重縮合、またはこれらの成分の重縮合などにより得られるホモポリエステル又はコポリエステルである。好ましいポリエステル系樹脂は、通常、飽和ポリエステル系樹脂、特に芳香族飽和ポリエステル系樹脂が含まれる。
【００３８】
ジカルボン酸成分としては、例えば、脂肪族ジカルボン酸（例えば、コハク酸、グルタル酸、アジピン酸、ピメリン酸、スベリン酸、アゼライン酸、セバシン酸、ウンデカンジカルボン酸、ドデカンジカルボン酸、ヘキサデカンジカルボン酸、ダイマー酸などの炭素数４〜４０程度のジカルボン酸、好ましくは炭素数４〜１４程度のジカルボン酸）、脂環式ジカルボン酸（例えば、ヘキサヒドロフタル酸、ヘキサヒドロイソフタル酸、ヘキサヒドロテレフタル酸、ハイミック酸などの炭素数８〜１２程度のジカルボン酸）、芳香族ジカルボン酸（例えば、フタル酸、イソフタル酸、テレフタル酸、２，６−ナフタレンジカルボン酸などのナフタレンジカルボン酸、４，４′−ジフェニルジカルボン酸、ジフェニルエーテル−４，４′−ジカルボン酸、４，４′−ジフェニルメタンジカルボン酸、４，４′−ジフェニルケトンジカルボン酸などの炭素数８〜１６程度のジカルボン酸）、又はこれらの誘導体（例えば、低級アルキルエステル、アリールエステル、酸無水物などのエステル形成可能な誘導体）などが挙げられる。これらのジカルボン酸成分は、単独で又は二種以上組み合わせて使用してもよい。さらに、必要に応じて、トリメリット酸、ピロメリット酸などの多価カルボン酸などを併用してもよい。
【００３９】
好ましいジカルボン酸成分には、テレフタル酸、イソフタル酸、ナフタレンジカルボン酸などの芳香族ジカルボン酸が含まれる。
【００４０】
ジオール成分には、例えば、脂肪族アルキレングリコール（例えば、エチレングリコール、トリメチレングリコール、プロピレングリコール、１，４−ブタンジオール、１，３−ブタンジオール、ネオペンチルグリコール、ヘキサンジオール、オクタンジオール、デカンジオールなどの炭素数２〜１２程度の脂肪族グリコール、好ましくは炭素数２〜１０程度の脂肪族グリコール）、ポリオキシアルキレングリコール［アルキレン基の炭素数が２〜４程度であり、複数のオキシアルキレン単位を有するグリコール、例えば、ジエチレングリコール、ジプロピレングリコール、ジテトラメチレングリコール、トリエチレングリコール、トリプロピレングリコール、ポリテトラメチレングリコールなど］、脂環族ジオール（例えば、１，４−シクロヘキサンジオール、１，４−シクロヘキサンジメタノール、水素化ビスフェノールＡなど）などが挙げられる。また、ハイドロキノン、レゾルシノール、ビフェノール、３，３’，５，５’−テトラメチル−４，４’−ジヒドロキシビフェニル、２，２−ビス（４−ヒドロキシフェニル）プロパン、２，２−ビス−（４−（２−ヒドロキシエトキシ）フェニル）プロパン、キシリレングリコールなどの芳香族ジオールを併用してもよい。これらのジオール成分は単独で又は二種以上組み合わせて使用してもよい。さらに、必要に応じて、グリセリン、トリメチロールプロパン、トリメチロールエタン、ペンタエリスリトールなどのポリオールを併用してもよい。
【００４１】
好ましいジオール成分には、Ｃ2-6アルキレングリコール（エチレングリコール、トリメチレングリコール、プロピレングリコール、１，４−ブタンジオールなどの直鎖状アルキレングリコール）、繰返し数が２〜４程度のオキシアルキレン単位を有するポリオキシアルキレングリコール［ジエチレングリコール、ポリテトラメチレングリコールなどのポリ（オキシ−Ｃ2-4アルキレン）単位を含むグリコール］、１，４−シクロヘキサンジメタノールなどが含まれる。
【００４２】
オキシカルボン酸には、例えば、オキシ安息香酸、オキシナフトエ酸、ヒドロキシフェニル酢酸、グリコール酸、オキシカプロン酸などのオキシカルボン酸又はこれらの誘導体などが含まれる。
【００４３】
ラクトンには、プロピオラクトン、ブチロラクトン、バレロラクトン、カプロラクトン（例えば、ε−カプロラクトンなど）などのＣ3-12ラクトンなどが含まれる。
【００４４】
好ましいポリエステル系樹脂には、アルキレンテレフタレート、アルキレンナフタレートなどのアルキレンアリレートを主成分（例えば、５０〜１００重量％、好ましくは７５〜１００重量％程度）とするホモポリエステル又はコポリエステル［例えば、ポリアルキレンテレフタレート（例えば、ポリ１，４−シクロヘキサンジメチレンテレフタレート（ＰＣＴ）、ポリエチレンテレフタレート（ＰＥＴ）、ポリプロピレンテレフタレート（ＰＰＴ）、ポリトリメチレンテレフタレート（ＰＴＴ）、ポリブチレンテレフタレート（ＰＢＴ）などのポリＣ2-4アルキレンテレフタレート）、ポリアルキレンナフタレート（例えば、ポリエチレンナフタレート、ポリプロピレンナフタレート、ポリブチレンナフタレートなどのポリＣ2-4アルキレンナフタレート）などのホモポリエステル；アルキレンテレフタレート及び／又はアルキレンナフタレート単位を主成分（例えば、５０重量％以上）として含有するコポリエステル］が含まれる。特に好ましいポリエステル系樹脂には、ブチレンテレフタレート単位を主成分として含有するポリブチレンテレフタレート系樹脂（例えば、ポリブチレンテレフタレート、ポリブチレンテレフタレートコポリエステル）、トリメチレンテレフタレート単位を主成分とするポリトリメチレンテレフタレート系樹脂（例えば、ポリトリメチレンテレフタレート、ポリトリメチレンテレフタレートコポリエステル）やエチレンテレフタレート単位を主成分とするポリエチレンテレフタレート系樹脂（例えば、ポリエチレンテレフタレート、ポリエチレンテレフタレートコポリエステル）が含まれる。なお、これらのポリエステル系樹脂は単独で又は二種以上組み合わせて使用できる。
【００４５】
また、コポリエステルにおいて、共重合可能な単量体としては、Ｃ2-6アルキレングリコール（エチレングリコール、プロピレングリコール、１，４−ブタンジオールなどの直鎖状アルキレングリコールなど）、繰返し数が２〜４程度のオキシアルキレン単位を有するポリオキシアルキレングリコール（ジエチレングリコール、ポリテトラメチレングリコールなどのポリ（オキシ−Ｃ2-4アルキレン）単位を含むグリコールなど）、脂環族ジオール（１，４−シクロヘキサンジメタノールなど）、芳香族ジオール［２，２−ビス（４−（２−ヒドロキシエトキシ）フェニル）プロパンなど］、Ｃ6-12脂肪族ジカルボン酸（アジピン酸、ピメリン酸、スベリン酸、アゼライン酸、セバシン酸など）、芳香族ジカルボン酸（フタル酸、イソフタル酸、ジフェニルジカルボン酸など）、オキシカルボン酸（オキシ安息香酸、オキシナフトエ酸など）などが挙げられる。なお、ポリエステル系樹脂は、溶融成形性などを損なわない限り、直鎖状のみならず分岐鎖構造を有していてもよく、架橋されていてもよい。また、液晶ポリエステルであってもよい。
【００４６】
ポリエステル系樹脂は、慣用の方法、例えば、エステル交換、直接エステル化法などにより製造できる。
【００４７】
（２）スチレン系樹脂
スチレン系樹脂としては、例えば、スチレン系単量体（例えば、スチレン、ビニルトルエン、α−メチルスチレン、クロロスチレンなど）の単独又は共重合体；スチレン系単量体とビニル単量体（例えば、アクリロニトリルなどの不飽和ニトリル、（メタ）アクリル酸エステル、（メタ）アクリル酸、無水マレイン酸などのα，β−モノオレフィン性不飽和カルボン酸又は酸無水物あるいはそのエステルなど）との共重合体；スチレン系グラフト共重合体、スチレン系ブロック共重合体などが挙げられる。
【００４８】
好ましいスチレン系樹脂としては、ポリスチレン（ＧＰＰＳ）、スチレン−メタクリル酸メチル共重合体、スチレン−（メタ）アクリル酸共重合体、スチレン−無水マレイン酸共重合体、スチレン−アクリロニトリル共重合体（ＡＳ樹脂）、ゴム成分にスチレン系単量体が重合した耐衝撃性ポリスチレン（ＨＩＰＳ）、ポリスチレン系グラフト又はブロック共重合体などが含まれる。ポリスチレン系グラフト共重合体としては、ゴム成分に少なくともスチレン系単量体および共重合性単量体がグラフト重合した共重合体（例えば、ポリブタジエンにスチレン及びアクリロニトリルをグラフト重合したＡＢＳ樹脂、アクリルゴムにスチレン及びアクリロニトリルをグラフト重合したＡＡＳ樹脂、塩素化ポリエチレンにスチレン及びアクリロニトリルをグラフト重合したＡＣＳ樹脂、エチレン−酢酸ビニル共重合体にスチレン及びアクリロニトリルをグラフト重合した重合体、エチレン−プロピレンゴムにスチレン及びアクリロニトリルをグラフト重合した重合体、ポリブタジエンにスチレンとメタクリル酸メチルをグラフト重合したＭＢＳ樹脂、スチレン−ブタジエン共重合体ゴムにスチレン及びアクリロニトリルがグラフト重合した樹脂などが挙げられる。ブロック共重合体としては、ポリスチレンブロックとジエン又はオレフィンブロックとで構成された共重合体（例えば、スチレン−ブタジエン−スチレン（ＳＢＳ）ブロック共重合体、スチレン−イソプレンブロック共重合体、スチレン−イソプレン−スチレン（ＳＩＳ）ブロック共重合体、水素添加スチレン−ブタジエン−スチレン（ＳＥＢＳ）ブロック共重合体、水素添加スチレン−イソプレン−スチレン（ＳＥＰＳ）ブロック共重合体）などが挙げられる。これらのスチレン系樹脂は、単独で、又は２種以上組み合わせて使用できる。
【００４９】
（３）ポリアミド系樹脂
ポリアミドには、ジアミンとジカルボン酸とから誘導されるポリアミド；アミノカルボン酸、必要に応じてジアミン及び／又はジカルボン酸を併用して得られるポリアミド；ラクタム、必要に応じてジアミン及び／又はジカルボン酸との併用により誘導されたポリアミドが含まれる。ポリアミドには、少なくとも２種の異なったポリアミド形成成分により形成されるコポリアミドも含まれる。
【００５０】
ジアミンとしては、例えば、トリメチレンジアミン、テトラメチレンジアミン、ペンタメチレンジアミン、ヘキサメチレンジアミン、２，２，４−トリメチルヘキサメチレンジアミン、２，４，４−トリメチルヘキサメチレンジアミン、オクタメチレンジアミン、ノナメチレンジアミンなどの脂肪族ジアミン；ビス（４−アミノシクロヘキシル）メタン、ビス（４−アミノ−３−メチルシクロヘキシル）メタンなどの脂環族ジアミンが挙げられる。また、フェニレンジアミン、メタキシリレンジアミンなどの芳香族ジアミンを併用してもよい。これらのジアミンは１種で又は２種以上使用できる。
【００５１】
ジカルボン酸としては、例えば、グルタル酸、アジピン酸、ピメリン酸、スベリン酸、アゼライン酸、セバシン酸、オクタデカン二酸などのＣ4-20脂肪族ジカルボン酸；二量体化脂肪酸（ダイマー酸）；シクロヘキサン−１，４−ジカルボン酸やシクロヘキサン−１，３−ジカルボン酸などの脂環式ジカルボン酸；フタル酸、無水フタル酸、イソフタル酸やテレフタル酸、ナフタレンカルボン酸などの芳香族ジカルボン酸などが挙げられる。
【００５２】
アミノカルボン酸としては、例えば、アミノヘプタン酸、アミノノナン酸、アミノウンデカン酸などのＣ4-20アミノカルボン酸が例示される。アミノカルボン酸も一種で又は二種以上使用できる。
【００５３】
ラクタムとしては、例えば、ブチロラクタム、ピバロラクタム、カプロラクタム、カプリルラクタム、エナントラクタム、ウンデカノラクタム、ドデカラクタムなどのＣ4-20ラクタムが挙げられる。これらのラクタムも１種で又は２種以上組み合せて使用できる。
【００５４】
ポリアミド系樹脂としては、ナイロン４６、ナイロン６、ナイロン６６、ナイロン６１０、ナイロン６１２、ナイロン１１、ナイロン１２などの脂肪族ポリアミド、芳香族ジカルボン酸（例えば、テレフタル酸および／又はイソフタル酸）と脂肪族ジアミン（例えば、ヘキサメチレンジアミン、ノナメチレンジアミンなど）とから得られるポリアミド、芳香族および脂肪族ジカルボン酸（例えば、テレフタル酸とアジピン酸）と脂肪族ジアミン（例えば、ヘキサメチレンジアミン）とから得られるポリアミドなどが挙げられる。これらのポリアミドは単独で又は混合して使用できる。好ましいポリアミドには、非芳香族及び脂肪族ポリアミド（ナイロン６、ナイロン６６、ナイロン６１０、ナイロン６１２、ナイロン１１、ナイロン１２など）、半芳香族ポリアミド（ナイロンＭＸＤ６、ナイロン９Ｔなど）、半芳香族共重合ポリアミド（ナイロン６Ｔ／６、ナイロン６Ｔ／６６、ナイロン６Ｔ／１２、ナイロン６Ｉ／６、ナイロン６Ｉ／６６、ナイロン６Ｔ／６Ｉ、ナイロン６Ｔ／６Ｉ／６、ナイロン６Ｔ／６Ｉ／６６、ナイロン６Ｔ／Ｍ５Ｔなど）などが含まれる。ポリアミド系樹脂は、１種で又は２種以上組み合わせて使用できる。
【００５５】
（４）ポリカーボネート系樹脂
ポリカーボネート系樹脂には、ジヒドロキシ化合物と、ホスゲン又はジフェニルカーボネートなどの炭酸エステルとの反応により得られる重合体が含まれる。ジヒドロキシ化合物は、脂環族化合物などであってもよいが、好ましくはビスフェノール化合物である。
【００５６】
ビスフェノール化合物としては、ビス（４−ヒドロキシフェニル）メタン、１，１−ビス（４−ヒドロキシフェニル）プロパン、２，２−ビス（４−ヒドロキシフェニル）プロパン（ビスフェノールＡ）、２，２−ビス（４−ヒドロキシ−３−メチルフェニル）プロパン、２，２−ビス（４−ヒドロキシフェニル）ブタン、２，２−ビス（４−ヒドロキシフェニル）−３−メチルブタン、２，２−ビス（４−ヒドロキシフェニル）ヘキサン、２，２−ビス（４−ヒドロキシフェニル）−４−メチルペンタンなどのビス（ヒドロキシアリール）Ｃ1-6アルカン；１，１−ビス（４−ヒドロキシフェニル）シクロペンタン、１，１−ビス（４−ヒドロキシフェニル）シクロヘキサンなどのビス（ヒドロキシアリール）Ｃ4-10シクロアルカン；４，４′−ジヒドロキシジフェニルエーテル；４，４′−ジヒドロキシジフェニルスルホン；４，４′−ジヒドロキシジフェニルスルフィド；４，４′−ジヒドロキシジフェニルケトンなどが挙げられる。
【００５７】
好ましいポリカーボネート系樹脂には、ビスフェノールＡ型ポリカーボネートが含まれる。ポリカーボネート系樹脂は、１種で又は２種以上組み合わせて使用できる。
【００５８】
（５）ポリフェニレンオキシド系樹脂
ポリフェニレンオキシド系樹脂（ポリフェニレンエーテル系樹脂）には、単独重合体および共重合体が含まれる。単独重合体としては、ポリ（２，６−ジメチル−１，４−フェニレン）オキシド、ポリ（２，５−ジメチル−１，４−フェニレン）オキシド、ポリ（２，５−ジエチル−１，４−フェニレン）オキシド、ポリ（２−メチル−６−エチル−１，４−フェニレン）オキシド、ポリ（２，６−ジ−ｎ−プロピル−１，４−フェニレン）オキシド、ポリ（２−エチル−６−イソプロピル−１，４−フェニレン）オキシド、ポリ（２−メチル−６−メトキシ−１，４−フェニレン）オキシド、ポリ（２−メチル−６−ヒドロキシエチル−１，４−フェニレン）オキシド、ポリ（２，３，６−トリメチル−１，４−フェニレン）オキシド、ポリ（２，６−ジフェニル−１，４−フェニレン）オキシド、ポリ（２−メチル−６−フェニル−１，４−フェニレン）オキシド等のポリ（モノ、ジ又はトリＣ1-6アルキル−フェニレン）オキシド、ポリ（モノ又はジＣ6-20アリール−フェニレン）オキシド、ポリ（モノＣ1-6アルキル−モノＣ6-20アリール−フェニレン）オキシドなどが挙げられる。
【００５９】
ポリフェニレンオキシドの共重合体としては、前記単独重合体のモノマーユニットを２つ以上有する共重合体（例えば、２，６−ジメチル−１，４−フェニレンオキシド単位と、２，３，６−トリメチル−１，４−フェニレンオキシド単位とを有するランダム共重合体など）、ベンゼンホルムアルデヒド樹脂（フェノール樹脂などのベンゼン環含有化合物のホルムアルデヒド縮合物）やアルキルベンゼンホルムアルデヒド樹脂に、クレゾール、ｐ−ｔｅｒｔ−ブチルフェノールなどのアルキルフェノールを反応させて得られるアルキルフェノール変性ベンゼンホルムアルデヒド樹脂ブロックと、主体構造としてのポリフェニレンオキシドブロックとで構成された変性ポリフェニレンオキシド共重合体、ポリフェニレンオキシド又はその共重合体にスチレン系モノマー及び／又は不飽和酸無水物がグラフトしている変性グラフト共重合体などが挙げられる。ポリフェニレンオキシド系樹脂は１種で又は２種以上組み合わせて使用できる。
【００６０】
（６）ビニル系樹脂
ビニル系樹脂としては、ビニル系単量体（例えば、酢酸ビニル、プロピオン酸ビニル、クロトン酸ビニル、安息香酸ビニルなどのビニルエステル；塩素含有ビニル単量体（例えば、塩化ビニル、クロロプレン）；フッ素含有ビニル単量体（例えば、フルオロエチレンなど）；メチルビニルケトン、メチルイソプロペニルケトンなどのビニルケトン類；ビニルメチルエーテル、ビニルイソブチルエーテルなどのビニルエーテル類；Ｎ−ビニルカルバゾール、Ｎ−ビニルピロリドンなどのビニルアミン類など）の単独又は共重合体、あるいは他の共重合可能なモノマーとの共重合体などが含まれる。
【００６１】
前記ビニル系樹脂の誘導体（例えば、ポリビニルアルコール、ポリビニルホルマール、ポリビニルブチラールなどのポリビニルアセタール、エチレン−酢酸ビニル共重合体、エチレン−ビニルアルコール共重合体など）も使用できる。これらのビニル系樹脂は１種で又は２種以上組み合わせて使用できる。
【００６２】
（７）オレフィン系樹脂
オレフィン系樹脂としては、例えば、鎖状オレフィン（エチレン、プロピレンなどのα−Ｃ2-10オレフィンなど）、環状オレフィン、又はこれらの誘導体（アルキル置換体、カルボキシ置換体など）などの単独又は共重合体が挙げられる。前記環状オレフィンとしては、シクロアルケン（シクロプロペン、シクロブテン、シクロペンテン、シクロヘキセン、シクロオクテンなどのＣ3-10シクロアルケンなど）、シクロアルキン（シクロプロピン、シクロブチン、シクロペンチン、シクロヘキシン、シクロオクチンなどのＣ3-10シクロアルキンなど）、架橋環式シクロオレフィン（ノルボルネン、ジシクロペンタジエン、ジシクロヘプタジエン、テトラジシクロドデセン、ヘキサシクロヘプタデセンなど）などが挙げられる。
【００６３】
好ましいオレフィン系樹脂としては、α−Ｃ2-3オレフィン系樹脂［例えば、プロピレン−エチレン共重合体、エチレン−（メタ）アクリル酸共重合体、エチレン−（メタ）アクリル酸金属塩共重合体、エチレン−（メタ）アクリル酸エステル共重合体（エチレン−エチルアクリレート共重合体など）、プロピレン−（メタ）アクリル酸共重合体など］、環状オレフィン系樹脂（例えば、環状オレフィンの単独重合体、α−Ｃ2-10オレフィン−環状オレフィン共重合体など）などが挙げられる。
【００６４】
（８）アクリル系樹脂
アクリル系樹脂には、例えば、（メタ）アクリル系単量体（（メタ）アクリル酸又はそのエステルなど）の単独又は共重合体の他、（メタ）アクリル酸−スチレン共重合体、（メタ）アクリル酸メチル−スチレン共重合体などが含まれる。
【００６５】
（９）その他の樹脂
その他の樹脂としては、ポリアセタール樹脂、ポリフェニレンスルフィド樹脂、脂肪族ポリケトン系樹脂（ケトン樹脂）；ポリスルホン（例えば、熱可塑性ポリスルホン、ポリ（エーテルスルホン）、ポリ（４，４′−ビスフェノールエーテルスルホンなど）；ポリエーテルケトン；ポリ（エーテルエーテルケトン）；ポリエーテルイミド；熱可塑性ポリウレタン系樹脂（例えば、トリレンジイソシアネートなどのジイソシアネート化合物と、前記グリコール及び／又は前記ジアミンとの反応により得られる重合体、ポリテトラメチレングリコールなどのセグメントを有していてもよいポリウレタンエラストマーなど）；熱可塑性ポリイミド；ポリオキシベンジレン；熱可塑性エラストマーなどが例示できる。
【００６６】
これらの高分子化合物を、単独でまたは二種以上組合わせて使用してもよい。
【００６７】
好ましいベース樹脂としては、液晶ポリエステルであってもよいポリエステル系樹脂、スチレン系樹脂、ポリアミド系樹脂、ポリカーボネート系樹脂、ポリフェニレンオキシド系樹脂、ビニル系樹脂、オレフィン系樹脂などが挙げられ、さらに好ましくは、ポリエステル系樹脂、ポリアミド系樹脂、ポリカーボネート系樹脂、ポリフェニレンオキシド系樹脂、スチレン系樹脂が挙げられる。特にポリエステル系樹脂（ＰＢＴ系樹脂、ＰＴＴ系樹脂、ＰＥＴ系樹脂など）が好ましい。また、ポリエステル系樹脂（ＰＢＴ系樹脂、ＰＴＴ系樹脂、ＰＥＴ系樹脂など）、ポリアミド系樹脂、ポリカーボネート系樹脂及びポリフェニレンオキシド系樹脂から選択された少なくとも一種（特にポリエステル系樹脂）とスチレン系樹脂とを併用してもよい。
【００６８】
前記ベース樹脂の数平均分子量は、特に制限されず、樹脂の種類や用途に応じて適宜選択され、例えば、５×１０3〜２００×１０4、好ましくは１×１０4〜１５０×１０4、さらに好ましくは１×１０4〜１００×１０4程度の範囲から選択できる。また、ベース樹脂がポリエステル系樹脂の場合、数平均分子量は、例えば、５×１０3〜１００×１０4、好ましくは１×１０4〜７０×１０4、さらに好ましくは１．２×１０4〜３０×１０4程度であってもよい。
【００６９】
［有機リン化合物（Ｂ）］
有機リン化合物（Ｂ）は、下記式（１ａ）で表されるユニットを有する化合物である。
【００７０】
【化１０】
0004673626.tif 000011
【００７１】
（式中、Ａｒは芳香族炭化水素環又は窒素含有芳香族複素環を示し、Ｘ1は酸素原子又はイオウ原子を示し、Ｙ1及びＹ2は同一又は異なって、炭化水素基、アルコキシ基、アリールオキシ基、又はアラルキルオキシ基を示し、Ｚ1はアルキレン基又はアルキルアミンに対応する窒素含有二価基を示す。Ｙ1及びＹ2は互いに結合して隣接するリン原子とともに環を形成してもよい。ａは０又は１を示し、ｂは１〜６の整数を示す）
このような有機リン化合物には、下記式（１）で表される化合物が含まれる。
【００７２】
【化１１】
0004673626.tif 000012
【００７３】
（式中、Ｒ1は有機基を示し、ｃは０〜９の整数を示す。Ａｒ、Ｘ1、Ｙ1、Ｙ2、Ｚ1、ａ及びｂは前記に同じ）
前記式（１）において、Ｒ1で表される有機基としては、アルキル基［メチル、エチル、ｎ−プロピル、イソプロピル、ｎ−ブチル、ｓｅｃ−ブチル、ｔ−ブチルなどのＣ1-10アルキル基（Ｃ1-6アルキル基、特にＣ1-4アルキル基など）など］、シクロアルキル基（シクロペンチル、シクロヘキシル基などのＣ5-10シクロアルキル基、特にＣ5-8シクロアルキル基など）、アリール基［フェニル、ナフチル基などのＣ6-20アリール基（Ｃ6-14アリール基、特にＣ6-10アリール基など）など］、アラルキル基［ベンジル、フェネチル基などのＣ6-20アリール−Ｃ1-6アルキル基（Ｃ6-14アリール−Ｃ1-6アルキル基、特にＣ6-10アリール−Ｃ1-4アルキル基など）など］などの炭化水素基；Ｎ−置換アミノ基［例えば、アミノ基の窒素原子に炭化水素基（前記例示の炭化水素基など）が１又は２個置換したＮ−置換アミノ基（Ｎ−アルキルアミノ基、Ｎ−アリールアミノ基など）又はＮ，Ｎ−二置換アミノ基（Ｎ，Ｎ−ジアルキルアミノ基、Ｎ，Ｎ−ジアリールアミノ基など）など］；アミノ基含有炭化水素基［アミノ基を１又は複数（例えば、２〜４）個有する炭化水素基（前記例示の炭化水素基など）、例えば、アミノアルキル基（アミノＣ1-6アルキル基など）、アミノアリール基（モノ又はジアミノＣ6-10アリール基など）など］；ヒドロキシル基；置換ヒドロキシル基（ヒドロキシル基の水素原子が置換された誘導体基）などが挙げられる。
【００７４】
前記置換ヒドロキシル基としては、アルコキシ基［ヒドロキシル基のアルキルエーテル誘導体基、例えば、メトキシ、エトキシ、ｎ−プロポキシ、イソプロポキシ、ｎ−ブトキシ、ｓｅｃ−ブトキシ、ｔ−ブトキシなどのＣ1-10アルコキシ基（Ｃ1-6アルコキシ基、特にＣ1-4アルコキシ基など）など］、シクロアルキルオキシ基（すなわち、ヒドロキシル基のシクロアルキルエーテル誘導体基、例えば、シクロペンチルオキシ、シクロヘキシルオキシ基などのＣ5-10シクロアルキルオキシ基、特にＣ5-8シクロアルキルオキシ基など）、アリールオキシ基［すなわち、ヒドロキシル基のアリールエーテル誘導体基、例えば、フェノキシ、ナフチルオキシ基などのＣ6-20アリールオキシ基（Ｃ6-14アリールオキシ基、特にＣ6-10アリールオキシ基など）など］、アラルキルオキシ基［すなわち、ヒドロキシル基のアラルキルエーテル誘導体基、例えば、ベンジルオキシ、フェネチルオキシ基などのＣ6-20アリール−Ｃ1-6アルコキシ基（Ｃ6-14アリール−Ｃ1-6アルコキシ基、特にＣ6-10アリール−Ｃ1-4アルコキシ基など）など］などが挙げられる。また、ヒドロキシル基の水素原子が置換された誘導体基、例えば、エステル基［アルキルカルボニルオキシ基（すなわち、アルキルカルボン酸エステル誘導体基、例えば、メチルカルボニルオキシ、エチルカルボニルオキシ基などのＣ1-6アルキル−カルボニルオキシ基など）、アリールカルボニルオキシ基（すなわち、アリールカルボン酸エステル誘導体基、例えば、フェニルカルボニルオキシ基などのＣ6-10アリール−カルボニルオキシ基など）、アラルキルカルボニルオキシ基（ベンジルカルボニルオキシ基などのＣ6-10アリール−Ｃ1-4アルキル−カルボニルオキシ基など）、アルコキシカルボニルオキシ基（メトキシカルボニルオキシ、エトキシカルボニルオキシ基などのＣ1-4アルコキシ−カルボニルオキシ基など）、アリールオキシカルボニルオキシ基（フェノキシカルボニルオキシ基などのＣ6-10アリールオキシ−カルボニルオキシ基など）など］；アルキレンオキシド付加基［エチレンオキシド、プロピレンオキシドなどのアルキレンオキシド（例えば、Ｃ2-3アルキレンオキシド）付加基など］；イミノエステル基［アルキルイミノカルボニルオキシ基（メチルイミノカルボニルオキシ、エチルイミノカルボニルオキシ基などのＣ1-4アルキルイミノ−カルボニルオキシ基など）、アリールイミノカルボニルオキシ基（フェニルイミノカルボニルオキシ基などのＣ6-10アリールイミノ−カルボニルオキシ基など）など］；グリシジルエーテル基などが挙げられる。
【００７５】
好ましいＲ1は、ヒドロキシル基、置換ヒドロキシル基（アルコキシ基、アリールオキシ基、アラルキルオキシ基など）、特にヒドロキシル基である。また、これらのヒドロキシル基又は置換ヒドロキシル基とともに、アルキル基、アリール基、アラルキル基（特にＣ1-6アルキル基及びＣ6-10アリール基など）などの炭化水素基、アミノ基などを併有するのも好ましい。
【００７６】
前記式（１ａ）及び（１）において、Ａｒで表される芳香族炭化水素環としては、ベンゼン環、ナフタレン環、フェナントレン環、ポリアリール類［ビフェニル環；２，２−ビフェニルプロパンなどのビスＣ6-10アリール−Ｃ1-4アルカンに対応する芳香族環；ジフェニルスルホンなどのビスＣ6-10アリールスルホンなどのＣ6-20ビスアリール類（Ｃ6-14ビスアリール類など）］などのＣ6-20芳香族炭化水素環（Ｃ6-14芳香族炭化水素環）などが挙げられる。また、窒素含有芳香族複素環としては、ピリジン環、ピリダジン環、ピリミジン環、ピラジン環、トリアジン［１，２，３−トリアジン、１，２，４−トリアジン、１，２，５−トリアジン、１，３，５−トリアジン（特に１，３，５−トリアジン）などのトリアジン］などの単環式複素環；多環式複素環［キノリン、イソキノリン、フタラジン、ナフチリジン（１，８−ナフチリジン環など）、キノキサリン、キナゾリン、シノリン、プテリジン、フェナンスリジン、アクリジンなど］などの環の構成原子として１〜４個の窒素原子を有する６〜２０員（例えば、６〜１４員）芳香族複素環が挙げられる。好ましい芳香族環は、Ｃ6-12芳香族炭化水素環、環の構成原子として１〜３個の窒素原子を有する６〜１０員芳香族複素環などである。
【００７７】
環ＡｒにおけるＲ1の置換位置は、通常、芳香族環Ａｒを構成する炭素原子上である。Ａｒが単環式炭化水素環（ベンゼン環、単環式窒素含有環）である場合、置換位置は炭素原子上であれば、リン含有基（前記式（１）において基＞Ｐ（＝Ｘ1）−を含む基）に対して、２〜６位のいずれであってもよい。また、Ａｒが多環式炭化水素環（例えば、ビフェニルなどのポリアリール類；ナフタレン、フェナントレンなど）又は多環式複素環である場合、Ｒ1は、炭素原子上であれば、多環式炭化水素環を構成するいずれの環のいずれの位置の炭素原子に置換していてもよい。なお、Ａｒが縮合環（ナフタレン環、フェナントレン環など）である場合、Ｒ1のうちヒドロキシル基又は置換ヒドロキシル基は、リン含有基が置換している環に置換しているのが好ましく、他の置換基は他の環に置換しているのが好ましい。
【００７８】
環Ａｒに関連して、リン原子に直接又は間接的に結合する基−Ａｒ−Ｒ1が、下記式で表される２，５−ジヒドロキシフェニル、２，７−ジヒドロキシナフチル基（２−（１，４−ジヒドロキシナフチル）基）、２−ヒドロキシ−５−（４’−ヒドロキシフェニル）フェニル基、又はこれらの誘導体基（Ｒ1がヒドロキシル基の誘導体基、例えば、エステル基、エーテル基、アルキレンオキサイド付加基などである場合）であるのが好ましい。
【００７９】
【化１２】
0004673626.tif 000013
【００８０】
前記式（１ａ）及び（１）において、Ｘ1は好ましくは酸素原子である。
【００８１】
前記式（１ａ）及び（１）において、Ｙ1及びＹ2としては、前記Ｒ1の項で例示の炭化水素基（特に、アルキル基、シクロアルキル基、アリール基、アラルキル基など）、アルコキシ基、アリールオキシ基、及びアラルキルオキシ基が例示できる。難燃性の点からは、Ｙ1及びＹ2の双方が炭化水素基、又は少なくとも一方が芳香族性基（すなわち、アリール基、アラルキル基、アリールオキシ基、アラルキルオキシ基）であるのが好ましい。
【００８２】
Ｙ1及びＹ2は、前記Ｒ1の項で例示のアルキル基、アミノ基、Ｎ−置換アミノ基、アミノ基含有炭化水素基、ヒドロキシル基、アルコキシ基などの置換基を１〜３個（例えば、１又は２個）程度有していてもよい。
【００８３】
Ｙ1及びＹ2がリン原子と共に形成する環としては、リン原子を環を構成するヘテロ原子として有する４〜２０員ヘテロ環、好ましくは５〜１６員ヘテロ環などが挙げられ、非芳香族性環及び芳香族性環のいずれであってもよい。また、前記環は、ビシクロ環であってもよい。
【００８４】
前記ヘテロ環は、前記Ｒ1の項で例示の置換基、例えば、炭化水素基［前記例示のアルキル基、シクロアルキル基、アリール基、アラルキル基などの他、アルケニル基（ビニル基、アリル基などのＣ2-10アルケニル基、特にＣ2-6アルケニル基など）、シクロアルケニル基（シクロヘキセニル基などのＣ5-8シクロアルケニル基など）なども含む］、アミノ基、Ｎ−置換アミノ基、アミノ基含有炭化水素基、ヒドロキシル基、置換ヒドロキシル基などを有していてもよい。好ましい置換基は、アルキル基、ヒドロキシル基、アルコキシ基などである。置換基の個数は、特に制限されず、ヘテロ環の員数に応じて、例えば、１〜９個、好ましくは１〜６個、さらに好ましくは１〜４個（例えば、１又は２個）程度である。
【００８５】
前記式（１ａ）及び（１）において、ｂは１〜６の整数、好ましくは１〜５の整数、さらに好ましくは１〜４の整数である。
【００８６】
前記式（１）において、ｃは０〜９の整数、好ましくは１〜６の整数、さらに好ましくは１〜４の整数である。
【００８７】
前記式（１）の有機リン化合物（Ｂ）には、例えば、下記式（２）〜（４）で表される化合物が含まれる。
【００８８】
【化１３】
0004673626.tif 000014
【００８９】
［式中、Ｘ2は酸素原子又はイオウ原子を示し、Ｙ3は、Ｐ及びＸ2を環の構成原子として含み、置換基を有していてもよい５〜１０員環を示し、Ｙ4及びＹ5は同一又は異なって、Ｐを環の構成原子として含み、置換基を有していてもよい４〜１０員環を示し、Ｚ2はアルキレン基を示し、Ｒ2は水素原子、アルキル基又は下記式（２ａ）〜（４ａ）
【００９０】
【化１４】
0004673626.tif 000015
【００９１】
（式中、Ｘ1、Ｘ2及びＹ1〜Ｙ5は前記に同じ）
で表される基を示し、ｄ及びｅは同一又は異なって、０又は１を示し、ｅが１である場合、ｄは１である。Ｒ1、Ａｒ、Ｘ1、Ｙ1、Ｙ2、及びａ〜ｃは前記に同じ］
前記式（２）〜（４）において、Ｘ2は、好ましくは酸素原子である。
【００９２】
前記式（２）〜（４）において、二価基−Ｚ2−Ｎ（Ｒ2）−は、前記式（１）における二価基Ｚ1に対応し、Ｚ2で表されるアルキレン基としては、メチレン、エチレン、プロピレン、トリメチレン、テトラメチレン基などのアルキレン基（Ｃ1-6アルキレン基など）などが挙げられる。好ましいアルキレン基は、Ｃ1-4アルキレン基（特にＣ1-2アルキレン基）である。
【００９３】
前記式（２）〜（４）において、Ｒ2で表わされるアルキル基としては、メチル、エチル基などのＣ1-6アルキル基（例えば、Ｃ1-4アルキル基など）などが挙げられる。Ｒ2は、好ましくは水素原子、Ｃ1-2アルキル基又は前記式（２ａ）〜（４ａ）で表されるリン含有基である。
【００９４】
前記式（２）〜（４）において、ｂは好ましくは１〜４の整数、さらに好ましくは１〜３の整数、特に１又は２である。
【００９５】
前記式（２）〜（４）において、ｃは好ましくは０〜４の整数、さらに好ましくは０〜３（例えば、１〜３）の整数、特に１又は２である。
【００９６】
前記式（２）で表される有機リン化合物は、好ましくは下記式（２ｂ）又は（２ｃ）で表される。
【００９７】
【化１５】
0004673626.tif 000016
【００９８】
（式中、Ｒ1、Ｒ2、Ａｒ、Ｙ1、Ｙ2、Ｚ2、ｂ、ｃ及びｅは前記に同じ）
式（２ｂ）において、ｃは好ましくは１〜３の整数、さらに好ましくは１又は２、特に２である。
【００９９】
式（２ｃ）において、ｂは好ましくは１〜４の整数、さらに好ましくは１〜３の整数である。また、ｃが０である場合、ｂは１〜４の整数（例えば、１又は２）であってもよい。式（２ｃ）において、ｃは好ましくは０〜３の整数である。
【０１００】
前記式（２ｂ）で表わされる有機リン化合物としては、ジアルキルホスフィンオキシド類［ジメチルホスホニル−１，４−ハイドロキノン、ジエチルホスホニル−１，４−ハイドロキノン、ジプロピルホスホニル−１，４−ハイドロキノン、ジブチルホスホニル−１，４−ハイドロキノン、ジオクチルホスホニル−１，４−ハイドロキノン、メチルエチルホスホニル−１，４−ハイドロキノン、エチルブチルホスホニル−１，４−ハイドロキノン、及びこれらのジアルキルホスホニル−ハイドロキノンに対応するジアルキルホスホニル−ナフタレンジオール（ジアルキルホスホニル−１，４−ナフタレンジオールなど）及びジアルキルホスホニル−ジヒドロキシビフェニル（ジアルキルホスホニル−４，４’−ジヒドロキシビフェニルなど）などのジＣ1-10アルキル−Ｃ6-20アレーンポリオールなど］、ジシクロアルキルホスフィンオキシド類［ジシクロペンチルホスホニル−１，４−ハイドロキノン、ジシクロヘキシルホスホニル−１，４−ハイドロキノン及びこれらのジシクロアルキルホスホニル−ハイドロキノンに対応するジシクロアルキルホスホニル−ナフタレンジオール（ジシクロアルキルホスホニル−１，４−ナフタレンジオールなど）及びジシクロアルキルホスホニル−ジヒドロキシビフェニル（ジシクロアルキルホスホニル−４，４’−ジヒドロキシビフェニルなど）などのジＣ5-10シクロアルキル−Ｃ6-20アレーンポリオールなど］、アリールホスフィンオキシド類［ジアリールホスホニル−ハイドロキノン類（ジフェニルホスホニル−１，４−ハイドロキノン、ジトリルホスホニル−１，４−ハイドロキノン、ジキシリルホスホニル−１，４−ハイドロキノン、ジ（トリメチルフェニル）ホスホニル−１，４−ハイドロキノン、ジナフチルホスホニル−１，４−ハイドロキノンなど）、アルキルアリールホスホニル−ハイドロキノン類（メチルフェニルホスホニル−１，４−ハイドロキノン、エチルフェニルホスホニル−１，４−ハイドロキノン、ブチルフェニルホスホニル−１，４−ハイドロキノンなど）、アリールアリールオキシホスホニル−ハイドロキノン類（フェニルフェノキシホスホニル−１，４−ハイドロキノン、フェニルトリルオキシホスホニル−１，４−ハイドロキノン、フェニルキシリルオキシホスホニル−１，４−ハイドロキノンなど）、これらのアリールホスホニル−ハイドロキノン類に対応するアリールホスホニル−ナフタレンジオール類（アリールホスホニル−１，４−ナフタレンジオールなど）及びアリールホスホニル−ジヒドロキシビフェニル類（アリールホスホニル−４，４’−ジヒドロキシビフェニルなど）などのモノ又はジＣ6-20アリールホスホニル−Ｃ6-20アレーンポリオールなど］、アラルキルホスフィンオキシド類［アラルキルホスホニル−ハイドロキノン類（ベンジルフェニルホスホニル−１，４−ハイドロキノン、ジベンジルホスホニル−１，４−ハイドロキノンなど）、アラルキルホスホニル−ハイドロキノン類に対応するアラルキルホスホニル−ナフタレンジオール（アラルキルホスホニル−１，４−ナフタレンジオールなど）及びアラルキルホスホニル−ジヒドロキシビフェニル（アラルキルホスホニル−４，４’−ジヒドロキシビフェニルなど）などのモノ又はジ（Ｃ6-20アリール−Ｃ1-6アルキル）ホスホニル−Ｃ6-20アレーンポリオールなど］などが例示できる。
【０１０１】
前記式（２ｂ）で表される有機リン化合物のうち、特に、ジアリールホスホニル−ポリヒドロキシアレーン類（ジフェニルホスホニル−１，４−ハイドロキノン、ジフェニルホスホニル−１，４−ナフタレンジオールなど）、ジアルキルホスホニル−ポリヒドロキシアレーン類（ジエチルホスホニル−１，４−ハイドロキノン、ジエチルホスホニル−１，４−ナフタレンジオールなど）などが好ましい。
【０１０２】
前記式（２ｃ）で表される化合物において、ｅ＝０である有機リン化合物の例としては、Ａｒがベンゼンである場合を例に挙げて説明すると、例えば、１，３−又は１，４−ビス［（ジエチルホスホニル）メチル］ベンゼンなどのモノ又はビス［（ジＣ1-10アルキルホスホニル）Ｃ1-4アルキル］ベンゼン類；１，３−又は１，４−ビス［（ジフェニルホスホニル）メチル］ベンゼンなどのモノ又はビス［（ジＣ6-20アリールホスホニル）Ｃ1-4アルキル］ベンゼン類などが挙げられる。これらの化合物のうち、特にＺ2がメチレンであるベンジル誘導体又はキシリレン誘導体が好ましい。
【０１０３】
前記式（２ｃ）において、ｅ＝０である化合物のうち、Ａｒが窒素原子を環の構成原子として有する芳香族複素環である化合物としては、前記Ａｒがベンゼン環である化合物に対応する芳香族複素環類、例えば、（ジＣ1-10アルキルホスホニル）Ｃ1-4アルキル芳香族複素環類；（ジＣ6-20アリールホスホニル）Ｃ1-4アルキル芳香族複素環類などが挙げられる。
【０１０４】
前記式（２ｃ）において、ｅ＝１である化合物のうち、Ａｒがベンゼンである化合物としては、Ｎ−モノ又はＮ，Ｎ−ビス［（ジＣ1-10アルキルホスホニル）Ｃ1-4アルキル］アミノベンゼン類、Ｎ−モノ又はＮ，Ｎ−ビス［（ジＣ6-20アリールホスホニル）Ｃ1-4アルキル］アミノベンゼン類などが挙げられる。
【０１０５】
前記式（２ｃ）において、ｅ＝１である化合物のうち、Ａｒが窒素原子を環の構成原子として有する芳香族複素環である化合物としては、Ａｒがトリアジンである場合を例に挙げて説明すると、例えば、Ｎ−モノ又はＮ，Ｎ−ビス［（ジＣ1-10アルキルホスホニル）Ｃ1-4アルキル］アミノトリアジン類、Ｎ−モノ又はＮ，Ｎ−ビス［（ジＣ6-20アリールホスホニル）Ｃ1-4アルキル］アミノトリアジン類などが挙げられる。
【０１０６】
前記式（３）で表される有機リン化合物は、好ましくは下記式（３ｂ）又は（３ｃ）で表される。
【０１０７】
【化１６】
0004673626.tif 000017
【０１０８】
（式中、Ｒ1、Ｒ2、Ａｒ、Ｙ3、Ｚ2、ｂ、ｃ及びｅは前記に同じ）
前記式（３ｂ）において、ｃは好ましくは１〜３、さらに好ましくは１又は２、特に２である。
【０１０９】
前記式（３ｃ）において、ｂは好ましくは１〜４の整数、さらに好ましくは１〜３の整数である。また、ｃが０である場合、ｂは１〜４の整数（例えば、１又は２）であってもよい。式（３ｃ）において、ｃは好ましくは０〜３、さらに好ましくは０〜２、特に０又は１である。
【０１１０】
前記式（３）、及び（３ａ）〜（３ｃ）において、Ｙ3で表されるＰ及びＸ2を環の構成原子として含む環は、前記式（１）におけるＹ1、Ｙ2及びリン原子で形成されるヘテロ環に相当し、Ｐ及びＸ2をヘテロ原子として含む５〜１０員ヘテロ環、好ましくは５〜８員ヘテロ環、特に５又は６員ヘテロ環であり、非芳香族環であるのが好ましい。非芳香族性ヘテロ環Ｙ3は、１〜２個の炭素−炭素不飽和結合を有していてもよい。環Ｙ3は前記例示の置換基を有していてもよい。
【０１１１】
また、環Ｙ3には、置換基として芳香族環［前記Ｒ1の項で例示のアリール基に対応する芳香族環（ベンゼン、ナフタレン環などのＣ6-10芳香族環、特にベンゼン環）］が、１〜３個（特に、１又は２個）程度縮合（ｏｒｔｈｏ縮合及びｏｒｔｈｏ  ａｎｄ  ｐｅｒｉ縮合、特にｏｒｔｈｏ縮合）していてもよい。
【０１１２】
ヘテロ環Ｙ3に縮合する芳香族環には、１〜４個、好ましくは１〜３個（例えば、１又は２個）程度の置換基［ヒドロキシル基；前記Ｒ1の項で例示のアルキル基、シクロアルキル基、アリール基、アラルキル基、及びアルコキシ基；アシル基（アセチル基などのＣ1-4アルキル−カルボニル基など）；シアノ基などの有機基など］を有していてもよい。
【０１１３】
このような芳香族環が縮合した環Ｙ3とＸ1とで形成されるリン含有基としては、Ｘ1が酸素原子である下記式で表わされる１０Ｈ−９−オキサ−１０−ホスファフェナントレンオキシド基などが好ましい。
【０１１４】
【化１７】
0004673626.tif 000018
【０１１５】
この式において、各芳香環には１〜４個程度の有機置換基（特に、アルキル基、シクロアルキル基、アリール基、アラルキル基、アシル基、シアノ基などの前記例示の有機基など）を有してもよい。
【０１１６】
前記式（３ｂ）で表わされる有機リン化合物としては、Ｒ1としてヒドロキシル基を有する化合物を例に挙げて説明すると、１０−（モノ又はポリヒドロキシＣ6-20アリール）−１０Ｈ−９−オキサ−１０−ホスファフェナントレン−１０−オキシド類［１０−（２，５−ジヒドロキシフェニル）−１０Ｈ−９−オキサ−１０−ホスファフェナントレン−１０−オキシド、１０−（３，４−ジヒドロキシフェニル）−１０Ｈ−９−オキサ−１０−ホスファフェナントレン−１０−オキシド、１０−（２，４，５−トリヒドロキシフェニル）−１０Ｈ−９−オキサ−１０−ホスファフェナントレン−１０−オキシド、１０−（２，７−ジヒドロキシナフチル）−１０Ｈ−９−オキサ−１０−ホスファフェナントレン−１０−オキシド、１０−［２−ヒドロキシ−５−（４’−ヒドロキシフェニル）フェニル］−１０Ｈ−９−オキサ−１０−ホスファフェナントレン−１０−オキシド、２，５−ビス（９，１０−ジヒドロ−９−オキサ−１０−オキシド−１０−ホスファフェナントレン−１０−イル）−１，４−ハイドロキノン、２−ヒドロキシ−５−メチル−１，３−ビス［（９，１０−ジヒドロ−９−オキサ−１０−オキシド−１０−ホスファフェナントレン−１０−イル）メチル］ベンゼンなど］、１０−（モノ又はポリヒドロキシ−Ｃ1-6アルキル−Ｃ6-20アリール）−１０Ｈ−９−オキサ−１０−ホスファフェナントレン−１０−オキシド類［１０−（２，５−ジヒドロキシ−４−メチルフェニル）−１０Ｈ−９−オキサ−１０−ホスファフェナントレン−１０−オキシド、１０−（２，５−ジヒドロキシ−４−ｔ−ブチルフェニル）−１０Ｈ−９−オキサ−１０−ホスファフェナントレン−１０−オキシドなど］、１０−（モノ又はポリヒドロキシ−Ｃ6-20アリールＣ1-4アルキル）−１０Ｈ−９−オキサ−１０−ホスファフェナントレン−１０−オキシド類［１０−（３，５−ジ−ｔ−ブチル−４−ヒドロキシベンジル）−９，１０−ジヒドロ−９−オキサ−１０−ホスファフェナントレン−１０−オキシド、１０−（２，６−ジメチル−４−ｔ−ブチル−３−ヒドロキシベンジル）−９，１０−ジヒドロ−９−オキサ−１０−ホスファフェナントレン−１０−オキシドなど］などが例示できる。
【０１１７】
前記式（３ｂ）で表される有機リン化合物のうち、特に、１０−（２，５−ジヒドロキシフェニル）−１０Ｈ−９−オキサ−１０−ホスファフェナントレン−１０−オキシド、１０−（２，７−ジヒドロキシナフチル）−１０Ｈ−９−オキサ−１０−ホスファフェナントレン−１０−オキシド、１０−［２−ヒドロキシ−５−（４’−ヒドロキシフェニル）フェニル］−１０Ｈ−９−オキサ−１０−ホスファフェナントレン−１０−オキシド、２，５−ビス（９，１０−ジヒドロ−９−オキサ−１０−オキシド−１０−ホスファフェナントレン−１０−イル）−１，４−ハイドロキノン、２−ヒドロキシ−５−メチル−１，３−ビス［（９，１０−ジヒドロ−９−オキサ−１０−オキシド−１０−ホスファフェナントレン−１０−イル）メチル］ベンゼンなどの１０−（ポリヒドロキシアリール）−１０Ｈ−９−オキサ−１０−ホスファフェナントレン−１０−オキシド類が好ましい。
【０１１８】
前記式（３ｃ）で表される化合物において、ｅ＝０である有機リン化合物の例としては、Ａｒがベンゼンである場合を例に挙げて説明すると、例えば、［（９，１０−ジヒドロ−９−オキサ−１０−オキシド−１０−ホスファフェナントレン−１０−イル）メチル］ベンゼン、［（９，１０−ジヒドロ−９−オキサ−１０−オキシド−１０−ホスファフェナントレン−１０−イル）メチル］アニリン、１，３−又は１，４−ビス［（９，１０−ジヒドロ−９−オキサ−１０−オキシド−１０−ホスファフェナントレン−１０−イル）メチル］ベンゼンなどのモノ又はビス［（９，１０−ジヒドロ−９−オキサ−１０−オキシド−１０−ホスファフェナントレン−１０−イル）Ｃ1-4アルキル］ベンゼン類などが挙げられる。これらの化合物のうち、特にＺ2がメチレンであるベンジル誘導体又はキシリレン誘導体が好ましい。
【０１１９】
前記式（３ｃ）において、ｅ＝０である化合物のうち、Ａｒが窒素原子を環の構成原子として有する芳香族複素環である化合物としては、前記Ａｒがベンゼン環である化合物に対応する芳香族複素環類、例えば、２−［（９，１０−ジヒドロ−９−オキサ−１０−オキシド−１０−ホスファフェナントレン−１０−イル）メチル］ピリジンなどの［（９，１０−ジヒドロ−９−オキサ−１０−オキシド−１０−ホスファフェナントレン−１０−イル）Ｃ1-4アルキル］芳香族複素環類などが挙げられる。
【０１２０】
前記式（３ｃ）において、ｅ＝１である化合物のうち、Ａｒがベンゼンである化合物としては、Ｎ−モノ又はＮ，Ｎ−ビス［（９，１０−ジヒドロ−９−オキサ−１０−オキシド−１０−ホスファフェナントレン−１０−イル）メチル］アニリン、１，３−、又は１，４−［Ｎ−モノ又はＮ，Ｎ−ビス［モノ又はビス［（９，１０−ジヒドロ−９−オキサ−１０−オキシド−１０−ホスファフェナントレン−１０−イル）メチル］アミノ］ベンゼン、１−モノ又は１，３−ジアミノ−３，５−ビス又は５−モノ［Ｎ−モノ又はＮ，Ｎ−ビス［（９，１０−ジヒドロ−９−オキサ−１０−オキシド−１０−ホスファフェナントレン−１０−イル）メチル］アミノ］ベンゼンなどのＮ−モノ又はＮ，Ｎ−ビス［（９，１０−ジヒドロ−９−オキサ−１０−オキシド−１０−ホスファフェナントレン−１０−イル）Ｃ1-4アルキル］アミノベンゼン類などが挙げられる。
【０１２１】
前記式（３ｃ）において、ｅ＝１である化合物のうち、Ａｒが窒素原子を環の構成原子として有する芳香族複素環である化合物としては、Ａｒがトリアジンである場合を例に挙げて説明すると、例えば、２−モノ、２，４−ビス又は２，４，６−トリス［Ｎ−モノ又はＮ，Ｎ−ビス［（９，１０−ジヒドロ−９−オキサ−１０−オキシド−１０−ホスファフェナントレン−１０−イル）メチル］アミノ］−１，３，５−トリアジン、２−モノ又は２，４−ビス［Ｎ−モノ又はＮ，Ｎ−ビス［（９，１０−ジヒドロ−９−オキサ−１０−オキシド−１０−ホスファフェナントレン−１０−イル）メチル］アミノ］−６−フェニル−１，３，５−トリアジン、２−モノ又は２，４−ビス［Ｎ−モノ又はＮ，Ｎ−ビス［（９，１０−ジヒドロ−９−オキサ−１０−オキシド−１０−ホスファフェナントレン−１０−イル）メチル］アミノ］−６−メチル−１，３，５−トリアジンなどのＮ−モノ又はＮ，Ｎ−ビス［（９，１０−ジヒドロ−９−オキサ−１０−オキシド−１０−ホスファフェナントレン−１０−イル）Ｃ1-4アルキル］アミノトリアジン類などが挙げられる。
【０１２２】
前記式（３ｃ）で表される有機リン化合物のうち、特に、モノ又はビス［（９，１０−ジヒドロ−９−オキサ−１０−オキシド−１０−ホスファフェナントレン−１０−イル）Ｃ1-4アルキル］ベンゼン類、Ｎ−モノ又はＮ，Ｎ−ビス［（９，１０−ジヒドロ−９−オキサ−１０−オキシド−１０−ホスファフェナントレン−１０−イル）Ｃ1-4アルキル］アミノトリアジン類などが好ましい。
【０１２３】
前記式（４）で表される有機リン化合物は、好ましくは下記式（４ｂ）又は（４ｃ）で表される。
【０１２４】
【化１８】
0004673626.tif 000019
【０１２５】
（式中、Ｒ1、Ｒ2、Ａｒ、Ｙ4、Ｙ5、Ｚ2、ｂ、ｃ及びｅは前記に同じ）
前記式（４ｂ）において、ｃは好ましくは１〜３の整数、さらに好ましくは１又は２、特に２である。
【０１２６】
前記式（４ｃ）において、ｂは好ましくは１〜４の整数、さらに好ましくは１〜３の整数である。また、ｃが０である場合、ｂは１〜４の整数（例えば、１又は２）であってもよい。式（４ｃ）において、ｃは好ましくは０〜３の整数である。
【０１２７】
前記式（４）、（４ａ）、（４ｂ）及び（４ｃ）において、Ｙ4（又はＹ5）で表されるＰ原子を環の構成原子として含む環としては、Ｐ原子をヘテロ原子として含む４〜１０員ヘテロ環、好ましくは４〜８員ヘテロ環、さらに好ましくは５〜７員ヘテロ環が挙げられ、非芳香族性環が好ましい。特に環Ｙ4及びＹ5、並びにリン原子で、ビシクロ環を形成するのが好ましい。ヘテロ環Ｙ4及びＹ5は、前記例示の置換基を有していてもよい。
【０１２８】
前記式（４ｂ）で表わされる有機リン化合物としては、アルキレンホスホニル−ハイドロキノン類［プロピレンホスホニル−１，４−ハイドロキノン、ブチレンホスホニル−１，４−ハイドロキノン、ペンタメチレンホスホニル−１，４−ハイドロキノン、ヘキサメチレンホスホニル−１，４−ハイドロキノンなどのＣ2-8アルキレンホスホニル−ハイドロキノンなど］、これらのアルキレンホスホニル−ハイドロキノン類に対応するアルキレンホスホニル−ナフタレンジオール（アルキレンホスホニル−１，４−ナフタレンジオールなど）及びアルキレンホスホニル−ジヒドロキシビフェニル（アルキレンホスホニル−４，４’−ジヒドロキシビフェニルなど）などのＣ2-8アルキレンホスホニル−ポリヒドロキシＣ6-20アレーン；シクロアルキレンホスホニル−ハイドロキノン類［１，４−シクロペンチレンホスホニル−１，４−ハイドロキノン、１，４−シクロオクチレンホスホニル−１，４−ハイドロキノン、１，５−シクロオクチレンホスホニル−１，４−ハイドロキノン、１，４−、１，５−又は５，８−ジメチル−１，４−シクロオクチレンホスホニル−１，４−ハイドロキノン、１，４−、１，５−又は４，８−ジメチル−１，５−シクロオクチレンホスホニル−１，４−ハイドロキノンなどのＣ5-8シクロアルキレンホスホニル−ハイドロキノンなど］、シクロアルキレンホスホニル−ハイドロキノン類に対応するシクロアルキレンホスホニル−ナフタレンジオール類（シクロアルキレンホスホニル−１，４−ナフタレンジオールなど）及びシクロアルキレンホスホニル−ジヒドロキシビフェニル類（１，４−シクロオクチレンホスホニル−４，４’−ジヒドロキシビフェニル、１，５−シクロオクチレンホスホニル−４，４’−ジヒドロキシビフェニルなどのシクロアルキレンホスホニル−４，４’−ジヒドロキシビフェニルなど）などのＣ5-8シクロアルキレンホスホニル−ポリヒドロキシＣ6-20アレーンなどが例示できる。
【０１２９】
前記式（４ｂ）で表される有機リン化合物のうち、特に、シクロアルキレンホスホニル−ポリヒドロキシアレーン類（１，４−又は１，５−シクロオクチレンホスホニル−１，４−ハイドロキノン及び１，４−又は１，５−シクロオクチレンホスホニル−１，４−ナフタレンジオールなど）などが好ましい。
【０１３０】
前記式（４ｃ）で表される化合物において、ｅ＝０である有機リン化合物の例としては、Ａｒがベンゼンである場合を例に挙げて説明すると、例えば、（プロピレンホスホニルメチル）ベンゼン、１，３−又は１，４−ビス［（プロピレンホスホニル）メチル］ベンゼン、１，３−又は１，４−ビス［（ブチレンホスホニル）メチル］ベンゼン、１，３−又は１，４−ビス［（ペンタメチレンホスホニル）メチル］ベンゼン、１，３−又は１，４−ビス［（ヘキサメチレンホスホニル）メチル］ベンゼンなどのモノ又はビス［（Ｃ2-10アルキレンホスホニル）Ｃ1-4アルキル］ベンゼン類；１，３−又は１，４−ビス［（１’，４’−シクロペンチレンホスホニル）メチル］ベンゼン、［（１’，４’−シクロオクチレンホスホニル）メチル］ベンゼン、１，３−又は１，４−ビス［（１’，４’−シクロオクチレンホスホニル）メチル］ベンゼン、［（１’，５’−シクロオクチレンホスホニル）メチル］ベンゼン、１，３−又は１，４−ビス［（１’，５’−シクロオクチレンホスホニル）メチル］ベンゼン、モノ又はビス［（１’，４’−、１’，５’−又は５’，８’−ジメチル−１’，４’−シクロオクチレンホスホニル）メチル］ベンゼン、モノ又はビス［（１’，４’−、１’，５’−又は４’，８’−ジメチル−１’，５’−シクロオクチレンホスホニル）メチル］ベンゼンなどのモノ又はビス［（Ｃ5-10シクロアルキレンホスホニル）Ｃ1-4アルキル］ベンゼン類などが挙げられる。これらの化合物のうち、特にＺ2がメチレンであるベンジル誘導体又はキシリレン誘導体が好ましい。
【０１３１】
前記式（４ｃ）において、ｅ＝０である化合物のうち、Ａｒが窒素原子を環の構成原子として有する芳香族複素環である化合物としては、前記Ａｒがベンゼン環である化合物に対応する芳香族複素環類、例えば、（Ｃ2-10アルキレンホスホニル）Ｃ1-4アルキル芳香族複素環類；（Ｃ5-8シクロアルキレンホスホニル）Ｃ1-4アルキル芳香族複素環類などが挙げられる。
【０１３２】
前記式（４ｃ）において、ｅ＝１である化合物のうち、Ａｒがベンゼンである化合物としては、Ｎ−モノ又はＮ，Ｎ−ビス［（Ｃ2-10アルキレンホスホニル）Ｃ1-4アルキル］アミノベンゼン類、Ｎ−モノ又はＮ，Ｎ−ビス［（Ｃ5-8シクロアルキレンホスホニル）Ｃ1-4アルキル］アミノベンゼン類などが挙げられる。
【０１３３】
前記式（４ｃ）において、ｅ＝１である化合物のうち、Ａｒが窒素原子を環の構成原子として有する芳香族複素環である化合物としては、Ａｒがトリアジンである場合を例に挙げて説明すると、例えば、Ｎ−モノ又はＮ，Ｎ−ビス［（Ｃ2-10アルキレンホスホニル）Ｃ1-4アルキル］アミノトリアジン類、Ｎ−モノ又はＮ，Ｎ−ビス［（Ｃ5-8シクロアルキレンホスホニル）Ｃ1-4アルキル］アミノトリアジン類［例えば、２−モノ、２，４−ビス又は２，４，６−トリス［Ｎ−モノ又はＮ，Ｎ−ビス（１’，４’−又は１’，５’−シクロオクチレンホスホニルメチル）アミノ］−１，３，５−トリアジン、２−モノ又は２，４−ビス［Ｎ−モノ又はＮ，Ｎ−ビス（１’，４’−又は１’，５’−シクロオクチレンホスホニルメチル）アミノ］−６−フェニル−１，３，５−トリアジン、２−モノ、２，４−ビス又は２，４，６−トリス［Ｎ−モノ又はＮ，Ｎ−ビス（１’，４’−、１’，５’−、４’，８’−又は５’，８’−ジメチル−１’，４’−又は１’，５’−シクロオクチレンホスホニルメチル）アミノ］−１，３，５−トリアジン、２−モノ又は２，４−ビス［Ｎ−モノ又はＮ，Ｎ−ビス（１’，４’−、１’，５’−、４’，８’−又は５’，８’−ジメチル−１’，４’−又は１’，５’−シクロオクチレンホスホニルメチル）アミノ］−６−フェニル−１，３，５−トリアジンなど］などが挙げられる。
【０１３４】
前記式（４ｃ）で表される有機リン化合物のうち、特に、モノ又はビス［（シクロアルキレンホスホニル）Ｃ1-4アルキル］ベンゼン類、Ｎ−モノ又はＮ，Ｎ−ビス［（シクロアルキレンホスホニル）Ｃ1-4アルキル］アミノトリアジン類、特に、モノ又はビス［（ビシクロアルキレンホスホニル）Ｃ1-4アルキル］ベンゼン類、Ｎ−モノ又はＮ，Ｎ−ビス［（ビシクロアルキレンホスホニル）Ｃ1-4アルキル］アミノトリアジン類などが好ましい。
【０１３５】
これらの有機リン化合物（Ｂ）は一種で又は二種以上組み合わせて使用できる。
【０１３６】
前記有機リン化合物（Ｂ）は、慣用の方法、例えば、前記式（１）におけるＡｒ−（Ｒ1）c又はＸ3−（Ｚ1）a−Ａｒ−（Ｒ1）cに対応する化合物と、下記式で表される前駆体などとを、不活性溶媒中で加熱反応させることにより得られる。
【０１３７】
【化１９】
0004673626.tif 000020
【０１３８】
（式中、Ｘ3は、水素原子、ヒドロキシル基、又はハロゲン原子（塩素又は臭素原子など）を示す。Ｘ1、Ｙ1、Ｙ2、Ｚ1及びａは前記に同じ）
例えば、Ｒ1としてヒドロキシル基（又は置換ヒドロキシル基）を有する化合物については、前記式（１）におけるＡｒ−（ＯＨ）c（式中、Ａｒ及びｃは前記に同じ）に対応するキノン類［例えば、ベンゾキノン類（１，４−ベンゾキノン、１，２−ベンゾキノンなど）、ナフトキノン類（１，４−ナフトキノン、１，２−ナフトキノン、２，６−ナフトキノンなど）、４，４’−ジフェノキシキノン、２，２’−ジフェノキシキノン、３，１０−ペリレンキノンなど］と前駆体（例えば、９，１０−ジヒドロ−９−オキサ−１０−ホスファフェナントレン−１０−オキシド類、２級ホスフィンオキシド類、亜ホスフィン酸エステルなど）とを不活性溶媒中で加熱反応させることにより得られる。
【０１３９】
不活性溶媒としては、例えば、芳香族炭化水素類（ベンゼン、トルエン、キシレン、エチルベンゼン、クメン、プソイドクメン、シメン、メチルナフタレンなど）、ハロゲン化炭化水素類（クロロベンゼン、クロロナフタレンなど）、エーテル類（アニソールなどの芳香族エーテル；ジオキサンなどの環状エーテルなど）、セロソルブ類（メチルセルソルブ、エチルセルソルブなど）などが使用できる。
【０１４０】
Ｒ1としてヒドロキシル基又は置換ヒドロキシル基を有する有機リン化合物の調製には、例えば、特開昭６１−２３６７８７号公報、特開昭６３−１８５９９２号公報、特開昭６４−６６１９５号公報、特開平５−３３１１７９号公報、ＷＯ０２／００６６７号公報、特開昭２００１−３０２６８５号公報などを参照できる。また、商品名「ＨＣＡ−ＨＱ」（１０−（２，５−ジヒドロキシフェニル）−１０Ｈ−９−オキサ−１０−ホスファフェナントレンオキシド：三光（株）製）、商品名「ＣＰＨＯ−ＨＱ」（日本化学工業（株）製）などとして入手できる。前記式（３ｃ）で表される有機リン化合物のうち、ｅが０である化合物の調製については、例えば、特開平１１−１０６６１９号公報などを参照でき、ｅが１である化合物の調製には、例えば、特開昭５１−７８８７４号公報、特開昭５４−３０８１号公報、特開昭５４−１６５６６号公報などを参照できる。
【０１４１】
有機リン化合物（Ｂ）には、少なくとも前記式（１）〜（４）、（２ｂ）、（３ｂ）及び（４ｂ）の化合物のうち、Ｒ1がヒドロキシル基又は置換ヒドロキシル基（アルコキシ基などのエステル形成可能な誘導体基など）であり、ｃが１以上（特にｃが２以上）である化合物の縮合物（オリゴマー又はポリマーなど）、例えば、ポリエステル系（特に、ポリアリーレート系）、ポリカーボネート系、ポリウレタン系及びエポキシ系オリゴマー又はポリマーなども含まれる。
【０１４２】
このようなオリゴマー又はポリマー（以下、単にポリマーと称する場合がある）のうち、リン含有ポリエステル系ポリマーは、ｃが２以上である前記式（１）〜（４）、（２ｂ）、（３ｂ）及び（４ｂ）のリン含有ポリヒドロキシ化合物と、ジカルボン酸（特に、少なくとも芳香族ジカルボン酸を含むジカルボン酸成分）との縮合反応により得られる。また、リン含有ポリカーボネート系ポリマーは、前記リン含有ポリヒドロキシ化合物とホスゲンとの反応により得られ、リン含有ポリウレタン系ポリマーは、前記リン含有ポリヒドロキシ化合物とポリイソシアネート化合物との縮合反応により得られ、リン含有エポキシ系ポリマーは、前記リン含有ポリヒドロキシ化合物とエピクロルヒドリンとの縮合反応により得られる。リン含有ポリヒドロキシ化合物は一種で又は二種以上組み合わせて使用できる。
【０１４３】
前記ジカルボン酸としては、前記ポリエステル系樹脂の項で例示したジカルボン酸（脂肪族ジカルボン酸、脂環式ジカルボン酸、芳香族ジカルボン酸）が挙げられる。ジカルボン酸は一種で又は二種以上組み合わせて使用できる。特に少なくとも芳香族ジカルボン酸を含むジカルボン酸成分と前記リン含有ポリヒドロキシ化合物とから得られるリン含有ポリアリーレート系ポリマーが好ましい。前記芳香族ジカルボン酸としては、例えば、フタル酸、イソフタル酸、テレフタル酸、ナフタレンジカルボン酸（１，４−ナフタレンジカルボン酸、２，６−ナフタレンジカルボン酸など）、４，４′−ジフェニルジカルボン酸、ジフェニルエーテル−４，４′−ジカルボン酸、４，４′−ジフェニルメタンジカルボン酸、４，４′−ジフェニルケトンジカルボン酸などのＣ8-16芳香族ジカルボン酸などが挙げられる。これらのうち、フタル酸、イソフタル酸、テレフタル酸、ナフタレンジカルボン酸などのＣ8-12芳香族ジカルボン酸（特に、イソフタル酸、テレフタル酸）が好ましい。ジカルボン酸成分には、必要に応じて、前記ポリエステル系樹脂の項で例示した脂肪族ジカルボン酸及び脂環族ジカルボン酸や、トリメリット酸、ピロメリット酸などの多価カルボン酸などを併用してもよい。
【０１４４】
リン含有ポリアリーレート系ポリマーには、リン含有ポリアリレート系ポリマーの効果を損なわない範囲で、他の共重合成分［他のポリヒドロキシ化合物（ジオールなど）やオキシカルボン酸など］を併用してもよい。他のポリヒドロキシ化合物としては、例えば、アルキレングリコール（エチレングリコール、トリメチレングリコール、プロピレングリコール、１，４−ブタンジオールなどのＣ2-6アルキレングリコール）、繰返し数が２〜４程度のオキシアルキレン単位を有するポリオキシアルキレングリコール［ジエチレングリコール、ポリテトラメチレングリコールなどのポリ（オキシ−Ｃ2-4アルキレン）単位を含むグリコール］、１，４−シクロヘキサンジメタノールなどの脂環族ジオール、芳香族ジオール［ハイドロキノン、レゾルシノール、１，４−ナフタレンジオール、２，６−ナフタレンジオールなどのＣ6-10芳香族ジオール；ビフェノール；２，２−ビス（４−ヒドロキシフェニル）プロパン（ビスフェノールＡ）、ビスフェノールＦ、２，２−ビス−（４−（２−ヒドロキシエトキシ）フェニル）プロパン、キシリレングリコール、ビス（４−カルボキシフェニル）エーテルなどのビスフェノール類など］などが挙げられる。オキシカルボン酸には、例えば、オキシ安息香酸、オキシナフトエ酸、ヒドロキシフェニル酢酸、グリコール酸、オキシカプロン酸などのオキシカルボン酸又はこれらの誘導体などが含まれる。これらの共重合成分は一種で又は二種以上組み合わせて使用できる。
【０１４５】
好ましい有機リン高分子化合物としては、リン含有ポリアリーレート系ポリマー、特に、前記好ましい有機リン化合物（２ｂ）、（３ｂ）及び（４ｂ）［特に、１０−（ポリヒドロキシアリール）−１０Ｈ−９−オキサ−１０−ホスファフェナントレン−１０−オキシド類、ジアリールホスホニル−ポリヒドロキシアレーン類、及びシクロアルキレンホスホニル−ポリヒドロキシアレーン類］から選択された少なくとも一種のポリヒドロキシ（特に、ジヒドロキシ）モノマー成分と、テレフタル酸、イソフタル酸及びフタル酸（特に、テレフタル酸及びイソフタル酸）から選択された少なくとも一種の芳香族ジカルボン酸成分とを重合して得られるリン含有ポリアリーレート系ポリマーが挙げられる。
【０１４６】
リン含有ポリアリーレート系ポリマーの数平均分子量は、特に制限されず、例えば、１００〜５×１０4、好ましくは５００〜１×１０4、さらに好ましくは１×１０3〜１×１０4程度である。
【０１４７】
このようなリン含有ポリアリーレート系ポリマーは、慣用の芳香族ポリエステル製造方法、例えば、溶融重合法、固相重合法、界面重縮合法又は溶液重合法に従って製造できる。特に、リン含有芳香族ポリヒドロキシ化合物（リン含有芳香族ジヒドロキシ化合物など）のポリアセテート体（ジアセテート体）と、芳香族ジカルボン酸とを、重合触媒存在下で溶融重合するアセテート法が好ましく用いられる。リン含有ポリマーの（有機リン高分子化合物）の調製には、例えば、特開昭６１−７８８３２号公報、特開昭６１−２６１３２０号公報、特開昭６４−５１４３号公報などを参照できる。
【０１４８】
［難燃助剤（Ｃ）］
本発明では、難燃助剤（Ｃ）には、リン含有化合物（Ｃ１）［（ｃ１）無機リン化合物、（ｃ２）オルトリン酸エステル又はその縮合物、（ｃ３）リン酸エステルアミド、（ｃ４）ホスホニトリル化合物、（ｃ５）ホスホニル基又はホスフィニコ基を有する亜リン酸エステル又はその金属塩、及び（ｃ６）ホスホニル基又はホスフィニコ基を有する有機ホスフィン酸化合物又はその金属塩など］、芳香族樹脂（Ｃ２）、窒素含有化合物（Ｃ３）（非リン系の窒素含有環状化合物又はその塩など）、無機金属系化合物（Ｃ４）ケイ素含有化合物（Ｃ５）、硫黄含有化合物（Ｃ６）などが含まれる。これらの難燃助剤は、単独で又は二種以上組み合わせて使用できる。
【０１４９】
（Ｃ１）リン含有化合物
リン含有化合物（Ｃ１）には、前記有機リン化合物（Ｂ）を除くリン化合物、例えば、（ｃ１）無機リン化合物、モノマー型有機リン化合物［（ｃ２）オルトリン酸エステル又はその縮合物、（ｃ３）リン酸エステルアミド、（ｃ４）ホスホニトリル化合物、（ｃ５）ホスホニル基（＞Ｐ（＝Ｏ）Ｈ）又はホスフィニコ基（＞Ｐ（＝Ｏ）ＯＨ）を有する亜リン酸エステル又はその金属塩、（ｃ６）ホスホニル基又はホスフィニコ基を有する有機ホスフィン酸化合物又はその金属塩、（ｃ７）ホスフィンオキシド（トリフェニルホスフィンオキシド、トリクレジルホスフィンオキシドなど）など］、前記モノマー型有機リン化合物の縮合物であるポリマー型有機リン化合物などが含まれる。これらのリン含有化合物は、一種で又は二種以上組み合わせて使用できる。
【０１５０】
（ｃ１）無機リン化合物
無機リン化合物には、例えば、赤リン、（ポリ）リン酸塩［オルトリン酸、亜リン酸、次亜リン酸、ポリリン酸（メタリン酸、ピロリン酸、三リン酸、四リン酸等）、ポリ亜リン酸（メタ亜リン酸、ピロ亜リン酸等）などの非縮合又は縮合リン酸類のアンモニウム塩又は金属塩（Ｃａ、Ｍｇ、Ｚｎ、Ｂａ、Ａｌ塩など）など］、リン酸ホウ素などが含まれる。
【０１５１】
赤リンは、難燃効果が高く、少量であっても樹脂に難燃性を付与できる。また、少量で効果が得られるため、樹脂の特性（例えば、機械的特性や電気的特性）を損なうことなく難燃化できる。赤リンとしては、通常、安定化処理を施した赤リン（安定化赤リン）が好ましく用いられる。特に、赤リンの粉砕を行わず、赤リン表面に水や酸素との反応性が高い破砕面を形成させずに微粒子化する方法で得られた赤リン、さらには、赤リンの表面が、樹脂（例えば、熱硬化性樹脂、熱可塑性樹脂）、金属、金属化合物（例えば、金属水酸化物、金属酸化物等）等により単独で又は２種以上組み合わせて被覆された赤リンなどが使用できる。
【０１５２】
赤リンの表面を被覆する熱硬化性樹脂としては、例えば、フェノール樹脂、メラミン系樹脂、尿素系樹脂、アルキッド樹脂、不飽和ポリエステル樹脂、エポキシ樹脂、シリコーン系樹脂等が挙げられ、熱可塑性樹脂としては、例えば、ポリエステル系樹脂、ポリアミド系樹脂、アクリル系樹脂、オレフィン系樹脂等が挙げられる。金属水酸化物としては、例えば、水酸化アルミニウム、水酸化マグネシウム、水酸化カルシウム、水酸化亜鉛、水酸化チタン等が挙げられ、金属酸化物としては、例えば、酸化アルミニウム、酸化マグネシウム、酸化亜鉛、酸化チタン、酸化ジルコニウム、酸化銅、酸化鉄、酸化モリブデン、酸化タングステン、酸化マンガン、酸化スズ等が挙げられる。
【０１５３】
さらに、赤リンの表面を金属で被覆し安定化する方法としては、例えば、無電解メッキ法により、金属（鉄、ニッケル、銅、アルミニウム、亜鉛、マンガン、スズ、チタン、ジルコニウムなど）又はこれらの合金で被覆する方法が挙げられる。その他の赤リン表面の被覆方法としては、金属塩（アルミニウム、マグネシウム、亜鉛、チタン、銅、銀、鉄、ニッケルなどの塩）の溶液で赤リンを処理し、赤リンの表面に金属リン化合物を形成させて安定化する方法なども含まれる。
【０１５４】
特に、赤リン表面に破砕面を形成させないで赤リンを微粒子化する方法を用い、金属成分（金属水酸化物や金属酸化物）の被膜と樹脂の皮膜とを組み合わせて複数層で被覆処理、特に金属成分の被膜で被覆した上に樹脂被覆で多重に被覆処理してもよい。これらの安定化赤リンは、耐熱安定性、耐加水分解性に優れており、水分の存在下や高温下での分解反応によりホスフィンの生成が著しく少なく、本発明の樹脂組成物を製造する際、および成形品を製造する際の安全上の観点から好ましい。
【０１５５】
赤リンとしては、通常、安定化赤リンを粉粒状で使用できる。安定化赤リンの粒子径としては、例えば、０．０１〜１００μｍ、好ましくは０．１〜７０μｍ、さらに好ましくは０．１〜５０μｍ程度である。
【０１５６】
（ｃ２）オルトリン酸エステル
オルトリン酸エステルとしては、脂肪族オルトリン酸エステル［リン酸トリメチル、リン酸トリエチル、リン酸トリプロピル、リン酸トリイソプロピル、リン酸トリブチル、リン酸トリイソブチル、リン酸ペンタエリスリトール（例えば、Ｇｒｅａｔ  Ｌａｋｅｓ  Ｃｈｅｍｉｃａｌ社のＮＨ−１１９７、特開２００１−１０６８８９号公報に記載のビシクロリン酸エステルなど）などのオルトリン酸トリＣ1-10アルキルエステル；前記オルトリン酸トリエステルに対応するオルトリン酸ジＣ1-10アルキルエステル及びリン酸モノＣ1-10アルキルエステルなど］、芳香族オルトリン酸エステル［リン酸トリフェニル、リン酸トリクレジル、リン酸トリキシリル、リン酸ジフェニルクレジル、リン酸トリ（イソプロピルフェニル）、リン酸ジフェニルエチルクレジルなどのオルトリン酸トリＣ6-20アリールエステルなど］、脂肪族−芳香族オルトリン酸エステル［リン酸メチルジフェニル、リン酸フェニルジエチル、スピロ環状芳香族オルトリン酸エステル（ジフェニルペンタエリスリトールジホスフェート、ジクレジルペンタエリスリトールジホスフェート、ジキシリルペンタエリスリトールジホスフェートなど）など］などが挙げられる。
【０１５７】
（ｃ３）リン酸エステルアミド
リン酸エステルアミドとしては、リン酸エステル及びリン酸アミドの結合様式を含み、特開２００１−３５４６８４号公報、特開２００１−１３９８２３号公報、特開２０００−１５４２７７号公報、特開平１０−１７５９８５号公報、特開平８−５９８８８号公報、特開昭６３−２３５３６３号公報に記載のリン酸エステルアミドなどが使用できる。
【０１５８】
好ましいリン酸エステルアミドとして、縮合リン酸エステルアミド類が挙げられる。このようなリン酸エステルアミドとしては、例えば、Ｎ−（ジアリールオキシホスフィニル）置換アルキレンアミン類［例えば、Ｎ，Ｎ′−ビス（ジフェノキシホスフィニル）ピペラジン、Ｎ，Ｎ′−ビス（ジトルイルオキシホスフィニル）ピペラジン、Ｎ，Ｎ′−ビス（ジキシリルオキシホスフィニル）ピペラジン、Ｎ，Ｎ′−ビス（ジ又はトリメチルフェニルオキシホスフィニル）ピペラジンなど］、ビス乃至テトラキス［（ジアリールオキシホスフィニル）アミノ］置換芳香族化合物類｛例えば、１，３−又は１，４−ビス［（ジフェノキシホスフィニル）アミノ］ベンゼン、１，３−又は１，４−ビス［（ジトルイルオキシホスフィニル）アミノ］ベンゼン、１，３−又は１，４−ビス［（ジキシリルオキシホスフィニル）アミノ］ベンゼン、１，３−又は１，４−ビス［（ジ又はトリメチルフェニルオキシホスフィニル）アミノ］ベンゼン、１，３−又は１，４−ビス［（ジフェノキシホスフィニル）アミノメチル］ベンゼン、１，３−又は１，４−ビス［（ジトルイルオキシホスフィニル）アミノメチル］ベンゼン、１，３−又は１，４−ビス［（ジキシリルオキシホスフィニル）アミノメチル］ベンゼン、１，３−又は１，４−ビス［（ジ−トリメチルフェニルオキシホスフィニル）アミノメチル］ベンゼンなど｝、Ｎ−（環状アルキレンジオキシホスフィニル）置換アルキレンアミン類［例えば、Ｎ，Ｎ′−ビス（ネオペンチレンジオキシホスフィニル）ピペラジンなど］、ビス乃至テトラキス［（環状アルキレンジオキシホスフィニル）アミノ］置換芳香族化合物類｛例えば、１，３−又は１，４−ビス［（ネオペンチレンジオキシホスフィニル）アミノ］ベンゼン、１，３−又は１，４−ビス［（ネオペンチレンジオキシホスフィニル）アミノメチル］ベンゼンなど｝、Ｎ−（環状アリーレンジオキシホスフィニル）置換アルキレンアミン類［例えば、Ｎ，Ｎ′−ビス（フェニレン−１，２−ジオキシホスフィニル）ピペラジン、１，３−又は１，４−ビス［（ビフェニレン−２，２′−ジオキシホスフィニル）アミノメチル］ピペラジンなど］、ビス乃至テトラキス［（環状アリーレンジオキシホスフィニル）アミノ］置換芳香族化合物類｛例えば、１，３−又は１，４−ビス［（フェニレン−１，２−ジオキシホスフィニル）アミノ］ベンゼン、１，３−又は１，４−ビス［（ビフェニレン−２，２′−ジオキシホスフィニル）アミノメチル］ベンゼンなど｝、３，９−ビス（Ｎ−置換アミノ）−２，４，８，１０−テトラオキサ−３，９−ジホスファスピロ［５．５］−ウンデカン−３，９−ジオキシド類［例えば、Ｎ−置換アミノ基が、ジアルキルアミノ基（ジエチルアミノ基など）、環状アミノ基（ピペリジノ基、ピペコリノ基、ジメチルピペリジノ基、モルホリノ基など）、アリールアミノ基（フェニルアミノ基など）、アルキルアリールアミノ基（メチルフェニルアミノ基など）などであるスピロ環状リン酸エステルアミド］などが含まれる。
【０１５９】
リン酸エステルアミドは、商品名「リン酸エステルアミド系難燃剤ＳＰシリーズ（例えば、ＳＰ−６０１、ＳＰ−６７０、ＳＰ−７０３、ＳＰ−７２０など）」（四国化成工業（株）製）として入手できる。
【０１６０】
（ｃ４）ホスホニトリル化合物
ホスホニトリル化合物としては、例えば、（ポリ）フェノキシホスファゼン、（ポリ）トリルオキシホスファゼン、（ポリ）キシリルオキシホスファゼン、（ポリ）メチルナフチルオキシホスファゼン等の環状又は鎖状アリールオキシホスファゼン、（ポリ）メトキシフェノキシホスファゼン、（ポリ）メトキシトリルオキシホスファゼン、（ポリ）メトキシナフチルオキシホスファゼン等の環状又は鎖状アルコキシアリールオキシホスファゼン、（ポリ）メトキシホスファゼンなどの環状又は鎖状アルコキシホスファゼン等が例示できる。また、アリールオキシホスファゼン又はアルコキシホスファゼンの誘導体（例えば、ハイドロキノン、レゾルシノール、ビフェノール、ビスフェノール類で変性された環状及び／又は鎖状フェノキシホスファゼンなど）なども前記ホスホニトリル化合物に含まれる。
【０１６１】
（ｃ５）有機ホスホン酸化合物
有機ホスホン酸（亜リン酸）化合物には、ホスホニル基（＞Ｐ（＝Ｏ）Ｈ）又はホスフィニコ基（＞Ｐ（＝Ｏ）ＯＨ）を有する亜リン酸エステル又はその金属塩が含まれる。また、有機ホスホン酸化合物には、亜リン酸トリエステル、ホスホノカルボン酸エステル又はその金属塩なども含まれる。これらの有機ホスホン酸化合物は一種で又は二種以上組み合わせて使用できる。
【０１６２】
ホスホニル基を有する亜リン酸エステルとしては、ホスホニル基を有する亜リン酸ジ又はモノエステル［芳香族亜リン酸ジエステル（アリールがフェニル、クレジル、キシリル等である亜リン酸ジＣ6-20アリールエステルなど）；脂肪族亜リン酸ジエステル（アルキルが、メチル、エチル、プロピル、ブチル、ｔ−ブチル、ヘキシル等である亜リン酸ジＣ1-10アルキルエステルなど）；前記亜リン酸ジエステルに対応する芳香族又は脂肪族亜リン酸モノエステル（亜リン酸モノＣ1-10アルキルエステルなど）など］などが挙げられる。
【０１６３】
ホスフィニコ基を有するその他の有機亜リン酸エステルとしては、アルキル置換ホスホン酸モノエステル［アルキルが、メチル、エチル、プロピル、ブチル、ｔ−ブチルなどであるＣ1-6アルキルホスホン酸モノＣ1-6アルキルエステル；アリールが、フェニル、ナフチルなどであり、かつ前記アルキルホスホン酸モノアルキルエステルに対応するＣ1-6アルキルホスホン酸モノＣ6-10アリールエステルなど］、アリール置換ホスホン酸モノエステル［アリールがフェニル、ナフチルなどであり、かつ前記アルキルホスホン酸モノアルキル又はアリールエステルに対応するＣ6-10アリールホスホン酸モノＣ1-6アルキル又はＣ6-10アリールエステル（１０−ヒドロキシ−９，１０−ジヒドロ−９−オキサ−１０−ホスファフェナントレン−１０−オキシドなど）など］などが挙げられる。
【０１６４】
有機亜リン酸エステルとしては、例えば、アルキルが前記例示のアルキルであり、アリールがフェニル、クレジル、キシリルなどであるＣ1-6アルキルホスホン酸ジＣ1-6アルキル（ペンタエリスリトールビス（メチルホスホネート）、ペンタエリスリトールビス（エチルホスホネート）、ペンタエリスリトールビス（プロピルホスホネート）、ペンタエリスリトールビス（ブチルホスホネート）などのスピロ環状アルキルホスホン酸エステルなど）、Ｃ1-6アルキルホスホン酸ジＣ6-10アリール、Ｃ1-6アルキルホスホン酸Ｃ1-6アルキルＣ6-10アリールなどのアルキルホスホン酸ジエステルなども含まれる。
【０１６５】
亜リン酸トリエステルとしては、芳香族亜リン酸トリエステル（アリールがフェニル、クレジル、キシリル等である亜リン酸トリＣ6-20アリールエステルなど）、脂肪族亜リン酸トリエステル（アルキルが、メチル、エチル、プロピル、ブチル、ｔ−ブチル、ヘキシル等である亜リン酸トリＣ1-10アルキルエステルなど）などが挙げられる。
【０１６６】
ホスホノカルボン酸エステルとしては、メトキシカルボニルメチルホスホン酸ジメチルなどのＣ1-4アルコキシカルボニルオキシＣ1-4アルキルホスホン酸ジＣ1-6アルキル又はＣ6-10アリールエステルなどのホスホノカルボン酸トリエステルなどが挙げられる。
【０１６７】
また、有機亜リン酸化合物の金属塩としては、前記亜リン酸モノエステル又はホスホノカルボン酸（例えば、アルキルホスホン酸モノアルキルエステル、アルキルホスホン酸モノアリールエステル、アリールホスホン酸モノアルキルエステル、アリールホスホン酸モノアリールエステルなど）の金属塩（Ｃａ，Ｍｇ，Ｚｎ，Ｂａ，Ａｌ塩など）が挙げられる。また、有機亜リン酸化合物の金属塩には、アルキルホスホン酸又はアリールホスホン酸の金属塩（Ｃａ，Ｍｇ，Ｚｎ，Ｂａ，Ａｌ塩など）も含まれる。このような有機ホスホン酸化合物の金属塩の代表的な化合物に関しては、例えば、特開昭５９−１３９３９４号公報、特開昭６３−２２８６６号公報、特開平１−２２６８９１号公報、特開平４−２３４８９３号公報、特開平８−２４５６５９号公報、特開平９−２７２７５９号公報、特開２００１−１３９５８６号公報などを参照できる。
【０１６８】
（ｃ６）有機ホスフィン酸化合物
ホスホニル基を有する有機ホスフィン酸化合物としては、アルキル基（Ｃ1-4アルキル基など）又はアリール基（Ｃ6-10アリール基など）が一置換していてもよいホスフィン酸エステル（ホスフィン酸メチルなどのホスフィン酸Ｃ1-6アルキル、ホスフィン酸フェニルなどのホスフィン酸Ｃ6-10アリール［１０−Ｃ1-30アルキル置換−９，１０−ジヒドロ−９−オキサ−１０−ホスファフェナントレン−１０−オキシドなどの環状ホスフィン酸エステル］など）などが含まれる。
【０１６９】
ホスフィニコ基を有する有機ホスフィン酸化合物としては、前記アルキル基又はアリール基が一又は二置換した有機ホスフィン酸（メチルホスフィン酸、ジメチルホスフィン酸、ジエチルホスフィン酸、メチルエチルホスフィン酸などのモノ又はジＣ1-6アルキルホスフィン酸；フェニルホスフィン酸、ジフェニルホスフィン酸などのモノ又はジＣ6-10アリールホスフィン酸など）、ホスフィニコカルボン酸エステル［例えば、３−メチルホスフィニコプロピオン酸エステル、３−フェニルホスフィニコプロピオン酸エステルなどのホスフィニコカルボン酸のＣ1-6アルキル又はＣ6-10アリールエステルなど］などが挙げられる。
【０１７０】
有機ホスフィン酸化合物の金属塩としては、前記例示のアルキル基又はアリール基が置換した有機ホスフィン酸などの金属塩（Ｃａ、Ｍｇ、Ｚｎ、Ｂａ、Ａｌ塩など）が例示できる。これらの有機ホスフィン酸の金属塩の代表的な化合物としては、例えば、特開昭５５−５９７９号公報、特開平１１−６０９２４号公報、特開平１１−１４０２２８号公報、特開平１１−２３６３９２号公報、特開２００１−２６８６号公報、特開２００１−５１３７８４号公報、特表２００１−５１３７８４号公報、特表２００１−５１３７８６号公報、米国特許第５９７３１９４号明細書、米国特許第６０１１１７２号明細書、米国特許第６２４８９２１号明細書等を参照できる。
【０１７１】
（ポリマー型有機リン化合物）
前記ポリマー型有機リン化合物としては、モノマー型有機リン化合物の縮合物、例えば、ポリマー型リン酸エステル（すなわち、縮合リン酸エステル、例えば、前記オルトリン酸モノアルキル又はアリールエステルの縮合物など）を用いることができる。
【０１７２】
前記オルトリン酸モノアルキル又はアリールエステルの縮合物には、このオルトリン酸モノエステル（特に、フェニルホスフェート、クレジルホスフェート、キシリルホスフェートなど）とジオール類との縮合物、例えば、レゾルシノールホスフェート類（レゾルシノールとフェニルホスフェートとの縮合物、レゾルシノールとクレジルホスフェートとの縮合物、レゾルシノールとキシリルホスフェートとの縮合物等）、ハイドロキノンホスフェート類（ハイドロキノンとフェニルホスフェートとの縮合物、ハイドロキノンとクレジルホスフェートとの縮合物、ハイドロキノンとキシリルホスフェートとの縮合物等）、ビフェノールホスフェート類（ビフェノールとフェニルホスフェートとの縮合物、ビフェノールとクレジルホスフェートとの縮合物、ビフェノールとキシリルホスフェートとの縮合物等）、ビスフェノールホスフェート類（ビスフェノールＡとフェニルホスフェートとの縮合物、ビスフェノールＡとクレジルホスフェートとの縮合物、ビスフェノールＡとキシリルホスフェートとの縮合物等）などが含まれる。このようなポリマー型リン酸エステルの代表的な製造方法としては、米国特許第２６１６８７号明細書、米国特許第２６３６８７６号明細書、米国特許第４４８２６９３号明細書、特開昭４８−９１１４７号公報、特開平９−２５５７８６号公報、Ｐｏｌｙｍｅｒ，Ｖｏｌ２９，ｐ７５６（１９８８）などを参照できる。
【０１７３】
また、前記ポリマー型有機リン化合物は、ヒドロキシル基を有するポリマー（フェノール樹脂など）のリン酸エステルであってもよい。さらに、前記ポリマー型有機リン化合物には、前記有機ホスフィン酸化合物の単独又は共重合体（例えば、ポリホスフィニコカルボン酸エステルなど）、ポリホスホン酸アミドも含まれる。
【０１７４】
これらのリン含有化合物（Ｃ１）のうち、無機リン化合物（例えば、赤リン、（ポリ）リン酸アンモニウム、リン酸類の金属塩など）、オルトリン酸エステル（例えば、ビシクロ脂肪族リン酸エステル、スピロ環状芳香族リン酸エステル、芳香族リン酸エステル及び縮合リン酸エステルなど）、リン酸エステルアミド、ホスホニトリル化合物、有機ホスホン酸エステル（有機亜リン酸金属塩など）、有機ホスフィン酸化合物（ジアルキルホスフィン酸金属塩など）、特に、無機リン化合物、縮合リン酸エステル、リン酸エステルアミド、ホスホニトリル化合物及びジアルキルホスフィン酸金属塩などが好ましい。
【０１７５】
（Ｃ２）芳香族樹脂
芳香族樹脂には、ポリフェニレンスルフィド系樹脂、ポリフェニレンオキシド系樹脂、ポリカーボネート系樹脂、ポリアリレート系樹脂、芳香族ナイロン、ポリエーテルイミド系樹脂、芳香族エポキシ樹脂、ノボラック樹脂、アラルキル樹脂、芳香族ビニル樹脂等の炭化性又はチャー形成性芳香族樹脂が含まれる。ポリフェニレンオキシド系樹脂及びポリカーボネート系樹脂としては、前記ベース樹脂の項で例示した樹脂と同様の樹脂を使用することができ、ベース樹脂と芳香族樹脂とは、通常、異種の樹脂が使用される。
【０１７６】
（ポリフェニレンスルフィド系樹脂）
ポリフェニレンスルフィド系樹脂（ポリフェニレンチオエーテル系樹脂）としては、ポリフェニレンスルフィド骨格−（Ａｒ1−Ｓ−）−［式中、Ａｒ1はフェニレン基を示す］を有する単独重合体及び共重合体が含まれる。フェニレン基（−Ａｒ1−）としては、例えば、ｐ−フェニレン基、ｍ−フェニレン基、ｏ−フェニレン基、置換フェニレン基（例えば、Ｃ1-5アルキル基などの置換基を有するアルキルフェニレン基や、フェニル基などの置換基を有するアリールフェニレン基）、ｐ，ｐ′−ジフェニレンスルホン基、ｐ，ｐ′−ビフェニレン基、ｐ，ｐ′−ジフェニレンエーテル基、ｐ，ｐ′−ジフェニレンカルボニル基等が例示できる。ポリフェニレンスルフィド系樹脂は、このようなフェニレン基で構成されるフェニレンスルフィド基のうち、同一の繰返し単位を用いたホモポリマーであってもよく、組成物の加工性の点から、異種繰返し単位を含むコポリマーであってもよい。
【０１７７】
ホモポリマーとしては、ｐ−フェニレンスルフィド基を繰返し単位とする実質上線状のものが好ましく用いられる。コポリマーは、前記フェニレンスルフィド基の中で相異なる２種以上を組み合わせて使用できる。これらのうち、コポリマーとしては、ｐ−フェニレンスルフィド基を主繰返し単位とし、ｍ−フェニレンスルフィド基を含む組み合わせが好ましく、耐熱性、成形性、機械的特性等の物性上の点から、ｐ−フェニレンスルフィド基を６０モル％（好ましくは７０モル％）以上含む実質上線状のコポリマーが特に好ましい。
【０１７８】
ポリフェニレンスルフィド樹脂は、比較的低分子量の線状ポリマーを酸化架橋又は熱架橋により溶融粘度を上昇させ、成形加工性を改良したポリマーであってもよく、２官能性モノマーを主体とするモノマーから縮重合によって得られる実質的に線状構造の高分子量ポリマーであってもよい。得られる成形物の物性の点からは、縮重合によって得られる実質的に線状構造ポリマーの方が好ましい。又、ポリフェニレンスルフィド樹脂としては、前記のポリマーの他に、３個以上の官能基を有するモノマーを組み合わせて重合した分岐又は架橋ポリフェニレンスルフィド樹脂や、この樹脂を前記の線状ポリマーにブレンドした樹脂組成物も用いることができる。
【０１７９】
ポリフェニレンスルフィド系樹脂としては、ポリフェニレンスルフィドやポリビフェニレンスルフィド（ＰＢＰＳ）の他、ポリフェニレンスルフィドケトン（ＰＰＳＫ）、ポリビフェニレンスルフィドスルホン（ＰＰＳＳ）等も使用できる。ポリフェニレンスルフィド系樹脂は、単独で又は二種以上組み合わせて使用できる。
【０１８０】
ポリフェニレンスルフィド系樹脂の数平均分子量は、例えば、３００〜３０×１０4、好ましくは４００〜１０×１０4程度である。
【０１８１】
（芳香族ナイロン）
難燃剤を構成する芳香族ナイロンとしては、前記ベース樹脂のポリアミド樹脂とは異種の樹脂が使用される。このような樹脂としては、下記式（５）で表される単位を有する化合物などが使用できる。
【０１８２】
【化２０】
0004673626.tif 000021
【０１８３】
（式中、Ｚ3およびＺ4は、同一又は異なって、脂肪族炭化水素基、脂環式炭化水素基及び芳香族炭化水素基から選択され、かつ少なくとも一方が芳香族炭化水素基であり、Ｒ3及びＲ4は、同一又は異なって、水素原子、アルキル基及びアリール基から選択され、また、Ｒ3及びＲ4は、直結して環を形成してもよい）。
【０１８４】
このような芳香族ナイロンには、ジアミンとジカルボン酸とから誘導されるポリアミドであって、ジアミン成分およびジカルボン酸成分のうち、少なくとも一方の成分が芳香族化合物であるポリアミド；芳香族アミノカルボン酸、必要に応じてジアミン及び／又はジカルボン酸を併用して得られるポリアミドが含まれる。芳香族ナイロンには、少なくとも２種の異なったポリアミド形成成分により形成されるコポリアミドも含まれる。
【０１８５】
ジアミンとしては、例えば、フェニレンジアミン、ジアミノトルエン、２，４−ジアミノメシチレン、３，５−ジエチル−２，６−ジアミノトルエン、キシリレンジアミン（特に、メタキシリレンジアミン、パラキシリレンジアミン）、ビス（２−アミノエチル）ベンゼン、ビフェニレンジアミン、ビフェニル骨格を有するジアミン（例えば、４，４−ジアミノ−３，３′−エチルビフェニル）、ジフェニルアルカン骨格を有するジアミン［例えば、ジアミノジフェニルメタン、ビス（４−アミノ−３−エチル）ジフェニルメタン、ビス（４−アミノ−３−メチルフェニル）メタン、３，３′−ジクロロ−４，４′−ジアミノジフェニルメタン、２，２′−ビス（４−アミノフェニル）プロパンなど］、ビス（４−アミノフェニル）ケトン、ビス（４−アミノフェニル）スルホン、１，４−ナフタレンジアミンなどの芳香族ジアミンおよびそれらのＮ−置換芳香族ジアミンが挙げられる。また、１，３−シクロペンタンジアミン、１，４−シクロヘキサンジアミン、ビス（４−アミノ−３−メチルシクロヘキシル）メタンなどの脂環式ジアミン；トリメチレンジアミン、テトラメチレンジアミン、ペンタメチレンジアミン、ヘキサメチレンジアミン、２，２，４−トリメチルヘキサメチレンジアミン、２，４，４−トリメチルヘキサメチレンジアミン、オクタメチレンジアミンなどの脂肪族アミンおよびそれらのＮ−置換脂肪族ジアミンなどを併用してもよい。これらのジアミンは単独で又は二種以上組み合わせて使用できる。ジアミンとしては、芳香族ジアミン（特に、キシリレンジアミン、Ｎ，Ｎ′−ジアルキル置換キシリレンジアミン）を使用するのが好ましい。
【０１８６】
ジカルボン酸としては、例えば、シュウ酸、マロン酸、コハク酸、グルタル酸、アジピン酸、ピメリン酸、スベリン酸、アゼライン酸、セバシン酸、ウンデカン二酸、ドデカン二酸、ヘキサデカン二酸、オクタデカン二酸などのＣ2-20脂肪族ジカルボン酸；フタル酸、無水フタル酸、イソフタル酸、テレフタル酸、ナフタレンジカルボン酸などの芳香族ジカルボン酸；シクロヘキサン−１，４−ジカルボン酸やシクロヘキサン−１，３−ジカルボン酸などの脂環式ジカルボン酸；二量体化脂肪酸（例えば、ダイマー酸）などが挙げられる。これらのジカルボン酸は単独で又は二種以上組み合わせて使用できる。ジカルボン酸としては、脂肪族ジカルボン酸（特に、アジピン酸などのＣ6-20脂肪族ジカルボン酸）を使用するのが好ましい。
【０１８７】
芳香族又は脂環族アミノカルボン酸としては、例えば、フェニルアラニン、チロシン、アントラニル酸、アミノ安息香酸などが例示される。アミノカルボン酸も単独で又は二種以上組み合わせて使用できる。
【０１８８】
また、芳香族ナイロンとして、難燃剤としての特性を損わない範囲で、ラクタム及び／又はα，ω−アミノカルボン酸との縮合体を使用してもよい。ラクタムとしては、プロピオラクタム、ブチロラクタム、バレロラクタム、カプロラクタム（ε−カプロラクタムなど）などのＣ3-12ラクタムなど、α，ω−アミノカルボン酸としては、７−アミノヘプタン酸、１０−アミノデカン酸などが挙げられる。
【０１８９】
その他の芳香族ナイロンの副成分として、一塩基酸類（例えば、酢酸、プロピオン酸、カプロン酸、ニコチン酸など）、モノアミン類（例えば、エチルアミン、ブチルアミン、ベンジルアミンなど）、二塩基酸類（例えば、アジピン酸、セバシン酸、テレフタル酸、イソフタル酸、シンコメロン酸など）、ジアミン類（例えば、テトラメチレンジアミン、ヘキサメチレンジアミンなど）、ラクタム類等から選択された少なくとも１種を粘度調整剤として使用できる。
【０１９０】
芳香族ナイロンとしては、ジアミン成分が芳香族化合物であるポリアミド（例えば、ジアミン成分としてキシリレンジアミンを含むポリアミド又はコポリアミド）、好ましくは芳香族ジアミンとα，ω−Ｃ2-12ジカルボン酸とから得られるポリアミド［例えば、アジピン酸とメタキシリレンジアミンとから得られるポリアミド（ＭＸＤ６）、スベリン酸とメタキシリレンジアミンとから得られるポリアミド、アジピン酸とパラキシリレンジアミンとから得られるポリアミド（ＰＭＤ６）、スベリン酸とパラキシリレンジアミンとから得られるポリアミド、アジピン酸とＮ，Ｎ′−ジメチルメタキシリレンジアミンとから得られるポリアミド、スベリン酸とＮ，Ｎ′−ジメチルメタキシリレンジアミンとから得られるポリアミド、アジピン酸と１，３−フェニレンジアミンとから得られるポリアミド、アジピン酸と４，４′−ジアミノジフェニルメタンとから得られるポリアミド、アジピン酸とメタキシリレンジアミン及びパラキシリレンジアミンとから得られるコポリアミド、アジピン酸とメタキシリレンジアミン及びＮ，Ｎ′−ジメチルメタキシリレンジアミンとから得られるコポリアミドなど］などが挙げられる。特に好ましい芳香族ナイロンとしては、芳香族ジアミン（特に、キシリレンジアミン）とα，ω−Ｃ2-12脂肪族ジカルボン酸から得られるポリアミド（特に、ＭＸＤ６）が挙げられる。これらのポリアミドは単独で又は二種以上組み合わせて使用できる。
【０１９１】
これらの芳香族ナイロンは、例えば、特公昭４４−２２５１０号公報、特公昭４７−５１４８０号公報、特開昭５７−２００４２０号公報、特開昭５８−１１１８２９号公報、特開昭６２−２８３１７９号公報、工業化学雑誌７４巻４号７８６頁（１９７１）、工業化学雑誌７４巻１０号２１８５頁（１９７１）、エンジニアリングプラスチック辞典７４頁（技報堂出版、１９９８年）及びそれらに記載の参考文献を基に常圧直接法あるいは溶融重合法などにより調製される。
【０１９２】
芳香族ナイロンの数平均分子量は、特に制限されず、例えば、３００〜１０×１０4、好ましくは５００〜５×１０4程度の範囲から選択できる。
【０１９３】
（ポリアリレート系樹脂）
ポリアリレート系樹脂には、下記式（６）
［−Ｏ−Ａｒ2−ＯＣ（Ｏ）−Ａ1−Ｃ（Ｏ）−］    （６）
（式中、Ａｒ2は芳香族基を示し、Ａ1は芳香族、脂環族、又は脂肪族基を示す）
で表される構造単位を有する化合物が使用できる。
【０１９４】
このようなポリアリレート系樹脂は、ポリエステル化反応としてエステル交換法（例えば、アセテート法、フェニルエステル法など）、酸クロリド法、直接法、または重付加法などにより、溶融重合法、溶液重合法、または界面重合法などを使用して製造できる。
【０１９５】
ポリアリレート系樹脂は、芳香族ポリオール成分とポリカルボン酸成分（芳香族ポリカルボン酸成分、脂肪族ポリカルボン酸成分、脂環式ポリカルボン酸成分など）との反応により得ることができる。ポリカルボン酸成分は、通常、少なくとも芳香族ポリカルボン酸成分を含む。
【０１９６】
芳香族ポリオール（モノマー）としては、通常、単環式芳香族ジオール、多環式芳香族ジオールなどのジオール、又はそれらの反応性誘導体［例えば、芳香族ポリオールの塩（ナトリウム塩、カリウム塩など）、芳香族ポリオールのエステル（酢酸エステルなど）、シリル保護された芳香族ポリオール（トリメチルシリル化体など）など］が用いられる。
【０１９７】
単環式芳香族ジオールとしては、例えば、ベンゼンジオール（レゾルシノール、ハイドロキノン、ｍ−キシリレングリコール、ｐ−キシリレングリコールなど）、ナフタレンジオールなどの炭素数６〜２０程度の芳香族環ジオールが挙げられる。
【０１９８】
多環式芳香族ジオールとしては、ビス（ヒドロキシアリール）類（ビスフェノール類）、例えば、４，４′−ジヒドロキシビフェニル、２，２′−ビフェノール、３，３’，５，５’−テトラメチル−４，４’−ジヒドロキシビフェニル、前記Ｚ3及びＺ4の項で例示のジヒドロキシジアリールアルカン類の他、ビスフェノールＦなどのビス（ヒドロキシアリール）Ｃ1-6アルカンなど；ビス（ヒドロキシアリール）シクロアルカン［例えば、ビス（ヒドロキシフェニル）シクロヘキサンなどのビス（ヒドロキシアリール）Ｃ3-12シクロアルカンなど］；ビス（ヒドロキシアリール）カルボン酸［例えば、ビス−４，４−（ヒドロキシフェニル）ブタン酸などのビス（ヒドロキシアリール）Ｃ2-6カルボン酸など］などが挙げられる。また、その他の多環式芳香族ジオールには、ビス（ヒドロキシアリール）骨格を有する化合物、例えば、前記Ｚ3及びＺ4の項で例示のジ（ヒドロキシフェニル）エーテル、ジ（ヒドロキシフェニル）ケトン、ジ（ヒドロキシフェニル）スルホキシドの他、ジ（ヒドロキシフェニル）チオエーテル、ビス（Ｃ1-4アルキル置換ヒドロキシフェニル）アルカン［例えば、ビス（３−メチル−４−ヒドロキシフェニル）メタン、ビス（３−メチル−４−ヒドロキシフェニル）プロパン、ビス（３，５−ジメチル−４−ヒドロキシフェニル）メタン、ビス（３，５−ジメチル−４−ヒドロキシフェニル）プロパンなど］、テルペンジフェノール類（例えば、１，４−ジ（Ｃ1-4アルキル置換ヒドロキシフェニル）−ｐ−メンタンなど）なども含まれる。
【０１９９】
これら芳香族ポリオールは、単独で又は二種以上組み合わせて使用できる。
【０２００】
好ましい芳香族ポリオールには、ベンゼンジオール類、ビスフェノール類、例えば、ビス（ヒドロキシアリール）Ｃ1-6アルカン（例えば、ビスフェノールＡ、ビスフェノールＦ、ビスフェノールＡＤなど）などが含まれる。
【０２０１】
なお、前記芳香族ポリオールは、脂肪族又は脂環式ポリオールと併用してもよい。脂肪族ポリオールとしては、エチレングリコール、プロピレングリコール、ブタンジオール、ペンタンジオール、ヘキサンジオール、ネオペンチルグリコールなどのＣ1-10脂肪族ポリオールが挙げられる。また、前記脂肪族ポリオールには、１，４−シクロヘキサンジメタノールなどのＣ3-10脂肪族環を有する脂肪族ポリオールも含まれる。脂環式ポリオールとしてはシクロヘキサンジオールなどのＣ3-10脂環式ポリオールが挙げられる。
【０２０２】
芳香族ポリカルボン酸としては、例えば、単環式芳香族ジカルボン酸、多環式芳香族ジカルボン酸などのジカルボン酸、又はそれらの反応性誘導体［例えば、芳香族ポリカルボン酸ハライド（芳香族ポリカルボン酸クロライドなど）、芳香族ポリカルボン酸エステル（アルキルエステル、アリールエステルなど）、芳香族ポリカルボン酸無水物など］が挙げられる。
【０２０３】
単環式芳香族環ジカルボン酸には、例えば、前記芳香族ナイロンの項で例示の芳香族カルボン酸（ベンゼンジカルボン酸、ナフタレンジカルボン酸などの炭素数８〜２０程度のアリールジカルボン酸）が挙げられる。なお、前記ベンゼンジカルボン酸及びナフタレンジカルボン酸（特に、ベンゼンジカルボン酸）には、１又は２個のＣ1-4アルキル基が置換していてもよい。
【０２０４】
多環式芳香族ジカルボン酸としては、ビス（アリールカルボン酸）類、例えば、ビフェニルジカルボン酸、ビス（カルボキシフェニル）メタンなどのビス（カルボキシアリール）Ｃ1-6アルカン；ビス（カルボキシフェニル）シクロヘキサンなどのビス（カルボキシアリール）Ｃ3-12シクロアルカン；ビス（カルボキシフェニル）ケトンなどのビス（カルボキシアリール）ケトン；ビス（カルボキシフェニル）スルホキシドなどのビス（カルボキシアリール）スルホキシド；ビス（カルボキシフェニル）エーテルなどのビス（カルボキシアリール）エーテル；ビス（カルボキシフェニル）チオエーテルなどのビス（カルボキシアリール）チオエーテルなどが挙げられる。
【０２０５】
好ましい芳香族ポリカルボン酸成分には、単環式芳香族ジカルボン酸（特に、フタル酸、イソフタル酸、テレフタル酸などのベンゼンジカルボン酸）、ビス（カルボキシアリール）Ｃ1-6アルカンなどが含まれる。
【０２０６】
脂肪族ポリカルボン酸（モノマー）としては、前記芳香族ナイロンの項で例示した脂肪族ジカルボン酸（特にＣ2-20脂肪族ジカルボン酸）が挙げられ、ジカルボキシメチルシクロヘキサンなどのＣ3-10脂肪族環を有するジカルボン酸であってもよい。脂環式ポリカルボン酸としては、前記芳香族ナイロンの項で例示した脂環式ジカルボン酸（特にＣ3-20脂環式ジカルボン酸）が含まれる。
【０２０７】
好ましいポリアリレート系樹脂には、芳香族ポリオールがベンゼンジオール類及び／又はビスフェノール類であるポリアリレート樹脂、例えば、ベンゼンジオール類（ハイドロキノン、レゾルシノールなど）及び／又はビスフェノール類（ビスフェノールＡ、ビスフェノールＡＤ、ビスフェノールＦ、ビフェノール、３，３’，５，５’−テトラメチル−４，４−ジヒドロキシフェニルなど）とベンゼンジカルボン酸（イソフタル酸、テレフタル酸など）とのポリエステル、ベンゼンジオール類及び／又はビスフェノール類とビス（アリールカルボン酸）類［例えば、ビス（カルボキシフェニル）メタン、ビス（カルボキシフェニル）エタン、ビス（カルボキシフェニル）プロパンなどのビス（カルボキシアリール）Ｃ1-4アルカン］とのポリエステルなどが挙げられる。これらポリアリレート系樹脂は単独で又は二種以上組み合わせて使用できる。
【０２０８】
また、ポリアリレート系樹脂は、芳香族ジオール及び芳香族ジカルボン酸に加えて、必要に応じて、芳香族トリオール、芳香族テトラオール［例えば、１，１，２，２−テトラキス（ヒドロキシフェニル）エタンなど］、芳香族トリカルボン酸、芳香族テトラカルボン酸、オキシカルボン酸（例えば、オキシ安息香酸、オキシナフトエ酸など）などを併用してもよい。
【０２０９】
また、ポリアリレート系樹脂の末端は、アルコール類、カルボン酸類など（特に、一価のアルコール類、一価のカルボン酸類など）で封鎖（結合）してもよい。ポリアリレート系樹脂の末端を封鎖する一価のアルコール類としては、例えば、一価のアリールアルコール類（Ｃ1-10アルキル基及び／又はＣ6-10アリール基が置換していてもよい一価のフェノール類、例えば、フェノール、ｏ，ｍ，又はｐ位に１〜２個のメチル基などのＣ1-4アルキル基を有するアルキルフェノール；ｏ，ｍ，又はｐ位にフェニル、ベンジル、クミル基などを有するアリールフェノールなど）、一価のアルキルアルコール類（メタノール、エタノール、プロパノール、ブタノール、ヘキサノール、ステアリルアルコールなどのＣ1-20アルキルモノアルコール類）、一価のアラルキルアルコール類（ベンジルアルコール、フェネチルアルコールなどのＣ7-20アラルキルモノアルコール類）などが含まれる。
【０２１０】
ポリアリレート系樹脂の末端を封鎖（結合）する一価のカルボン酸類としては、一価の脂肪族カルボン酸（酢酸、プロピオン酸、オクタン酸などのＣ1-20脂肪族モノカルボン酸）、一価の脂環式カルボン酸（シクロヘキサンカルボン酸などのＣ4-20脂環式モノカルボン酸）、一価の芳香族カルボン酸（安息香酸、トルイル酸、ｏ，ｍ，又はｐ−ｔｅｒｔ−ブチル安息香酸、ｐ−メトキシフェニル酢酸等のＣ7-20芳香族モノカルボン酸）などが含まれる。また、前記カルボン酸類は、フェニル酢酸などの芳香族基が置換した一価の脂肪族カルボン酸（特に、Ｃ6-20芳香族基が置換したＣ1-10脂肪族モノカルボン酸）であってもよい。
【０２１１】
また、ポリアリレート系樹脂は、ポリアリレート系樹脂以外の樹脂、例えば、ポリカーボネート、ポリエチレンテレフタレート、ポリアミドなどとポリマーアロイを構成してもよい。前記ポリマーアロイは、単純混合物のみならずエステル交換反応させたポリマーアロイあるいは相溶化剤を含んだポリマーアロイも含まれる。
【０２１２】
ポリアリレート系樹脂の数平均分子量は、例えば、３００〜３０×１０4、好ましくは５００〜１０×１０4程度である。
【０２１３】
（芳香族エポキシ樹脂）
芳香族エポキシ樹脂には、エーテル系エポキシ樹脂［例えば、ビフェニル型エポキシ樹脂（例えば、３，３’５，５’−テトラメチルビフェノール型エポキシ樹脂など）、ビスフェノール型エポキシ樹脂、ノボラック型エポキシ樹脂、不飽和環状炭化水素化合物により変性されたエポキシ樹脂（例えば（ジ）シクロペンタジエン型エポキシ樹脂など）、スチルベン型エポキシ樹脂など］、芳香族アミン成分を用いたアミン系エポキシ樹脂などが含まれる。
【０２１４】
ビスフェノール型エポキシ樹脂を構成するビスフェノールは、前記ビス（ヒドロキシアリール）類に同じである。好ましいビスフェノール型エポキシ樹脂としては、ビス（ヒドロキシアリール）Ｃ1-6アルカン、特にビスフェノールＡ、ビスフェノールＡＤ、ビスフェノールＦなどのグリシジルエーテルが挙げられる。また、ビスフェノール型エポキシ樹脂には、分子量の大きな前記ビスフェノールグリシジルエーテル（すなわち、フェノキシ樹脂）も含まれる。
【０２１５】
ノボラック型エポキシ樹脂を構成するノボラック樹脂としては、芳香族環にアルキル基（例えば、Ｃ1-20アルキル基、好ましくはメチル基、エチル基などのＣ1-4アルキル基）が置換していてもよいノボラック樹脂（例えば、フェノールノボラック樹脂、クレゾールノボラック樹脂など）を挙げることができる。好ましいノボラック型エポキシ樹脂には、Ｃ1-2アルキル基が置換していてもよいノボラック樹脂のグリシジルエーテルが含まれる。
【０２１６】
アミン系エポキシ樹脂を構成する芳香族アミン成分には、単環式芳香族アミン（アニリン、トルイジンなど）、単環式芳香族ジアミン（ジアミノベンゼン、キシリレンジアミンなど）、単環式芳香族アミノアルコール（アミノヒドロキシベンゼンなど）、多環式芳香族性ジアミン（ジアミノジフェニルメタンなど）、多環式芳香族性アミンなどが挙げられる。
【０２１７】
芳香族エポキシ樹脂の数平均分子量は、例えば、２００〜５×１０4、好ましくは３００〜１×１０4、さらに好ましくは４００〜６，０００程度である。また、フェノキシ樹脂の数平均分子量は、例えば、５００〜５×１０4、好ましくは１，０００〜４×１０4程度である。
【０２１８】
芳香族エポキシ樹脂は、アミン系硬化剤（例えば、エチレンジアミンなどの脂肪族アミン、メタフェニレンジアミン、キシリレンジアミンなどの芳香族アミンなど）、ポリアミノアミド系硬化剤、酸および酸無水物系硬化剤などの硬化剤により硬化して用いてもよい。
【０２１９】
これらの樹脂成分は単独で又は二種以上組み合わせて使用できる。
【０２２０】
（ヒドロキシル基及び／又はアミノ基含有芳香族環を有する樹脂）
ヒドロキシル基及び／又はアミノ基を有する芳香族環を有する樹脂としては、前記芳香族環を主鎖又は側鎖に有する樹脂が挙げられる。こられの樹脂のうち、芳香族環を主鎖に有する樹脂としては、例えば、ノボラック樹脂、アラルキル樹脂、不飽和環状炭化水素化合物により変性されたフェノール樹脂［例えば、（ジ）シクロペンタジエン型フェノール樹脂、特開昭６１−２９１６１６号公報、特開昭６２−２０１９２２号公報、特開平６−４９１８１号公報記載のフェノール樹脂など］が例示でき、芳香族環を側鎖に有する樹脂としては、芳香族ビニル樹脂が例示できる。
【０２２１】
（１）ノボラック樹脂
ノボラック樹脂は、下記式（７）で表される繰り返し単位を有している。
【０２２２】
【化２１】
0004673626.tif 000022
【０２２３】
（式中、Ｒ5〜Ｒ7は、同一又は異なって、水素原子、アルキル基又はアリール基を示し、ｆは１以上の整数を示す）。
【０２２４】
アルキル基としては、メチル、エチル、ブチル、ｔ−ブチル、ヘキシル、オクチル、ノニル、ドデシル等のＣ1-20アルキル基、好ましくはＣ1-12アルキル基、さらに好ましくはＣ1-6アルキル基が挙げられる。アリール基としては、フェニル、ナフチルなどのＣ6-20アリール基、置換アリール基（メチルフェニル基、エチルフェニル基等のＣ1-4アルキル置換アリール基、ヒドロキシフェニル基など）が挙げられる。
【０２２５】
ノボラック樹脂（特に、ランダムノボラック樹脂）は、一般に、フェノール類と、アルデヒド類との反応により得られる。フェノール類としては、例えば、フェノール、ｐ−又はｍ−クレゾール、３，５−キシレノール、アルキルフェノール（例えば、ｔ−ブチルフェノール、ｐ−オクチルフェノール、ノニルフェノールなどのＣ1-20アルキルフェノール）、アリールフェノール（例えば、フェニルフェノール、ベンジルフェノール、クミルフェノール）などが挙げられる。これらのフェノール類は、１種で又は２種以上組み合わせて使用してもよい。
【０２２６】
アルデヒド類としては、例えば、ホルムアルデヒド、アセトアルデヒド、プロピオンアルデヒドなどの脂肪族アルデヒド、フェニルアセトアルデヒドなどの芳香族アルデヒドなどが挙げられる。好ましいアルデヒド類としては、ホルムアルデヒドなどが挙げられる。また、トリオキサン、パラホルムアルデヒドなどのホルムアルデヒドの縮合体も使用できる。フェノール類とアルデヒド類との割合は、前者／後者＝１／０．５〜１／１（モル比）程度である。
【０２２７】
フェノール類とアルデヒド類との縮合反応は、通常、酸触媒の存在下で行われる。酸触媒としては、例えば、無機触媒（例えば、塩酸、硫酸、リン酸など）、有機触媒（ｐ−トルエンスルホン酸、シュウ酸など）などが挙げられる。
【０２２８】
特に、１〜２核体が低減されたフェノールノボラック樹脂が好ましく用いられる。このようなフェノールノボラック樹脂としては、例えば、商品名「スミライトレジンＰＲ−５３６４７」、「スミライトレジンＰＲ−ＮＭＤ−１００シリーズ」、「スミライトレジンＰＲ−ＮＭＤ−２００シリーズ」として住友デュレズ（株）から入手できる。
【０２２９】
また、ノボラック樹脂として、オルソ／パラ比が１以上のハイオルソノボラック樹脂を使用してもよい。
【０２３０】
特に、ノボラック樹脂としては、オルソ／パラ比が、１以上、例えば、１〜２０（特に１〜１５）程度であるノボラック樹脂、すなわち、いわゆるハイオルソノボラック樹脂が好ましく用いられる。このようなハイオルソノボラック樹脂としては、例えば、商品名「スミライトレジンＨＰＮシリーズ」として住友デュレズ（株）から入手できる。
【０２３１】
これらのノボラック樹脂の製造方法としては、特開２００１−１７２３４８号公報、特開２０００−２７３１３３号公報、特開２０００−２７３１３２号公報、特開２０００−２２６４２３号公報、特開平１１−２４６６４３号公報、特開平１０−２０４１３９号公報、特開平１０−１９５１５８号公報等を参照できる。
【０２３２】
なお、前述のフェノール類と、ジオキシベンゼン類、ナフトール類、ビスフェノール類（例えば、前記Ｚ3及びＺ4の項で例示のビスフェノール類）、アルキルベンゼン類（例えば、トルエン、エチルベンゼン、キシレン、メシチレンなど）、アニリン類、フルフラール類、尿素類やトリアジン類（例えば、尿素、シアヌル酸、イソシアヌル酸、メラミン、グアナミン、アセトグアナミン、ベンゾグアナミンなど）、テルペン類、カシューナット類、ロジン類などの共縮合成分との共縮合体も使用できる。特に、トリアジン類で変性されたアミノトリアジンノボラックは好ましい共縮合体である。このようなアミノトリアジンノボラックはフェノール類、トリアジン類、及びホルムアルデヒド類を、塩基性触媒（アンモニア、トリエチルアミン、トリエタノールアミンなど）及び／又は酸性触媒（シュウ酸など）の存在下又は非存在下で共縮合する方法［例えば、ＤＩＣ  Ｔｅｃｈｎｉｃａｌ  Ｒｅｖｉｅｗ  Ｎｏ．３、４７頁（１９９７）、特開平８−２５３５５７号公報、特開平１０−２７９６５７号公報など］により得られる。アミノトリアジンノボラックは、商品名「フェノライト」として大日本インキ化学工業（株）から入手できる。
【０２３３】
また、ノボラック樹脂（ランダムノボラック樹脂及びハイオルソノボラック樹脂）のフェノール性水酸基の一部又は全部が、リン化合物（例えば、リン酸、亜リン酸、有機ホスホン酸、有機ホスフィン酸などのリン酸類、及びこれらの無水物、ハロゲン化物、塩、又はエステル（特に、脂肪族エステル）など）、及びホウ素化合物（例えば、ホウ酸、有機ボロン酸、有機ボリン酸などのホウ酸類、及びこれらの無水物、ハロゲン化物、塩、又はエステルなど）から選択された少なくとも１種を用いて変性された変性ノボラック樹脂（例えば、リン酸変性ノボラック樹脂、ホウ酸変性ノボラック樹脂など）も使用できる。ノボラック樹脂の水酸基は、通常、リン酸エステル又はホウ酸エステルとして変性されている。
【０２３４】
さらに、ノボラック樹脂（ランダムノボラック樹脂及びハイオルソノボラック樹脂）のフェノール性水酸基の水素原子の一部又は全部が、金属イオン、シリル基もしくは有機基（アルキル基、アルカノイル基、ベンゾイル基、グリシジル基など）で変性（又は置換）された変性ノボラック樹脂も使用できる。
【０２３５】
好ましいノボラック樹脂としては、フェノールホルムアルデヒドノボラック樹脂、アルキルフェノールホルムアルデヒドノボラック樹脂（例えば、ｔ−ブチルフェノールホルムアルデヒドノボラック樹脂、ｐ−オクチルフェノールホルムアルデヒドノボラック樹脂）、およびこれらの共縮合体（アミノトリアジンノボラック樹脂）、ならびにこれらの混合物が挙げられる。
【０２３６】
ノボラック樹脂（ランダムノボラック樹脂及びハイオルソノボラック樹脂）の数平均分子量は、特に制限されず、例えば、３００〜５×１０4、好ましくは３００〜１×１０4程度の範囲から選択できる。
【０２３７】
（２）アラルキル樹脂
アラルキル樹脂は、下記式（８）で表される構造単位を有している。
【０２３８】
【化２２】
0004673626.tif 000023
【０２３９】
（式中、Ａｒ3は芳香族基を示し、Ｚ5及びＺ6は同一又は異なってアルキレン基を示し、Ｒ8は水素原子又はアルキル基を示す。Ｘ4はヒドロキシル基、アミノ基、又はＮ−置換アミノ基を示す）。
【０２４０】
Ａｒ3で示される芳香族基としては、炭素数６〜２０の芳香族基、例えば、フェニレン基（ｏ−フェニレン基、ｍ−フェニレン基、ｐ−フェニレン基など）、ナフチレン基など、好ましくはフェニレン基（特に、ｐ−フェニレン基）を挙げることができる。
【０２４１】
Ｚ5及びＺ6で示されるアルキレン基としては、メチレン、エチレン、プロピレン、テトラメチレン、ヘキサメチレンなどのＣ1-6アルキレン基、好ましくはＣ1-4アルキレン基（特にＣ1-2アルキレン基）が挙げられる。Ｒ8で示されるアルキル基としては、メチル、エチル、プロピル、ブチル、ｔ−ブチル、ヘキシル、オクチル、ノニル、ドデシル等のＣ1-20アルキル基（特にＣ1-4アルキル基）が挙げられる。
【０２４２】
Ｘ4で示されるＮ−置換アミノ基には、モノ又はジＣ1-4アルキルアミノ基、例えば、ジメチルアミノ基、ジエチルアミノ基が含まれる。
【０２４３】
アラルキル樹脂としては、Ｘ4がヒドロキシル基であるフェノールアラルキル樹脂を用いる場合が多い。好ましいフェノールアラルキル樹脂には、前記式（８）において、Ｚ5及びＺ6がメチレン基、Ａｒ3がフェニレン基、Ｒ8が水素原子であり、下記式（９）で表されるｐ−キシレン置換フェノールを繰り返し単位として有する樹脂が含まれる。
【０２４４】
【化２３】
0004673626.tif 000024
【０２４５】
アラルキル樹脂は、一般に、下記式（１０）で表される化合物とフェノール類又はアニリン類との反応により得ることができる。フェノール類を用いるとフェノールアラルキル樹脂が、アニリン類を用いるとアニリンアラルキル樹脂を得ることができる。
【０２４６】
Ｙ6−Ｚ5−Ａｒ3−Ｚ6−Ｙ6    （１０）
（式中、Ｙ6はアルコキシ基、アシルオキシ基、ヒドロキシル基又はハロゲン原子を示す。Ａｒ3、Ｚ5及びＺ6は前記に同じ）。
【０２４７】
式（１０）において、Ｙ6で示されるアルコキシ基には、メトキシ、エトキシ、プロポキシ、ブトキシ基などのＣ1-4アルコキシ基が含まれる。アシルオキシ基にはアセトキシ基などの炭素数が２〜５程度のアシルオキシ基が含まれる。また、ハロゲン原子には、塩素、臭素、ヨウ素などが含まれる。
【０２４８】
前記式（１０）で表される化合物としては、例えば、キシリレングリコールＣ1-4アルキルエーテル（ｐ−キシリレングリコールジメチルエーテル、ｐ−キシリレングリコールジエチルエーテルなど）などのアラルキルエーテル類、ｐ−キシリレン−α，α′−ジアセテートなどのアシルオキシアラルキル類、ｐ−キシリレン−α，α′−ジオールなどのアラルキルジオール類、ｐ−キシリレン−α，α′−ジクロライド、ｐ−キシリレン−α，α′−ジブロマイドなどのアラルキルハライド類が挙げられる。
【０２４９】
フェノール類としては、例えば、前記ノボラック樹脂の項で例示のフェノール又はアルキルフェノールが挙げられる。これらフェノール類は、１種で又は２種以上組み合わせて使用してもよい。
【０２５０】
アニリン類としては、例えば、アニリン、アルキルアニリン（例えば、トルイジン、キシリジン、オクチルアニリン、ノニルアニリンなどのＣ1-20アルキルアニリン）、及びＮ−アルキルアニリン（例えば、Ｎ，Ｎ−ジメチルアニリン、Ｎ，Ｎ−ジエチルアニリンなどのＮ−Ｃ1-4アルキルアニリン）が挙げられる。これらアニリン類は、１種で又は２種以上組み合わせて使用してもよい。
【０２５１】
前記式（１０）で表される化合物と、フェノール類又はアニリン類との割合は、例えば、前者／後者＝１／１〜１／３（モル比）程度、好ましくは１／１〜１／２．５（モル比）程度である。
【０２５２】
このようにして得られたアラルキル樹脂の軟化点は、例えば、４０〜１６０℃程度、好ましくは５０〜１５０℃程度、さらに好ましくは５５〜１４０℃程度である。尚、他のアラルキル樹脂として、特開２０００−３５１８２２号公報記載のアラルキル樹脂も使用できる。
【０２５３】
また、アラルキル樹脂は必要に応じて硬化又は変性してもよい。硬化又は変性は、通常、ポリアミン（ヘキサメチレンテトラミンなど）によるメチレン架橋、エポキシ化合物（エピクロルヒドリンなど）によるエポキシ変性などの慣用の方法により行うことができる。
【０２５４】
（３）芳香族ビニル樹脂
芳香族ビニル樹脂としては、例えば、下記式（１１）で表される構造単位を有する樹脂が使用できる。
【０２５５】
【化２４】
0004673626.tif 000025
【０２５６】
（式中、Ｒ9は水素原子又はＣ1-3アルキル基、Ｒ10は芳香族環を示し、ｇは１〜３の整数である）。
【０２５７】
式（１１）において、好ましいＣ1-3アルキル基としては、メチル基が挙げられる。また、芳香族環としては、例えば、ベンゼン、ナフタレン環などのＣ6-20芳香族環が挙げられる。なお、芳香族環は、置換基（例えば、ヒドロキシル基；前記Ｒ5〜Ｒ7の項で例示のアルキル基；前記Ｙ6の項で例示のアルコキシ基など）を有していてもよい。
【０２５８】
式（１１）において、ヒドロキシル基の水素原子は、金属イオン、シリル基もしくはアルキル基、アルカノイル基、ベンゾイル基、グリシジル基などの有機基（保護基）で保護されていてもよい。
【０２５９】
このような誘導体から得られる樹脂は、例えば、下記式（１２）に示される構造単位を有する。
【０２６０】
【化２５】
0004673626.tif 000026
【０２６１】
［式中、Ｒ9は前記に同じ。Ｒ11は−ＯＨ，  −ＯＳｉ（Ｒ12）3及び−ＯＭ（Ｍは金属カチオン、ＯＲ12及びＯＣＯＲ12であり、Ｒ12は１〜５個の炭素原子を有するアルキル基又はアリール基である）からなる群より選ばれる基である。また、ｈは１〜３の整数である］。
【０２６２】
前記式において、Ｍは一価のアルカリ金属カチオン（ナトリウム、リチウム、カリウムなど）、又は二価のアルカリ土類金属カチオン（マグネシウム、カルシウムなど）もしくは遷移金属カチオンのいずれかであってもよい。
【０２６３】
前記式の置換基Ｒ11は、オルト位、メタ位又はパラ位のいずれか一つに位置していればよい。さらに、置換基Ｒ11に加えて、ペンダント芳香族環はＣ1-4のアルキル基で置換されていてもよい。
【０２６４】
芳香族ビニル系樹脂には、前記構造単位（１１）に対応するヒドロキシル基を有する芳香族ビニルモノマーの単独又は共重合体、または他の共重合性モノマーとの共重合体などが含まれる。
【０２６５】
芳香族ビニルモノマーとしては、例えば、ビニルフェノール、ジヒドロキシスチレン、ビニルナフトールなどのヒドロキシル基含有芳香族ビニルモノマーなどが含まれる。これらの芳香族ビニルモノマーは単独で又は二種以上組み合わせて使用できる。
【０２６６】
他の共重合性モノマーとしては、例えば、（メタ）アクリル系モノマー［（メタ）アクリル酸、（メタ）アクリル酸エステル（例えば、（メタ）アクリル酸メチル、（メタ）アクリル酸エチル、（メタ）アクリル酸ブチル、（メタ）アクリル酸２−エチルへキシルなどの（メタ）アクリル酸Ｃ1-18アルキルエステル、（メタ）アクリル酸２−ヒドロキシエチルなどのヒドロキシル基含有単量体、（メタ）アクリル酸グリシジルなど）、（メタ）アクリルアミド、（メタ）アクリロニトリルなど］、スチレン系モノマー（例えば、スチレン、ビニルトルエン、α−メチルスチレン、クロロスチレン、ビニルナフタリン、ビニルシクロヘキサンなど）、重合性多価カルボン酸（フマル酸、マレイン酸など）、マレイミド系モノマー（マレイミド、Ｎ−アルキルマレイミド、Ｎ−フェニルマレイミドなど）、ジエン系モノマー（イソプレン、１，３−ブタジエン、１，４−ヘキサジエン、ジシクロペンタジエンなど）、ビニル系モノマー（例えば、酢酸ビニル、プロピオン酸ビニルなどのビニルエステル類；メチルビニルケトン、メチルイソプロペニルケトンなどのビニルケトン類；ビニルイソブチルエーテル、ビニルメチルエーテルなどのビニルエーテル類；Ｎ−ビニルカルバゾール、Ｎ−ビニルピロリドン、Ｎ−ビニルイミダゾールなどの窒素含有ビニルモノマーなど）などが挙げられる。これらの共重合性モノマーは単独で又は二種以上組み合わせて使用できる。
【０２６７】
ビニルモノマーと共重合性モノマーとの割合は、例えば、１０／９０〜１００／０（重量％）、好ましくは３０／７０〜１００／０（重量％）、さらに好ましくは５０／５０〜１００／０（重量％）程度である。
【０２６８】
好ましい芳香族ビニル樹脂は、ビニルフェノール単独重合体（ポリヒドロキシスチレン）、特にｐ−ビニルフェノール単独重合体である。
【０２６９】
芳香族ビニル樹脂の数平均分子量は、特に制限されず、例えば、３００〜５０×１０4、好ましくは４００〜３０×１０4程度の範囲から選択できる。
【０２７０】
これらの芳香族樹脂のうち、ポリフェニレンオキシド系樹脂、ポリカーボネート系樹脂、ポリアリレート系樹脂、ノボラック樹脂、アラルキル樹脂、芳香族ビニル樹脂、特にポリフェニレンオキシド系樹脂、ポリカーボネート系樹脂、ノボラック樹脂が好ましい。
【０２７１】
（Ｃ３）窒素含有化合物
難燃助剤として用いられる窒素含有化合物としては、前記有機リン化合物とは異なり、非リン系の窒素含有環状化合物（分子内にリン含有基を含まない窒素含有環状化合物、例えば、非リン系のアミノ基を有する窒素含有環状化合物又はその塩、環状尿素化合物、及びテトラゾール化合物など）又はその塩が使用できる。また、窒素含有化合物（Ｃ３）として、（ポリ）リン酸アミドや非環状尿素化合物などを用いてもよい。このような窒素含有化合物（Ｃ３）は、一種で又は二種以上組み合わせて使用できる。
【０２７２】
前記アミノ基を有する窒素含有環状化合物又はその塩には、（ａ）アミノ基を有する窒素含有環状化合物、（ｂ）前記アミノ基を有する窒素含有環状化合物と酸素酸との塩、（ｃ）前記アミノ基を有する窒素含有環状化合物と有機リン酸との塩、（ｄ）前記アミノ基を有する窒素含有化合物とヒドロキシル基を有する窒素含有環状化合物との塩などが含まれる。
【０２７３】
（ａ）非リン系のアミノ基を有する窒素含有環状化合物
非リン系のアミノ基を有する窒素含有環状化合物には、少なくとも１つのアミノ基と、少なくとも１つの窒素原子を環のヘテロ原子として有するヘテロ環状化合物が含まれ、ヘテロ環は、窒素以外にイオウ、酸素などの他のヘテロ原子を有していてもよい。このような窒素含有ヘテロ環には、窒素含有５員環（ピロール、ピラゾリン、イミダゾール、トリアゾール等）、窒素及び硫黄含有５員環（チアゾリン、チアゾール、チアジアゾール、チアジアゾリン等）、窒素及び酸素含有５員環（オキサゾリン、フラザン等）、窒素含有６員環（ピリジン、ピラジン、ピリミジン、ピリダジン、トリアジン等）、窒素及び酸素含有６員環（オキサジンなど）、窒素及び硫黄含有６員環（チアジン、チアジアジン等）、縮合複素環（インドール、インダゾール、キノリン、プリン等）などの複数の窒素原子を環の構成原子として有する５又は６員不飽和窒素含有ヘテロ環などが含まれる。このような窒素含有環のうち、複数の窒素原子を環の構成原子として有する５又は６員不飽和窒素含有環が好ましく、特に、トリアゾール及びトリアジンが好ましい。
【０２７４】
トリアゾール化合物としては、１，２，３−トリアゾール類（１Ｈ−１，２，３−トリアゾール類；２Ｈ−１，２，３−トリアゾール類など）、及び１，２，４−トリアゾール類（グアナゾールなどの１Ｈ−１，２，４−トリアゾール類；グアナジンなどの４Ｈ−１，２，４−トリアゾール類など）が例示でき、アミノ基はトリアゾール環の適当な部位（窒素原子及び炭素原子、特に炭素原子）に置換していてもよい。アミノ基の個数は、特に制限されず、１〜３個、特に１〜２個程度である。
【０２７５】
トリアジン化合物としては、１，３，５−トリアジン類［メラミン、置換メラミン（２−メチルメラミンなどのアルキルメラミン、グアニルメラミンなど）、メラミン縮合物（メラム、メレム、メロンなど）、メラミンの共縮合樹脂（メラミン−ホルムアルデヒド樹脂、フェノール−メラミン樹脂、ベンゾグアナミン−メラミン樹脂、芳香族ポリアミン−メラミン樹脂など）などのメラミン又はその誘導体；アンメリン、アンメリドなどのシアヌール酸アミド類；グアナミン、メチルグアナミン、アセトグアナミン、ベンゾグアナミン、サクシノグアナミン、ＣＴＵ−グアナミンなどのグアナミン又はその誘導体など］、アミノ基含有１，２，３−トリアジン類（５−位、４，５−位、４，５，６−位などにアミノ基が置換した１，２，３−トリアジン、４−アミノ−ベンゾ−１，２，３−トリアジンなど）、アミノ基含有１，２，４−トリアジン類（３−位、５−位、３，５−位などにアミノ基が置換した１，２，４−トリアジンなど）などの各種アミノトリアジン類が挙げられる。アミノ基は、トリアジン環の適当な部位（窒素原子及び炭素原子、特に炭素原子）に置換していてもよい。アミノ基の個数は特に制限されず、１〜４個、特に１〜３個（例えば、１〜２個）程度である。
【０２７６】
これらのうち、アミノ基含有トリアジン化合物、特にアミノ基含有１，３，５−トリアジン類が好ましい。
【０２７７】
（ｂ）非リン系のアミノ基を有する窒素含有環状化合物と酸素酸との塩
アミノ基を有する窒素含有環状化合物としては、前記（ａ）と同様の窒素含有環状化合物が使用できる。
【０２７８】
アミノ基を有する窒素含有環状化合物は、環を構成する窒素原子部位（イミノ基）で酸素酸と塩を形成してもよいが、通常、環に置換した少なくとも１つのアミノ基と酸素酸とで塩を形成するのが好ましい。複数のアミノ基を有する場合、全てのアミノ基が酸素酸と塩を形成していてもよい。また、複数の同種又は異種の窒素含有化合物（前記窒素含有環状化合物や他のアミノ基含有窒素含有化合物）が１つのポリ酸と塩を形成して、ポリ酸の複塩を形成してもよい。
【０２７９】
（酸素酸）
酸素酸には、硝酸、塩素酸（過塩素酸、塩素酸、亜塩素酸、次亜塩素酸など）、リン酸、硫酸、スルホン酸、ホウ酸、クロム酸、アンチモン酸、モリブデン酸、タングステン酸、スズ酸、ケイ酸などが含まれる。好ましい酸素酸には、リン酸（ポリリン酸）、硫酸、スルホン酸、ホウ酸が含まれる。
【０２８０】
（１）非リン系のアミノ基を有する窒素含有環状化合物のリン酸塩
リン酸には、ペルオクソリン酸、オルトリン酸、メタリン酸、亜リン酸（ホスホン酸）、次亜リン酸（ホスフィン酸）などの非縮合リン酸；ポリメタリン酸（ＨＰＯ3）j（式中、ｊは、２以上の整数を示す）、次リン酸、無水リン酸（五酸化二リン）などの縮合リン酸（ポリリン酸）などが含まれる。また、前記ポリリン酸には下記式（１３）で表される縮合リン酸類も含まれる。
【０２８１】
【化２６】
0004673626.tif 000027
【０２８２】
（式中、ｋは２以上の整数を示す）。
【０２８３】
前記式において、ｋは、好ましくは２〜２０００の整数、さらに好ましくは３〜１０００の整数である。
【０２８４】
また、前記ポリリン酸には、ピロリン酸、三リン酸、四リン酸なども含まれる。
【０２８５】
複数の塩形成可能な部位を有するリン酸は、少なくとも一部の部位がアミンや尿素などの他のアミノ基含有化合物と部分塩（ポリリン酸アンモニウム、ポリリン酸尿素などの縮合酸の部分塩；オルトリン酸尿素などの非縮合酸の部分塩など）を形成してもよい。
【０２８６】
アミノ基を有する窒素含有環状化合物のリン酸塩としては、アミノ基含有トリアジン化合物のリン酸塩、例えば、非縮合リン酸塩（オルトリン酸メラミン、ホスホン酸メラミンなどの非縮合リン酸のメラミン塩；前記メラミン塩に対応するメレム塩、メラム塩、メロン塩、グアナミン塩など）、ポリリン酸塩［ピロリン酸メラミン塩（ピロリン酸メラミン、ピロリン酸ジメラミン）、これらのピロリン酸メラミン塩に対応する三リン酸塩、四リン酸塩などのポリリン酸メラミン類；前記ポリリン酸メラミン塩に対応するメレム塩、メラム塩、メロン塩、グアナミン塩など］などが例示できる。また、ポリリン酸塩は、硫酸に由来する硫黄原子を含んでいてもよい。前記トリアジン塩に対応するトリアゾール塩なども使用できる。
【０２８７】
ポリリン酸塩には、ポリリン酸メラミン・メラム・メレム複塩、メタリン酸メラミン・メラム・メレム複塩や、前記イオウ原子を含むポリ酸（リン原子の他に、イオウ原子、酸素原子などを含むポリ酸）のメラミン・メラム・メレム複塩なども含まれる。これらの複塩の詳細は特開平１０−３０６０８１号公報、特開平１０−３０６０８２号公報を参照できる。
【０２８８】
（２）非リン系のアミノ基を有する窒素含有化合物の硫酸塩
硫酸としては、ペルオクソ一硫酸、硫酸、亜硫酸等の非縮合硫酸、ペルオクソ二硫酸やピロ硫酸等の縮合硫酸などが挙げられる。
【０２８９】
アミノ基を有する窒素含有化合物の硫酸塩としては、アミノ基含有トリアジン化合物の硫酸塩、例えば、縮合硫酸塩［硫酸メラミン類（硫酸メラミン、硫酸ジメラミン、硫酸グアニルメラミンなど）、硫酸メラミンに対応する亜硫酸メラミンなどの非縮合硫酸メラミン類；前記非縮合硫酸メラミン塩に対応するメレム塩、メラム塩、メロン塩、グアナミン塩など）］、縮合硫酸塩［ピロ硫酸メラミン類（ピロ硫酸メラミン、ピロ硫酸ジメラミンなど）、ピロ硫酸メラミン塩に対応するメレム塩、メラム塩、メロン塩、グアナミン塩など］などが例示できる。また、前記トリアジン塩に対応するトリアゾール塩も使用できる。
【０２９０】
なお、硫酸メラミンは、例えば、特開平８−２３１５１７号公報に記載の方法などにより得ることができる。ピロ硫酸ジメラムは、例えば、Ａ．Ｃ．Ｓ．  Ｓｙｍｐｏｓｉｕｍ  Ｓｅｒｉｅｓ  Ｎｏ．  ４２５  “Ｆｉｒｅ  ａｎｄ  Ｐｏｌｙｍｅｒｓ”、第１５章、２１１〜２３８頁（Ａｍｅｒｉｃａｎ  Ｃｈｅｍｉｃａｌ  Ｓｏｃｉｅｔｙ，  Ｗａｓｈｉｎｇｔｏｎ  Ｄ．Ｃ．，  １９９０）、特開平１０−３０６０８２号公報に記載の方法などにより得ることができる。このような窒素含有環状化合物（トリアジン化合物）の硫酸塩としては、例えば、（株）三和ケミカルから「アピノン９０１」などとして入手可能である。
【０２９１】
（３）非リン系のアミノ基を有する窒素含有環状化合物のスルホン酸塩
スルホン酸としては、Ｃ1-10アルカンスルホン酸（例えば、メタンスルホン酸、エタンスルホン酸、エタンジスルホン酸など）、Ｃ6-20アレーンスルホン酸（例えば、ベンゼンスルホン酸、トルエンスルホン酸など）等の有機スルホン酸が挙げられる。
【０２９２】
アミノ基を有する窒素含有環状化合物のスルホン酸塩としては、アミノ基含有トリアジン化合物（例えば、メラミン、メラム、メレム、メロン、グアナミン、アセトグアナミン、ベンゾグアナミンなど）のスルホン酸塩［スルホン酸メラミン類（メタンスルホン酸メラミン、メタンスルホン酸メラム、メタンスルホン酸メレム、メタンスルホン酸メラミン・メラム・メレム複塩、メタンスルホン酸グアナミンなど）］が例示できる。このような窒素含有環状化合物（トリアジン化合物）の有機スルホン酸塩としては、例えば、日産化学工業（株）から「メタンスルホン酸メラム  ＭＭＳ−２００」などとして入手可能である。
【０２９３】
（４）非リン系のアミノ基を有する窒素含有環状化合物のホウ酸塩
ホウ酸としては、オルトホウ酸、メタホウ酸などの非縮合ホウ酸；四ホウ酸、無水ホウ酸などの縮合ホウ酸などが挙げられる。
【０２９４】
アミノ基を有する窒素含有環状化合物のホウ酸塩としては、アミノ基含有トリアジン化合物のホウ酸塩、例えば、非縮合ホウ酸塩［オルトホウ酸メラミン塩（オルトホウ酸モノ乃至トリメラミンなどのオルトホウ酸メラミン塩）、前記メラミン塩に対応するメレム塩、メラム塩、メロン塩、グアナミン塩などのオルトホウ酸塩；前記オルトホウ酸塩に対応するメタホウ酸塩］、ポリホウ酸塩［縮合ホウ酸メラミン塩（無水ホウ酸メラミン、四ホウ酸メラミンなど）、前記メラミン塩に対応するメレム塩、メラム塩、メロン塩、グアナミン塩］などが例示できる。
【０２９５】
このような窒素含有環状化合物（トリアジン化合物）のホウ酸塩としては、例えば、ＤＭＳ社から「ｍｅｌａｐｕｒ」、Ｊｏｓｅｐｈ  Ｓｔｏｒｅｙ  ＆  Ｃｏ  ＬＴＤ社から「ＳＴＯＲＦＬＡＭ  ＭＬＢ」、Ｂｕｄｅｎｈｅｉｍ  Ｉｂｅｒｉｃａ  Ｃｏｍｅｒｃｉａｌ社から「ＢＵＤＩＴ  ３１３」などとして入手可能である。
【０２９６】
前記酸素酸塩は、単独で又は二種以上組み合わせて使用できる。
【０２９７】
アミノ基を有する窒素含有環状化合物と酸素酸との割合は、特に制限されないが、例えば、前者／後者（モル比）＝１／２０〜２０／１、好ましくは１／１０〜１０／１（例えば１／５〜１０／１）、特に１／２〜８／１程度である。窒素含有環状化合物が有するアミノ基と酸素酸の塩形成可能部位との当量比も特に制限されず、例えば、１０／１〜１／２、好ましくは５／１〜１／１、特に４／１〜１／１程度である。
【０２９８】
（ｃ）非リン系のアミノ基を有する窒素含有環状化合物と有機リン酸との塩
アミノ基を有する窒素含有環状化合物としては、前記（ａ）と同様のアミノ基を有する窒素含有環状化合物が例示できる。
【０２９９】
有機リン酸としては、例えば、前記（ｂ）の項で例示した非縮合リン酸［リン酸（オルトリン酸など）、ホスホン酸など］の部分エステル、及び有機基で置換されたホスホン酸又はホスフィン酸などが例示できる。有機リン酸は、アミノ基を有する窒素含有環状化合物と塩を形成可能な部位を少なくとも１つ有していればよい。
【０３００】
リン酸エステル（有機オルトリン酸）には、アルコール類（一価又は多価アルコール、一価又は多価のフェノール類）のリン酸モノ又はジエステルが含まれる。前記アルコール類には、前記ポリアリレート系樹脂の項で例示した一価のアルコール（特にＣ1-10脂肪族モノオール）及び脂肪族ポリオールの他、グリセロール、ペンタエリスリトールなどのＣ1-10脂肪族ポリオール；ニトリロトリメタノールなどのヘテロ原子を有するＣ2-10脂肪族ポリオール；シクロペンタノール、シクロヘキサノールなどのＣ5-8脂環族モノオール（好ましくはＣ5-6シクロアルカノール）；シクロヘキサンジオールなどのＣ5-8脂環族ジオール（好ましくはＣ5-6シクロアルカンジオール）；フェノール、アルキルフェノール（例えば、ｐ−又はｍ−クレゾール、３，５−キシレノール、トリメチルフェノール、ｔ−ブチルフェノール、ｐ−オクチルフェノール、ノニルフェノールなどのモノ乃至トリＣ1-20アルキルフェノール）、アリールフェノール（例えば、フェニルフェノール、ベンジルフェノール、クミルフェノール）、ナフトール、ヒドロキシビフェニルなどの一価フェノール類；前記ポリアリレート系樹脂の項で例示した一価のアラルキルアルコール及び芳香族環ジオールなどが含まれる。
【０３０１】
このようなリン酸エステルとしては、メチルホスフェート、ジブチルホスフェートなどのモノ又はジＣ1-10アルキルホスフェート；エチレングリコールモノホスフェート、ペンタエリスリトールビスホスフェートなどのＣ2-10脂肪族多価アルコールのモノ乃至テトラホスフェート；モノフェニルホスフェート、モノクレジルホスフェート、モノキシレニルホスフェート、モノトリメチルフェニルホスフェート、ジフェニルホスフェート、ジクレジルホスフェート、ジキシレニルホスフェート、ジトリメチルフェニルホスフェートなどの置換基（Ｃ1-4アルキル基など）を有していてもよい一価フェノール類のリン酸エステル（例えば、Ｃ1-4アルキル基を有していてもよいモノ又はジＣ6-14アリールホスフェート）；フェニレンビスホスフェートなどの置換基（Ｃ1-4アルキル基など）を有していてもよい多価フェノール類のモノ又はジホスフェート（例えば、Ｃ1-4アルキル基を有していてもよいＣ6-14アリーレンモノ又はジホスフェート）など］、アルキル−アリールリン酸エステル［メチルフェニルホスフェートなどのＣ1-10アルキルＣ6-14アリールホスフェート（好ましくはＣ1-6アルキルＣ6-10アリールホスフェート）など］などが含まれる。
【０３０２】
有機ホスホン酸には、前記リン酸エステルに対応するホスホン酸モノエステル、ホスホン酸のリン原子に直接結合した水素原子が有機基（脂肪族炭化水素基、脂環族炭化水素基、芳香族炭化水素基などの有機基）で置換された有機ホスホン酸、前記アルコール類の有機ホスホン酸モノエステルなどが含まれる。
【０３０３】
前記有機ホスホン酸には、脂肪族ホスホン酸［メチルホスホン酸、エチルホスホン酸、プロピルホスホン酸、ブチルホスホン酸などのアルキルホスホン酸；１−ヒドロキシエチリデン−１−ホスホン酸、１−ヒドロキシエチリデン−１，１−ジホスホン酸などの脂肪族ポリオールのモノ又はジホスホン酸エステル；ホスホノ酢酸、３−ホスホノプロピオン酸などのホスホノＣ1-10脂肪族カルボン酸又はそのカルボン酸エステル（ホスホノ酢酸エチル、３−ホスホノプロピオン酸エチルなどのホスホノカルボン酸のカルボン酸エステル類など）などのホスホノカルボン酸類などの置換基（ヒドロキシル基、カルボキシル基、エステル基など）を有していてもよいＣ1-10アルキル基で置換されたホスホン酸（好ましくはＣ1-6アルキル置換ホスホン酸）；エチレンビスホスホン酸などのＣ1-10アルキレンジホスホン酸；ニトリロトリス（メチルホスホン酸）などのヘテロ原子を有する脂肪族多価基で置換されたホスホン酸など］、芳香族ホスホン酸［フェニルホスホン酸、トリルホスホン酸などのＣ6-10アリールホスホン酸；ホスホノ安息香酸などのホスホノＣ7-15芳香族カルボン酸又はそのカルボン酸エステル（ホスホノ安息香酸エチルなどのホスホノ芳香族カルボン酸のカルボン酸エステル類など）などのホスホノカルボン酸；フェニレンビスホスホン酸などの置換基（Ｃ1-4アルキル基など）を有していてもよい芳香族多価基で置換されたホスホン酸など］などが含まれる。また、前記有機ホスホン酸はポリマーと結合したホスホン酸（ポリビニルホスホン酸など）であってもよい。
【０３０４】
有機ホスホン酸モノエステルには、前記有機ホスホン酸と前記リン酸エステルの項で例示のアルコール類とのモノエステル、例えば、メチルホスホン酸モノメチルエステルなどのＣ1-10アルキルホスホン酸モノＣ1-6アルキルエステル；ホスホノカルボン酸のジエステル（エトキシカルボニルメチルホスホン酸モノエチル、エトキシカルボニルエチルホスホン酸モノエチルなどのＣ2-6アルコキシカルボニルＣ1-6アルキルホスホン酸モノＣ1-6アルキルエステルなど）；メチルホスホン酸モノフェニルエステルなどのＣ1-10アルキルホスホン酸モノＣ6-10アリールエステル；フェニルホスホン酸モノメチルエステルなどのＣ6-10アリールホスホン酸Ｃ1-6アルキルエステル；フェニルホスホン酸モノフェニルエステルなどのＣ6-10アリールホスホン酸モノＣ6-10アリールエステルなどが含まれる。なお、前記ホスホン酸エステルは、環状ホスホン酸エステル（９，１０−ジヒドロ−１０−ヒドロキシ−１０−オキソ−９−オキサ−１０−ホスファフェナントレンなど）であってもよい。
【０３０５】
有機ホスフィン酸には、ホスフィン酸のリン原子に有機基（脂肪族炭化水素基、脂環族炭化水素基、芳香族炭化水素基などの炭化水素基）が結合した有機ホスフィン酸が含まれる。このような有機ホスフィン酸としては、前記置換ホスホン酸に対応する置換ホスフィン酸、例えば、メチルエチルホスフィン酸、ジエチルホスフィン酸などのモノ又はジＣ1-10アルキルホスフィン酸；メチルフェニルホスフィン酸などのＣ1-10アルキルＣ6-10アリールホスフィン酸；フェニルホスフィン酸などのＣ6-10アリールホスフィン酸；ホスフィニコカルボン酸［ホスフィニコジ酢酸などのホスフィニコジＣ1-6脂肪族カルボン酸；３−（メチルホスフィニコ）プロピオン酸などのＣ1-6アルキルホスフィニコ−モノＣ1-6脂肪族カルボン酸、３−（フェニルホスフィニコ）プロピオン酸などのＣ6-10アリールホスフィニコ−モノＣ1-6脂肪族カルボン酸、これらのホスフィニコカルボン酸のカルボン酸エステルなど；ホスフィニコモノ又はジＣ6-10アリールカルボン酸又はそのカルボン酸エステル］；ヒドロキシホスフィンオキシド（１−ヒドロキシジヒドロホスホニルオキシド、１−ヒドロキシホスホランオキシドなど）などが挙げられる。
【０３０６】
前記有機リン酸塩は、塩形成可能な部位の一部又は全部でアミノ基を有する窒素含有環状化合物と塩を形成でき、いずれの塩も使用できる。このような有機リン酸塩としては、アミノ基含有トリアジン化合物の塩、例えば、有機リン酸エステルのメラミン塩（ペンタエリスリトールビスホスフェート・メラミン、ペンタエリスリトールビスホスフェート・ジメラミンなど）、Ｃ1-6アルキル置換ホスホン酸のメラミン塩、Ｃ1-6脂肪族ジオールのモノ又はジホスホン酸エステルのメラミン塩（１−ヒドロキシエチリデン−１，１−ジホスホン酸・ジメラミン、１−ヒドロキシエチリデン−１，１−ジホスホン酸・テトラメラミンなど）、ヘテロ原子を有する脂肪族多価基で置換されたホスホン酸のメラミン塩［ニトリロトリス（メチルホスホン酸）・テトラメラミン塩、ニトリロトリス（メチルホスホン酸）・ヘキサメラミン塩など］、及びＣ6-10アリールホスホン酸・メラミン（フェニルホスホン酸・メラミン、フェニルホスホン酸・ジメラミンなど）、ホスフィニコカルボン酸・メラミン塩［３−（フェニルホスフィニコ）プロピオン酸・メラミン、３−（フェニルホスフィニコ）プロピオン酸・ジメラミンなどのアリールホスフィニコカルボン酸・メラミン塩］；前記メラミン塩に対応するメレム塩、メラム塩、メロン塩、グアナミン塩；並びにペンタエリスリトールビスホスフェート・メラミン・メラム・メレムなどの前記メラミン塩に対応する複塩などが挙げられる。また、前記トリアジン化合物塩に対応するトリアゾール塩も使用できる。このような有機リン酸塩は、単独で又は二種以上組み合わせて使用できる。
【０３０７】
このようなアミノ基を有する窒素含有化合物（特に、アミノ基含有トリアジン化合物）の有機リン酸塩の製造方法は、特に制限されないが、例えば、前記窒素含有化合物と有機リン酸と含む溶液又は分散液（水−アセトン混合系、水−アルコール混合系などの水溶液又は懸濁液など）を、適当な温度（例えば５０〜１００℃程度）で攪拌、混合し、生成する沈殿物を分離、乾燥する方法などにより製造できる。
【０３０８】
（ｄ）非リン系のアミノ基を有する窒素含有環状化合物とヒドロキシル基を有する窒素含有環状化合物との塩
アミノ基を有する窒素含有環状化合物としては、前記（ａ）の項で例示したアミノ基を有する窒素含有環状化合物が例示できる。
【０３０９】
ヒドロキシル基を有する窒素含有化合物には、少なくとも１つのヒドロキシル基と、少なくとも１つの窒素原子を環のヘテロ原子として有するヘテロ環とで構成された化合物が含まれる。前記ヘテロ環としては、前記アミノ基を有する窒素含有環状化合物に対応するヘテロ環が例示できる。好ましい窒素含有環は、前記と同様に、複数の窒素原子を環の構成原子として有する５又は６員不飽和窒素含有環、特に、トリアジンなどである。
【０３１０】
トリアジン化合物としては、前記アミノ基を有する窒素環状化合物の項で例示したトリアジン化合物に対応するヒドロキシル基含有トリアジン化合物が例示できる。ヒドロキシル基は、トリアジン環の適当な部位（窒素原子及び炭素原子、特に炭素原子）に置換してもよい。ヒドロキシル基の個数は、特に制限されず、１〜４個、特に１〜３個（例えば、２〜３個）程度である。好ましいヒドロキシル基含有トリアジン化合物は、ヒドロキシル基含有１，３，５−トリアジン類、特にシアヌール酸又はイソシアヌール酸、アンメリン、アンメリドなどのシアヌール酸又はその誘導体などである。
【０３１１】
アミノ基を有する窒素含有環状化合物とヒドロキシル基を有する窒素含有環状化合物との塩としては、トリアジン類とシアヌール酸又はその誘導体との塩、例えば、メラミンシアヌレートなどのシアヌール酸のメラミン塩；メラミン塩に対応するメレム塩、メラム塩、グアナミン塩（例えば、グアナミンシアヌレート、アセトグアナミンシアヌレート、ベンゾグアナミンシアヌレートなど）などが含まれる。
【０３１２】
これらの塩は、単独で又は二種以上組み合わせて使用できる。
【０３１３】
アミノ基を有する窒素含有環状化合物とヒドロキシル基を有する窒素含有環状化合物との割合は、特に制限されないが、例えば、前者／後者（モル比）＝１／２〜３／１、好ましくは１／１〜２／１程度である。
【０３１４】
（ｅ）尿素化合物
尿素化合物には、環状尿素化合物が含まれる。また、非環状尿素化合物を使用してもよい。尿素化合物は、一種で又は二種以上組み合わせて使用できる。
【０３１５】
（環状尿素化合物）
環状尿素化合物は、少なくとも１つの尿素ユニット−ＮＨＣＯＮＨ−を環の構成ユニットとして有する限り、特に制限されず、単環化合物、芳香族炭化水素環との縮合環、架橋環などのいずれであってもよい。このような環状尿素化合物には、環状モノウレイド、環状ジウレイド等が挙げられる。これらの環状尿素化合物は、単独で又は二種以上組み合わせて使用できる。
【０３１６】
環状モノウレイドとしては、例えば、アルキレン尿素［メチレン尿素、エチレン尿素、クロトニリデン尿素（ＣＤＵ）などのＣ1-10アルキレン尿素（好ましくはＣ1-6アルキレン尿素）など］、アルケニレン尿素（ビニレン尿素、シトシン等のＣ2-10アルケニレン尿素など）、アルキニレン尿素［Ｃ2-10アルキニレン尿素（好ましくはＣ2-6アルキニレン尿素）など］、アリーレン尿素（イメサチンなど）、ジカルボン酸のウレイド（パラバン酸、ジメチルパラバン酸、バルビツル酸、５，５−ジエチルバルビツル酸、ジリツル酸、ジアルル酸、アロキサン、アロキサン酸、イソシアヌール酸、ウラミル等）、β−アルデヒド酸のウレイド［ウラシル、５−メチルウラシル（チミン）、ジヒドロウラシル、ウラゾール、ベンゾイレン尿素等］、α−オキシ酸のウレイド［ヒダントイン、５，５−ジメチルヒダントイン、１，１−メチレンビス（５，５−ジメチルヒダントイン）、アラントイン等のヒダントイン類など］、又はその誘導体などが例示できる。
【０３１７】
環状ジウレイドとしては、例えば、尿酸、３−メチル尿酸、プソイド尿酸、アセチレン尿素（グリコールウリル）、α−オキシ酸のジウレイド［１，１−メチレンビス（５，５−ジメチルヒダントイン）、アラントインなど］、ｐ−ウラジンなどのジウレア、ジカルボン酸のジウレイド（アロキサンチン、プルプル酸等）、又はその誘導体などが例示できる。
【０３１８】
これらの環状尿素化合物のうち、２つの尿素ユニットを環の構成ユニットとして有する環状ジウレイド、特にアセチレン尿素、尿酸、それらの誘導体が好ましい。
【０３１９】
（非環状尿素化合物）
非環状尿素化合物には、尿素、アルキル基などの置換基が置換したＮ−置換尿素［例えば、Ｎ−メチル体、Ｎ−エチル体などのＮ−Ｃ1-6アルキル体、アルキレンジウレア（例えば、メチレンジウレアなどのＣ1-6アルキレンジウレアなど）など］、非環状ウレイド化合物［オキサルル酸などのＣ2-6ジカルボン酸のウレイド酸、ウレイド酢酸などのウレイド基含有Ｃ1-6モノカルボン酸、ウレイドコハク酸などのカルバミド基含有Ｃ2-6ジカルボン酸、又はそれらの誘導体（アミド、エステルなど）などのモノウレイド；アラントイン酸などのＣ2-6カルボン酸のジウレイドなど］非環状の尿素縮合体［尿素の二量体（例えば、ビウレット、ビウレアなど）尿素の多量体、尿素とアルデヒド化合物との縮合体など］などが含まれる。
【０３２０】
（ｆ）テトラゾール化合物
テトラゾール化合物には、モノテトラゾール（５−フェニルテトラゾールなど）及びビテトラゾール（５，５′−ビテトラゾールなど）のアミン塩又は金属塩が含まれる。アミン塩としては、５−フェニルテトラゾール、５，５′−ビテトラゾールのアミン塩（例えば、２アンモニウム塩、２グアニジン塩、ピペラジン塩、メラミン塩、グアナミン塩、キシリレンジアミン塩など）などが挙げられる。金属塩としては、５，５′−ビテトラゾールの金属塩（例えば、Ｎａ塩、Ｋ塩などのアルカリ金属塩；Ｃａ塩、Ｍｇ塩、Ｂａ塩などのアルカリ土類金属塩；Ｚｎ塩、Ａｌ塩など）などが挙げられる。
【０３２１】
これらのテトラゾール化合物の詳細については、特開平５−５１４７６号公報、特開平６−１６６６７８号公報、特開２００１−２９４４９７号公報などを参照できる。
【０３２２】
（ｇ）（ポリ）リン酸アミド
（ポリ）リン酸アミドとしては、前記酸素酸の項で例示したリン酸類と、−Ｎ＝Ｃ＝Ｎ−又は−Ｎ＝Ｃ（−Ｎ＜）2で表されるユニットを有する化合物（シアナミド誘導体など）との縮合物であり、アミド態の窒素を含有する高分子化合物である。このような（ポリ）リン酸アミドは、通常、前記リン酸と前記シアナミド誘導体とを、尿素及びリン酸尿素から選択された少なくとも一種（結合剤）の存在下で加熱（焼成など）することにより得られる。
【０３２３】
前記リン酸類としては、非縮合リン酸（オルトリン酸、メタリン酸など）、ポリリン酸、リン酸の部分エステル（ポリリン酸アンモニウム、リン酸尿素など）などが好ましく使用できる。リン酸類は、単独で又は二種以上組み合わせて使用できる。
【０３２４】
前記シアナミド誘導体としては、アミノ基含有トリアジン類（メラミン、メラム、メレム、メロン、グアナミン、アセトグアナミン、ベンゾグアナミンなどのアミノ基含有１，３，５−トリアジン類、３−アミノ−１，２，４−トリアジンなどのアミノ基含有１，２，４−トリアジン類など）、アミノ基含有トリアゾール類（２，５−ジアミノ−１，３，４−トリアゾールなどのアミノ基含有１，３，４−トリアゾール類など）などの環状シアナミド誘導体；グアニジン類［グアニジン、グアニジン誘導体（ジシアンジアミド、グアニル尿素など）など］などの非環状シアナミド誘導体などが挙げられる。好ましいシアナミド誘導体は、アミノ基含有１，３，５−トリアジン類、グアニジン又はその誘導体、特にメラミンなどである。このようなシアナミド誘導体は、１種で又は２種以上組み合わせて使用できる。
【０３２５】
（ポリ）リン酸アミドは、単独で又は二種以上組み合わせて使用できる。ポリリン酸アミドについては、例えば、特開平７−１３８４６３号公報を参照できる。このようなポリリン酸アミドは、特公昭５３−２１７０号公報、特公昭５３−１５４７８号公報、特公昭５５−４９００４号公報、特開昭６１−１２６０９１号公報、特開平１０−８１６９１号公報、米国特許第４０４３９８７号明細書などに記載の方法などにより製造できる。ポリリン酸アミドは、「スミセーフＰＭ」［住友化学工業（株）製］、「タイエンＳ」［太平化学産業（株）製］、「アピノンＭＰＰ」［（株）三和ケミカル製］、「Ｍｅｌａｐｕｒ」［ＤＳＭ社製］、「Ｅｘｏｌｉｔ」［クラリアント社製］、「ＡＭＧＡＲＤ」［Ａｌｂｒｉｇｈｔ＆Ｗｉｌｓｏｎ社製］として市販されている。
【０３２６】
これらの窒素含有化合物（Ｃ３）のうち、トリアジン骨格を有する非リン系アミノ基含有化合物と、シアヌル酸、イソシアヌル酸、硫酸、（ポリ）リン酸、スルホン酸、有機ホスホン酸及び有機ホスフィン酸から選択された成分との塩（例えば、メラミンシアヌレート、ポリリン酸メラミン塩、ポリリン酸メラミン・メラム・メレム複塩、硫酸メラミン、メタンスルホン酸メラム、有機ホスホン酸メラミン、有機ホスフィン酸メラミン等）、環状ジウレイド（例えば、尿酸、アセチレン尿素等）、ビテトラゾール（例えば、５，５′−ビテトラゾールの２アンモニウム塩、２アミノグアニジン塩、ピペラジン塩、メラミン塩、アルカリ土類金属塩、Ｚｎ塩、又はＡｌ塩など）、（ポリ）リン酸とシアナミド類又は誘導体との反応生成物（塩）（例えば、ポリリン酸アミド等）などが好ましい。
【０３２７】
これらの窒素含有化合物（Ｃ３）は、エポキシ系化合物、カップリング剤（シラン系化合物、チタネート系化合物、アルミニウム系化合物など）、クロム系化合物などの表面改質剤により処理してもよい。また、窒素含有化合物（Ｃ３）は、金属、ガラス、トリアジン誘導体のシアヌール酸塩、熱硬化性樹脂（例えば、フェノール樹脂、ユリア樹脂、メラミン樹脂、アニリン樹脂、フラン樹脂、キシレン樹脂又はこれらの共縮合樹脂、不飽和ポリエステル樹脂、アルキド樹脂、ビニルエステル樹脂、ジアリルフタレート樹脂、エポキシ樹脂、ポリウレタン樹脂、ケイ素樹脂、ポリイミドなど）、熱可塑性樹脂などで被覆処理してもよい。これらの処理のうち、通常、熱硬化性樹脂（例えば、フェノール樹脂やエポキシ樹脂など）で被覆処理する。例えば、窒素含有化合物（Ｃ３）の被覆処理方法として、特開昭５２−１２５４８９号公報、特開昭６２−２１７０４号公報、特開昭６３−１１０２５４号公報、特開平８−５３５６９号公報、特開平８−５３５７４号公報、特開２０００−１６９１２０号公報、特開２００１−１３１２９３号公報などを参照することができる。窒素含有化合物（Ｃ３）と被覆成分との割合は、特に制限されないが、例えば、被覆成分が被覆難燃剤の０．１〜２０重量％、好ましくは０．１〜１０重量％（例えば、０．１〜８重量％）程度である。
【０３２８】
（Ｃ４）無機金属系化合物
無機金属系化合物には、無機酸の金属塩、金属酸化物、金属水酸化物、及び金属硫化物などが含まれる。前記無機酸の金属塩を構成する無機酸としては、リン酸、ホウ酸、スズ酸、モリブデン酸、タングステン酸等の各種無機酸が使用できる。
【０３２９】
無機酸と塩を形成する金属には、アルカリ金属（カリウム、ナトリウムなど）；アルカリ土類金属（マグネシウム、カルシウム、バリウムなど）；遷移金属（スカンジウムなどの第３Ａ族金属；チタンなどの第４Ａ族金属；バナジウムなどの第５Ａ族金属；クロム、モリブデンなどの第６Ａ族金属；マンガンなどの第７Ａ族金属；鉄、コバルト、ニッケル、パラジウムなどの第８族金属；及び銅、銀などの第１Ｂ族金属）、第２Ｂ族金属（亜鉛など）、第３Ｂ族金属（アルミニウムなど）、第４Ｂ族金属（スズ、鉛など）、第５Ｂ族金属（アンチモン、ビスマスなど）などが含まれる。これらの金属は一種で又は二種以上組み合わせて使用できる。
【０３３０】
（リン酸の金属塩）
リン酸としては、非縮合リン酸［オルトリン酸、メタリン酸、亜リン酸、次亜リン酸等］、縮合リン酸［次リン酸塩、ピロリン酸塩、ポリリン酸（三リン酸、四リン酸等）、ポリメタリン酸、無水リン酸塩類等］が例示でき、特に非縮合リン酸が好ましい。
【０３３１】
金属は、アルカリ金属塩（Ｌｉ、Ｎａ、Ｋ塩など）、アルカリ土類金属塩（Ｍｇ、Ｃａ塩など）、周期表２Ｂ族金属塩（Ｚｎ塩など）、周期表３Ｂ族金属塩（Ａｌ塩など）等が例示できる。これらのうち、多価金属、例えば、アルカリ土類金属、遷移金属、周期表２Ｂ〜３Ｂ族金属、特に、アルカリ土類金属が好ましい。
【０３３２】
リン酸の金属塩としては、前記リン酸と多価金属との塩の他、この多価金属リン酸塩に対応するリン酸水素塩が挙げられ、前記金属塩には、配位子（例えば、ヒドロキソ、ハロゲンなど）が配位していてもよい。
【０３３３】
リン酸の金属塩としては、例えば、ピロリン酸塩（Ｃａ2Ｐ2Ｏ7など）、ポリメタリン酸塩［Ｃａ3（Ｐ3Ｏ9）2など］、無水リン酸塩類（Ｃａ2（Ｐ4Ｏ12）、Ｃａ5（Ｐ3Ｏ10）2など）の他、Ｃａ5（ＰＯ4）3（ＯＨ）、Ｃａ5（ＰＯ4）3（Ｆ，Ｃｌ）などの縮合リン酸塩や、（次）亜リン酸アルミニウム塩などを使用してもよいが、リン酸水素塩を用いるのが好ましい。
【０３３４】
このようなリン酸水素塩としては、例えば、オルトリン酸水素マグネシウム（リン酸水素マグネシウム、リン酸二水素マグネシウムなど）、オルトリン酸水素カルシウム（リン酸二水素カルシウム、第二リン酸カルシウムなど）などのアルカリ土類金属リン酸水素塩；リン酸水素マンガン（リン酸水素マンガン（ＩＩＩ）など）、リン酸水素鉄［Ｆｅ（Ｈ2ＰＯ4）3など］等の遷移金属リン酸水素塩；リン酸水素亜鉛、リン酸水素カドミウムなどの周期表第２Ｂ族金属のリン酸水素塩；リン酸水素アルミニウムなどの周期表第３Ｂ族金属のリン酸水素塩；リン酸水素スズなどの周期表第４Ｂ族金属のリン酸水素塩などの非縮合リン酸水素塩などである。これらのうち、実質的に無水のリン酸水素金属塩、特にアルカリ土類金属リン酸水素塩［リン酸二水素マグネシウム、リン酸二水素カルシウム、第二リン酸カルシウム（ＣａＨＰＯ4）など］が好ましい。
【０３３５】
（ホウ酸の金属塩）
ホウ酸としては、オルトホウ酸、メタホウ酸などの非縮合ホウ酸；ピロホウ酸、四ホウ酸、五ホウ酸及び八ホウ酸などの縮合ホウ酸、並びに塩基性ホウ酸などが好ましい。
【０３３６】
金属としては、アルカリ金属などを用いてもよいが、アルカリ土類金属、遷移金属、周期表２Ｂ族金属の多価金属が好ましい。
【０３３７】
ホウ酸金属塩は、通常、含水塩であり、例えば、非縮合ホウ酸塩［オルトホウ酸カルシウム、メタホウ酸カルシウムなどのアルカリ土類金属非縮合ホウ酸塩；オルトホウ酸マンガン、メタホウ酸銅などの遷移金属非縮合ホウ酸塩；メタホウ酸亜鉛、メタホウ酸カドミウムなどの周期表第２Ｂ族金属の非縮合ホウ酸塩（特にメタホウ酸塩）など］、縮合ホウ酸塩（四ホウ酸三マグネシウム、ピロホウ酸カルシウムなどのアルカリ土類金属縮合ホウ酸塩；四ホウ酸マンガン、二ホウ酸ニッケルなどの遷移金属縮合酸塩；四ホウ酸亜鉛、四ホウ酸カドミウムなどの周期表第２Ｂ族金属の縮合ホウ酸塩など）；塩基性ホウ酸塩（塩基性ホウ酸亜鉛、塩基性ホウ酸カドミウムなどの周期表第２Ｂ族金属の塩基性ホウ酸塩など）などが挙げられる。また、これらのホウ酸塩に対応するホウ酸水素塩（例えば、オルトホウ酸水素マンガンなど）なども使用できる。特に、アルカリ土類金属又は周期表第２Ｂ族金属ホウ酸塩（非縮合又は縮合ホウ酸塩）、特に、（含水）ホウ酸亜鉛類、（含水）ホウ酸カルシウム類が好ましい。
【０３３８】
（スズ酸の金属塩）
スズ酸としては、スズ酸、メタスズ酸、オルトスズ酸、ヘキサヒドロオクソスズ酸等が例示できる。金属としては、アルカリ金属や、アルカリ土類金属、遷移金属、周期表２Ｂ族金属等の多価金属が例示できる。スズ酸の金属塩は、通常、含水塩であり、例えば、スズ酸のアルカリ金属塩（例えば、スズ酸ナトリウムやスズ酸カリウム等）、スズ酸のアルカリ土類金属塩（例えば、スズ酸マグネシウムなど）、スズ酸の遷移金属塩（例えば、スズ酸コバルトなど）、スズ酸の周期表２Ｂ族金属塩（例えば、スズ酸亜鉛など）が例示できる。これらのスズ酸の金属塩のうち、スズ酸の周期表２Ｂ族金属塩、特に（含水）スズ酸亜鉛類が好ましい。
【０３３９】
（モリブデン酸の金属塩）
モリブデン酸の金属塩としては、前記リン酸金属塩及びホウ酸金属塩に対応する各種金属塩が使用できる。
【０３４０】
例えば、（含水）モリブデン酸亜鉛［例えば、キクチカラー（株）の商品名  ボーエン「ＳＫ−２６」、「ＳＫＮ−３０１」、「ＳＫＮ−５４５」、「ＳＫＲ−８０３」、「ＳＫＲ−８０５」］などが挙げられる。
【０３４１】
（タングステン酸の金属塩）
タングステン酸の金属塩としては前記リン酸金属塩及びホウ酸金属塩に対応する各種金属塩が使用できる。
【０３４２】
例えば、（含水）タングステン酸亜鉛などが挙げられる。
【０３４３】
リン酸、ホウ酸、スズ酸、モリブデン酸及びタングステン酸以外の無機酸（酸素酸）の金属塩としては、前記リン酸金属塩及びホウ酸金属塩に対応する各種金属塩が使用できる。
【０３４４】
無機金属系化合物のうち、金属酸化物としては、例えば、酸化モリブデン、酸化タングステン、酸化チタン、酸化ジルコニウム、酸化スズ、酸化銅、酸化亜鉛、酸化アルミニウム、酸化ニッケル、酸化鉄、酸化マンガン、三酸化アンチモン、四酸化アンチモン、五酸化アンチモンなどが挙げられる。
【０３４５】
金属水酸化物としては、例えば、水酸化アルミニウム、水酸化マグネシウム、水酸化スズ、水酸化ジルコニウムなどが挙げられる。
【０３４６】
金属硫化物としては、硫化モリブデン、硫化タングステン、硫化亜鉛などが挙げられる。
【０３４７】
これらの無機金属系化合物（Ｃ４）は、単独で又は二種以上組み合わせて使用できる。
【０３４８】
（Ｃ５）硫黄含有化合物
硫黄含有化合物としては、有機スルホン酸［アルカンスルホン酸、パーフルオロアルカンスルホン酸（パーフルオロブタンスルホン酸など）、アレーンスルホン酸（ベンゼンスルホン酸、トルエンスルホン酸、ナフタレンスルホン酸、スルホ安息香酸、スルホフタル酸、スルホナフトエ酸、フェノールスルホン酸、ナフトールスルホン酸、ジフェニルスルホン−３−スルホン酸など）、スルホン化ポリマー（スルホン化ポリスチレン、スルホン化ポリスルホン、スルホン化ポリエーテルスルホン、スルホン化ポリフェニレンオキシドなど）など］、スルファミン酸、有機スルファミン酸、有機スルホン酸アミドの塩（アンモニウム塩、アルカリ金属塩、アルカリ土類金属塩など）などが挙げられる。
【０３４９】
（Ｃ６）ケイ素含有化合物
ケイ素含有化合物には、（ポリ）オルガノシロキサン（樹脂、エラストマー、オイルなど）、ゼオライトなどが含まれる。（ポリ）オルガノシロキサンとしては、ジアルキルシロキサン（例えば、ジメチルシロキサンなど）、アルキルアリールシロキサン（フェニルメチルシロキサンなど）、ジアリールシロキサン、モノオルガノシロキサンなどの単独重合体（例えば、ポリジメチルシロキサン、ポリフェニルメチルシロキサンなど）、又は共重合体などが含まれる。また、（ポリ）オルガノシロキサンとしては、分岐オルガノシロキサン（ポリメチルシルセスキオキサン、ポリメチルフェニルシルセスキオキサン、ポリフェニルシルセスキオキサンなどのポリオルガノシルセスキオキサンなど）［例えば、東芝シリコーン（株）の商品名「ＸＣ９９−Ｂ５６６４」、信越化学工業（株）の商品名「Ｘ−４０−９２４３」、「Ｘ−４０−９２４４」、「Ｘ−４０−９８０５」、特開２００１−４１２１９号公報、特開２０００−１５９９９５公報、特開平１１―１５８３６３号公報、特開平１０−１８２８３２号公報、特開平１０−１３９９６４号公報などに記載の化合物など］、分子端末や主鎖に、エポキシ基、水酸基、カルボキシル基、アミノ基、エーテル基などの置換基を有する変性（ポリ）オルガノシロキサン［例えば、東レ・ダウコーニング−シリコーン（株）の商品名Ｓｉパウダー「ＤＣ４−７０５１」、「ＤＣ４−７１０５」、「ＤＣ１−９６４１」］なども使用できる。
【０３５０】
［各成分の割合］
（有機リン化合物（Ｂ）の使用割合）
本発明では、難燃剤として特定の有機リン化合物（Ｂ）を用いることにより、幅広いベース樹脂に対して、少量の添加であっても高い難燃性を付与できる。有機リン化合物（Ｂ）の割合は、ベース樹脂（Ａ）１００重量部に対して、０．１〜１００重量部、好ましくは１〜８０重量部、さらに好ましくは５〜７０重量部程度である。ベース樹脂（Ａ）に対して有機リン化合物（Ｂ）の割合が多すぎると、樹脂組成物の機械的特性が低下する。
【０３５１】
（難燃助剤（Ｃ）の使用割合）
難燃助剤（Ｃ）の割合は、ベース樹脂（Ａ）１００重量部に対して、０．０１〜５００重量部、好ましくは０．１〜３００重量部、さらに好ましくは１〜２００重量部程度である。
【０３５２】
リン含有化合物（Ｃ１）の割合は、ベース樹脂（Ａ）１００重量部に対して、０．１〜１００重量部、好ましくは１〜５０重量部、さらに好ましくは３〜３０重量部程度である。
【０３５３】
ベース樹脂（Ａ）と芳香族樹脂（Ｃ２）とは、通常、互いに異種の樹脂を使用し、その場合、ベース樹脂と芳香族樹脂との割合（重量比）は、ベース樹脂／芳香族樹脂＝５０／５０〜１００／０、好ましくは５５／４５〜１００／０、さらに好ましくは６０／４０〜１００／０程度である。
【０３５４】
窒素含有化合物（Ｃ３）の割合は、ベース樹脂（Ａ）１００重量部に対して、０．１〜１００重量部、好ましくは１〜９０重量部、さらに好ましくは３〜８０重量部程度である。
【０３５５】
無機系金属化合物（Ｃ４）の割合は、ベース樹脂（Ａ）１００重量部に対して、０．１〜１００重量部、好ましくは０．１〜５０重量部、さらに好ましくは３〜４５重量部程度である。
【０３５６】
硫黄含有化合物（Ｃ５）の割合は、ベース樹脂（Ａ）１００重量部に対して、０．００１〜５０重量部、好ましくは０．０１〜３０重量部、さらに好ましくは０，１〜１０重量部程度である。
【０３５７】
ケイ素含有化合物（Ｃ６）の割合は、ベース樹脂（Ａ）１００重量部に対して０．００１〜５０重量部、好ましくは０．０１〜３０重量部、さらに好ましくは０．１〜１０重量部程度である。
【０３５８】
有機リン化合物（Ｂ）及び難燃助剤（Ｃ）の総量は、ベース樹脂（Ａ）１００重量部に対して、０．０１〜３００重量部、好ましくは０．１〜２００重量部、さらに好ましくは１〜２００重量部（例えば、５〜１５０重量部）程度である。
【０３５９】
有機リン化合物（Ｂ）と難燃助剤（Ｃ）との割合は、前者／後者（重量比）＝１／１００〜１００００／１００（例えば、１／１００〜１０００／１００）の広い範囲から選択でき、例えば、５／１００〜１０００／１００、好ましくは１０／１００〜７００／１００、さらに好ましくは１５／１００〜５００／１００程度である。
【０３６０】
［添加剤］
本発明の難燃性樹脂組成物は、必要に応じて種々の添加剤（例えば、他の難燃剤、ドリッピング防止剤、酸化防止剤、安定剤など）を含んでいてもよい。添加剤の全体の含有量は、ベース樹脂（Ａ）１００重量部に対して、０．０１〜５０重量部、好ましくは、０．１〜３０重量部、さらに好ましくは１〜２０重量部程度である。
【０３６１】
（他の難燃剤）
なお、本発明の難燃性樹脂組成物は、さらに難燃性を付与するため、他の難燃剤、例えば、アルコール系難燃剤、無機系難燃剤、ラジカル発生有機系難燃剤などを含んでいてもよい。
【０３６２】
アルコール系難燃剤としては、多価アルコール（ペンタエリスリトールなど）、オリゴマーの多価アルコール（ジペンタエリスリトール、トリペンタエリスリトールなど）、エステル化された多価アルコール、置換されたアルコール、セルロース類（セルロース、ヘミセルロース、リグノセルロース、ペクトセルロース、アジポセルロースなど）、糖類（単糖類、多糖類など）などが挙げられる。
【０３６３】
ラジカル発生有機系難燃剤としては、ベンジルラジカル発生化合物［２，３−ジフェニル−２，３−ジメチルブタン、ポリ（α，α，α′，α′−テトラメチル−１，３−キシリレン）、ポリ（α，α，α′，α′−テトラメチル−１，４−キシリレン）など］、ニトロキシド発生化合物［２，２，６，６−テトラメチル−１，４−ジヒドロキシ−ピペリジン、１−メトキシ−２，２，６，６−テトラメチル−４−ヒドロキシ−ピペリジン又はそれらのカルボン酸エステル誘着体など］などが挙げられる。無機系難燃剤には、膨張性黒鉛なども含まれる。
【０３６４】
これら他の難燃剤は、単独で又は二種以上組み合わせて使用できる。
【０３６５】
他の難燃剤の含有量は、例えば、ベース樹脂（Ａ）１００重量部に対して、０．０１〜５０重量部程度、好ましくは０．０５〜３０重量部程度、特に０．１〜２０重量部程度の範囲から選択できる。
【０３６６】
また、本発明の難燃性樹脂組成物は、長期間安定に耐熱性を維持するために酸化防止剤又は安定剤を含んでいてもよい。酸化防止剤又は安定剤には、例えば、フェノール系（ヒンダードフェノール類など）、アミン系（ヒンダードアミン類など）、リン系、イオウ系、ヒドロキノン系、キノリン系酸化防止剤（又は安定剤）などが含まれる。
【０３６７】
フェノール系酸化防止剤には、ヒンダードフェノール類、例えば、１，６−ヘキサンジオール−ビス［３−（３，５−ジ−ｔ−ブチル−４−ヒドロキシフェニル）プロピオネート］などのＣ2-10アルカンジオール−ビス［３−（３，５−ジ−分岐Ｃ3-6アルキル−４−ヒドロキシフェニル）プロピオネート］；例えば、トリエチレングリコール−ビス［３−（３−ｔ−ブチル−５−メチル−４−ヒドロキシフェニル）プロピオネート］などのジ又はトリオキシＣ2-4アルカンジオール−ビス［３−（３，５−ジ−分岐Ｃ3-6アルキル−４−ヒドロキシフェニル）プロピオネート］；例えば、グリセリントリス［３−（３，５−ジ−ｔ−ブチル−４−ヒドロキシフェニル）プロピオネート］などのＣ3-8アルカントリオール−ビス［３−（３，５−ジ−分岐Ｃ3-6アルキル−４−ヒドロキシフェニル）プロピオネート］；例えば、ペンタエリスリトールテトラキス［３−（３，５−ジ−ｔ−ブチル−４−ヒドロキシフェニル）プロピオネート］などのＣ4-8アルキレンテトラオールテトラキス［３−（３，５−ジ−分岐Ｃ3-6アルキル−４−ヒドロキシフェニル）プロピオネート］などが好ましい。
【０３６８】
アミン系酸化防止剤には、ヒンダードアミン類、例えば、トリ又はテトラＣ1-3アルキルピペリジン又はその誘導体（４−位にメトキシ、ベンゾイルオキシ、フェノキシなどが置換していてもよい２，２，６，６−テトラメチルピペリジンなど）、ビス（トリ、テトラ又はペンタＣ1-3アルキルピペリジン）Ｃ2-20アルカンジカルボン酸エステル［例えば、ビス（２，２，６，６−テトラメチル−４−ピペリジル）オギサレート、オギサレートに対応するマロネート、アジペート、セバケート、テレフタレートなど；ビス（１，２，２，６，６−ペンタメチル−４−ピペリジル）セバケート］、１，２−ビス（２，２，６，６−テトラメチル−４−ピペリジルオキシ）エタン、フェニルナフチルアミン、Ｎ，Ｎ′−ジフェニル−１，４−フェニレンジアミン、Ｎ−フェニル−Ｎ′−シクロヘキシル−１，４−フェニレンジアミンなどが含まれる。
【０３６９】
リン系安定剤（又は酸化防止剤）には、例えば、トリイソデシルホスファイト、トリスノニルフェニルホスファイト、ジフェニルイソデシルホスファイト、フェニルジイソデシルホスファイト、２，２−メチレンビス（４，６−ジ−ｔ−ブチルフェニル）オクチルホスファイト、４，４′−ブチリデンビス（３−メチル−６−ｔ−ブチルフェニル）ジトリデシルホスファイト、トリス（分岐Ｃ3-6アルキルフェニル）ホスファイト［例えば、トリス（２，４−ジ−ｔ−ブチルフェニル）ホスファイト、トリス（２−ｔ−ブチル−４−メチルフェニル）ホスファイト、トリス（２，４−ジ−ｔ−アミルフェニル）ホスファイトなど］、（分岐Ｃ3-6アルキルフェニル）フェニルホスファイト［例えば、ビス（２−ｔ−ブチルフェニル）フェニルホスファイト、２−ｔ−ブチルフェニルジフェニルホスファイトなど］、トリス（２−シクロヘキシルフェニル）ホスファイト、ビス（Ｃ1-9アルキルアリール）ペンタエリスリトールジホスファイト［例えば、ビス（２，４−ジ−ｔ−ブチルフェニル）ペンタエリスリトールジホスファイト、ビス（２，４−ジ−ｔ−ブチル−４−メチルフェニル）ペンタエリスリトールジホスファイト、ビス（２，６−ジ−ｔ−ブチル−４−メチルフェニル）ペンタエリスリトールジホスファイト、ビス（ノニルフェニル）ペンタエリスリトールジホスファイトなど］、トリフェニルホスフェート系安定剤（例えば、４−フェノキシ−９−α−（４−ヒドロキシフェニル）−ｐ−クメニルオキシ−３，５，８，１０−テトラオキサ−４，９−ジホスファスピロ［５．５］ウンデカン、トリス（２，４−ジ−ｔ−ブチルフェニル）ホスフェートなど）、ジホスフォナイト系安定剤（例えば、テトラキス（２，４−ジ−ｔ−ブチル）−４，４′−ビフェニレンジホスフォナイトなど）などが含まれる。リン系安定剤は、通常、分岐Ｃ3-6アルキルフェニル基（特に、ｔ−ブチルフェニル基）を有している。
【０３７０】
ヒドロキノン系酸化防止剤には、例えば、２，５−ジ−ｔ−ブチルヒドロキノンなどが含まれ、キノリン系酸化防止剤には、例えば、６−エトキシ−２，２，４−トリメチル−１，２−ジヒドロキノリンなどが含まれ、イオウ系酸化防止剤には、例えば、ジラウリルチオジプロピオネート、ジステアリルチオジプロピオネートなどが含まれる。
【０３７１】
これらの酸化防止剤は単独で又は二種以上使用できる。酸化防止剤の含有量は、例えば、難燃性樹脂組成物中、樹脂０．０１〜５重量％、好ましくは０．０５〜３重量％、特に０．１〜２重量％程度の範囲から選択できる。
【０３７２】
さらに、本発明の難燃性樹脂組成物は、フッ素系樹脂などのドリッピング防止剤を添加してもよい。ドリッピング防止剤により、燃焼時の火種及び融液の滴下（ドリップ）を抑制できる。フッ素系樹脂には、テトラフルオロエチレン、クロロトリフルオロエチレン、ビニリデンフルオライド、ヘキサフルオロプロピレン、パーフルオロアルキルビニルエーテルなどのフッ素含有モノマーの単独又は共重合体；前記フッ素含有モノマーと、エチレン、プロピレン、アクリレートなどの共重合性モノマーとの共重合体が含まれる。このようなフッ素系樹脂としては、例えば、ポリテトラフルオロエチレン、ポリクロロトリフルオロエチレン、ポリビニリデンフルオライドなどの単独重合体；テトラフルオロエチレン−ヘキサフルオロプロピレン共重合体、テトラフルオロエチレン−パーフルオロアルキルビニルエーテル共重合体、エチレン−テトラフルオロエチレン共重合体、エチレン−クロロトリフルオロエチレン共重合体などの共重合体が例示される。これらのフッ素樹脂は、一種で又は二種以上組み合わせて使用できる。
【０３７３】
前記フッ素系樹脂は、粒子状で使用してもよく、平均粒径は、例えば、１０〜５０００μｍ程度、好ましくは１００〜１０００μｍ程度、さらに好ましくは１００〜７００μｍ程度であってもよい。
【０３７４】
フッ素系樹脂の含有量は、例えば、難燃性樹脂組成物中、０．０１〜１８重量％程度、好ましくは０．１〜５重量％程度、さらに好ましくは０．１〜３重量％程度である。
【０３７５】
さらに、本発明の難燃性樹脂組成物は、目的に応じて他の添加剤を含んでいてもよい。他の添加剤としては、安定剤（紫外線吸収剤、耐熱安定剤、耐候安定剤など）、滑剤、離型剤、着色剤、可塑剤、核剤、衝撃改良剤、摺動剤、発泡剤、反応性高分子改質剤（エチレン−（メタ）アクリル酸エステル−グリシジル（メタ）アクリル酸エステル共重合体（エチレン−メタアクリレート−グリシジルメタクリレート共重合体、エチレン−エチルアクリレート−グリシジルメタクリレート共重合体など）、エポキシ変性ポリスチレン（ＥＧＭＡ−ｇ−ＰＳ４など）など）が挙げられる。
【０３７６】
［充填剤］
本発明の難燃性樹脂組成物は、機械的強度、剛性、耐熱性及び電気的性質などをさらに向上させるため、充填剤により改質されていてもよい。充填剤には、繊維状充填剤、非繊維充填剤（板状充填剤、粉粒状充填剤など）が含まれる。
【０３７７】
繊維状充填剤としては、ガラス繊維、アスベスト繊維、カーボン繊維、シリカ繊維、繊維状ウォラストナイト、シリカ・アルミナ繊維、ジルコニア繊維、チタン酸カリウム繊維、金属繊維、高融点有機質繊維（例えば、脂肪族又は芳香族ポリアミド、芳香族ポリエステル、フッ素樹脂、ポリアクリロニトリルなどのアクリル樹脂など）などが例示できる。
【０３７８】
非繊維状充填剤のうち、板状（層状）充填剤には、例えば、カオリン、タルク、ガラスフレーク、マイカ、グラファイト、各種金属箔、層状リン酸塩（リン酸ジルコニウム、リン酸チタン等）などが例示できる。
【０３７９】
粉粒状又は無定形状充填剤には、カーボンブラック、ホワイトカーボン、炭化ケイ素、シリカ、石英粉末、ガラスビーズ、ガラス粉、ミルドファイバー（ミルドガラスファイバーなど）、ケイ酸塩（ケイ酸カルシウム、ケイ酸アルミニウム、クレー、ケイ藻土等）、金属酸化物（酸化鉄、酸化チタン、酸化亜鉛、アルミナ等）、金属の炭酸塩（炭酸カルシウム、炭酸マグネシウム等）、金属の硫酸塩（硫酸カルシウム、硫酸バリウム等）、金属粉末が含まれる。
【０３８０】
好ましい繊維状充填剤としては、ガラス繊維、カーボン繊維が挙げられ、好ましい非繊維状充填剤としては、粉粒状又は板状充填剤、特に、ガラスビーズ、ミルドファイバー、カオリン、タルク、マイカ、及びガラスフレークが挙げられる。
【０３８１】
また、特に好ましい充填剤には、ガラス繊維、例えば、高い強度・剛性を有するガラス繊維（チョップドストランドなど）が含まれる。
【０３８２】
充填剤を用いる場合、難燃性樹脂組成物中の充填剤の割合は、例えば、１〜６０重量％程度、好ましくは１〜５０重量％程度、さらに好ましくは１〜４５重量％程度である。
【０３８３】
これらの充填剤の使用に当たっては、必要ならば、収束剤又は表面処理剤を使用することが望ましい。このような収束剤又は表面処理剤としては、官能性化合物が含まれる。前記官能性化合物としては、例えば、エポキシ系化合物、シラン系化合物、チタネート系化合物、好ましくはエポキシ系化合物、特にビスフェノールＡ型エポキシ樹脂、ノボラック型エポキシ樹脂などが挙げられる。
【０３８４】
充填剤は、前記収束剤又は表面処理剤により、収束処理又は表面処理されていてもよい。処理の時期については、充填剤の添加と同時に処理してもよく、添加前に予め処理してもよい。
【０３８５】
また、併用される官能性表面処理剤又は収束剤の使用量は、充填剤に対して５重量％以下、好ましくは０．０５〜２重量％程度である。
【０３８６】
本発明の難燃剤は、燃焼時に樹脂表面の炭化を促進するためか、樹脂を高度に難燃化できる。また、特定の有機リン化合物と、特定の難燃助剤とを組み合わせることにより、少量であってもベース樹脂を効果的に難燃化でき、ブリードアウトや耐熱性を低下させることもない。
【０３８７】
［難燃性樹脂組成物の製造方法］
本発明の難燃性樹脂組成物は、粉粒体混合物や溶融混合物であってもよく、ベース樹脂と、難燃剤と、難燃助剤と、必要によりドリッピング防止剤や他の添加剤などとを慣用の方法で混合することにより調製できる。例えば、（１）各成分を混合して、一軸又は二軸の押出機により混練し押出してペレットを調製した後、成形する方法、（２）一旦、組成の異なるペレット（マスターバッチ）を調製し、そのペレットを所定量混合（希釈）して成形に供し、所定の組成の成形品を得る方法、（３）成形機に各成分の１又は２以上を直接仕込む方法などが採用できる。さらに、押出機によるペレットの製造方法としては、（１）脆性充填剤（ガラス系充填剤など）を除く成分を先に溶融混合した後に、脆性充填剤成分を混合する製造方法、（２）リン系化合物及び脆性充填剤を除く成分を先に溶融混合した後に、脆性充填剤及びリン系化合物を（同じフィード位置で）同時混合する製造方法、（３）リン系化合物及び脆性充填剤を除く成分を先に溶融混合した後に、脆性充填剤及びリン系化合物を（別々のフィード位置で）順次混合する製造方法等が採用できる。この押出機によるペレット製造において、少量の芳香族化合物やハロゲン化合物（ベンゼン、トルエン、キシレン、クロロベンゼン、トリクロロベンゼン、クロロホルム、トリクロロエチレンなど）を分散助剤として押出時に配合してもよい。この分散助剤は押出機のベント口から混練樹脂より除去される。また、成形品に用いられる組成物の調製において、ベース樹脂の粉粒体（例えば、ポリエステル系樹脂の一部又は全部を粉砕した粉粒体）と、他の成分（難燃剤など）とを混合して溶融混練すると、他の成分の分散を向上させるのに有利である。
【０３８８】
なお、ハンドリングの観点から、非樹脂状成分（特定の有機リン化合物、リン系化合物、窒素含有化合物、無機金属系化合物、硫黄含有化合物、ケイ素含有化合物など）と、樹脂状成分（ベース樹脂、芳香族樹脂など）とを一旦溶融混合することにより、マスターバッチを調製すると便利である。特に、赤リンを併用する場合、マスターバッチを調製する場合が多い。また、樹脂状成分でマスターバッチを構成する場合、ベース樹脂の一部をマスターバッチに用いることが多い。
【０３８９】
マスターバッチには、例えば、（ａ）ベース樹脂の一部と非樹脂状成分とで構成されたマスターバッチ、（ｂ）芳香族樹脂と非樹脂状成分とで構成されたマスターバッチ、（ｃ）芳香族樹脂と樹脂状難燃剤と非樹脂状成分とで構成されたマスターバッチ、（ｄ）ベース樹脂の一部と芳香族樹脂と非樹脂状成分とで構成されたマスターバッチ、（ｅ）ベース樹脂の一部と樹脂状成分と非樹脂状成分とで構成されたマスターバッチ、（ｆ）ベース樹脂の一部と芳香族樹脂と樹脂状成分と非樹脂状成分とで構成されたマスターバッチなどが挙げられる。
【０３９０】
なお、前記マスターバッチは、必要に応じて、種々の添加剤、例えば、フッ素系樹脂、酸化防止剤、リン系安定剤、充填剤などを含有していてもよい。
【０３９１】
このようにして得られたマスターバッチと、ベース樹脂と、必要に応じて、残りの成分とを溶融混合することにより、難燃性樹脂組成物を製造できる。
【０３９２】
また、本発明の難燃性樹脂組成物は、溶融混練し、押出成形、射出成形、圧縮成形などの慣用の方法により成形できる。
【産業上の利用可能性】
【０３９３】
本発明の樹脂組成物で形成された成形品は、難燃性および成形加工性に優れているため、種々の用途に使用できる。例えば、電気・電子部品、機械機構部品、オフィスオートメーション（ＯＡ）機器部品、家電機器部品、自動車部品、機械機構部品、包装材料やケースなどに好適に用いることができる。
【実施例】
【０３９４】
以下に、実施例に基づいて本発明をより詳細に説明するが、本発明はこれらの実施例によって限定されるものではない。
【０３９５】
尚、下記の試験により樹脂組成物の難燃性とブルーミング性を評価した。
（燃焼性試験）
ＵＬ９４に準拠して、試験片の厚み１．６ｍｍで燃焼性を評価した。
（ブルーミング性の評価）
１．６ｍｍの燃焼試験片を１５０℃で５時間加熱し、試験片表面の染み出し状態を目視観察し、以下の判断基準によりブルーミング性を評価した。
【０３９６】
〇：染み出しが全く見られない
△：若干の染み出しが見られる
×：著しい染み出しが見られる。
【０３９７】
［ベース樹脂  Ａ］
Ａ−１：ポリブチレンテレフタレート［ジュラネックス、固有粘度＝０．８３、ポリプラスチックス（株）製］
Ａ−２：ポリスチレン［トーヨースチロールＧ１９、東洋スチレン（株）製］
Ａ−３：アクリロニトリル−スチレン共重合体［セビアンＪＤ、ダイセル化学工業（株）製］
Ａ−４：ポリエチレンテレフタレート［ベルペットＥＦＧ１０、カネボウ合繊（株）製］
Ａ−５：１２ｍｏｌ％イソフタル酸変性ポリブチレンテレフタレートコポリマー［固有粘度＝１．０］
Ａ−６：ポリカーボネート［パンライトＬ１２２５、帝人化成（株）製］
Ａ−７：アクリロニトリル−ブタジエン−スチレン共重合体［セビアンＤＰ６１１、ダイセル化学工業（株）製］
Ａ−８：液晶性ポリエステル［ロッドランＬＣ３０００、ユニチカ（株）製］
Ａ−９：液晶性ポリエステル［ベクトラＡ９５０、ポリプラスチックス（株）製］
Ａ−１０：ポリ（２，６−ジメチル−１，４−フェニレン）オキシド［ＰＰＥポリマーＹＰＸ−１００Ｆ、三菱ガス化学（株）製］
Ａ−１１：ナイロン−６［ＵＢＥナイロン６、宇部興産（株）製］
Ａ−１２：ポリトリメチレンテレフタレート［固有粘度＝１．０］。
【０３９８】
［難燃剤  Ｂ］
Ｂ−１：１０−（２，５−ジヒドロキシフェニル）−１０Ｈ−９−オキサ−１０−ホスファフェナントレン−１０−オキシド
Ｂ−２：１０−（２，７−ジヒドロキシナフチル）−１０Ｈ−９−オキサ−１０−ホスファフェナントレン−１０−オキシド
Ｂ−３：ジフェニルホスホニル−１，４−ハイドロキノン
Ｂ−４：シクロオクチレンホスホニルハイドロキノン［１’，４’−シクロオクチレンホスホニル−１，４−ハイドロキノンと１’，５’−シクロオクチレンホスホニル−１，４−ハイドロキノンとの混合物］
Ｂ−５：１，４−ビス［（９，１０−ジヒドロ−９−オキサ−１０−オキシド−１０−ホスファフェナントレン−１０−イル）メチル］ベンゼン
Ｂ−６：含リンポリアリレート［化合物Ｂ−１のジアセテートとテレフタル酸／イソフタル酸（モル比：５０／５０）から重縮合反応により調製した含リンポリアリレート］
Ｂ−７：Ｎ，Ｎ’−ビス［（９，１０−ジヒドロ−９−オキサ−１０−オキシド−１０−ホスファフェナントレン−１０−イル）メチル］ベンゾグアナミン［ＨＣＡ−ＢＧ、三光（株）製］
Ｂ−８：［（９，１０−ジヒドロ−９−オキサ−１０−オキシド−１０−ホスファフェナントレン−１０−イル）メチル］ベンゼン［ＢＣＡ（１０−ベンジル−９，１０−ジヒドロ−９−オキサ−１０−ホスファフェナントレン−１０−オキシド）、三光（株）製］
Ｂ−９：１，４−ビス［（シクロオクチレンホスホニル）メチル］ベンゼン（１，４−ビス［（１’，４’−シクロオクチレンホスホニル）メチル］ベンゼンと１，４−ビス［（１’，５’−シクロオクチレンホスホニル）メチル］ベンゼンとの混合物）
Ｂ−１０：［（シクロオクチレンホスホニル）メチル］ベンゼン（［（１，４−シクロオクチレンホスホニル）メチル］ベンゼンと［（１，５−シクロオクチレンホスホニル）メチル］ベンゼンとの混合物）。
【０３９９】
［難燃剤  Ｂ（比較例で用いた有機リン化合物）］
Ｂ−１１：９，１０−ジヒドロ−９−オキサ−１０−ホスファフェナントレン−１０−オキシド
Ｂ−１２：レゾルシノールビス（ジフェニルホスフェート）。
【０４００】
［難燃助剤  Ｃ］
［リン含有化合物  Ｃ１］
Ｃ１−１：赤燐［ノーバエクセル１４０、燐化学工業（株）製］
Ｃ１−２：エチルメチルホスフィン酸アルミニウム［特開平１１−６０９２４号公報の実施例に準じて調製した。］
Ｃ１−３：レゾルシノールビス（ジ−２，６−キシリルホスフェート）
Ｃ１−４：１，４−ピペラジンジイルテトラ−２，６−キシリルホスフェート［Ｎ，Ｎ′−ビス（ジ−２，６−キシリルオキシホスフィニル）ピペラジン］
Ｃ１−５：ポリフェノキシホスファゼン。
【０４０１】
［芳香族樹脂  Ｃ２］
Ｃ２−１：ポリカーボネート［ユーピロンＳ３０００、三菱ガス化学（株）製］
Ｃ２−２：ポリアリレート［ポリアリレートＵ１００、ユニチカ（株）製］
Ｃ２−３：ナイロンＭＸＤ６［レニー６００２、三菱エンジニアリングプラスチックス（株）製］
Ｃ２−４：ポリ（２，６−ジメチル−１，４−フェニレン）オキシド［ＰＰＥポリマーＹＰＸ−１００Ｆ、三菱ガス化学（株）製］
Ｃ２−５：ノボラック型フェノール樹脂［ＰＲ−５３６４７、住友デュレズ（株）製］
Ｃ２−６：フェノールアラルキル樹脂［ミレックスＸＬ−２２５、三井化学（株）製］
Ｃ２−７：ポリ（１，４−フェニレン）スルフィド
Ｃ２−８：フェノキシ樹脂［フェノトートＹＰ−５０、東都化成（株）製］
Ｃ２−９：ビスフェノールＡ型エポキシ樹脂［エピコート１００４Ｋ、油化シェルエポキシ（株）製］
Ｃ２−１０：ポリｐ−ビニルフェノール［マルカリンカーＭＳ−１Ｐ、丸善石油化学（株）製］
Ｃ２−１１：フェノールノボラック型エポキシ樹脂［ＥＰＰＮ−２０１、日本化薬（株）製］。
【０４０２】
［窒素含有樹脂  Ｃ３］
Ｃ３−１：メラミンシアヌレート［ＭＣ６１０、日産化学工業（株）製］
Ｃ３−２：ポリリン酸メラム［ＰＭＰ２００、日産化学工業（株）製］
Ｃ３−３：ポリリン酸メラミン［Ｍｅｌａｐｕｒ２００、ＤＳＭ（株）製］
Ｃ３−４：硫酸メラミン［アピノン−９０１、（株）三和ケミカル製］
Ｃ３−５：５，５’−ビテトラゾールのピペラジン塩
Ｃ３−６：アセチレン尿素。
【０４０３】
［無機系金属化合物  Ｃ４］
Ｃ４−１：硼酸亜鉛［ＦｉｒｅＢｒａｋｅ  ＺＢ、ボラックス・ジャパン（株）製］
Ｃ４−２：無水リン酸一水素カルシウム［平均粒子径＝約３０μｍ、太平化学産業（株）製］
Ｃ４−３：水酸化マグネシウム［キスマ５Ｅ、協和化学工業（株）製］
Ｃ４−４：硼酸亜鉛［ＦｉｒｅＢｒａｋｅ  ４１５、ボラックス・ジャパン（株）製］。
【０４０４】
［硫黄含有化合物  Ｃ５］
Ｃ５−１：スルホン化ポリスチレンのナトリウム塩［ライオン（株）製］
［ケイ素含有化合物  Ｃ６］
Ｃ６−１：ゼオライト［ゼオラムＡ−３，東ソー（株）製］
Ｃ６−２：シリコーン樹脂［ＳｉパウダーＤＣ４−７０１５、東レ・ダウコーニングシリコーン（株）製］
Ｃ６−３：シリコーン樹脂［Ｘ−４０−９８０５、信越化学工業（株）製］。
【０４０５】
［酸化防止剤  Ｄ］
Ｄ−１：ペンタエリスリトール−テトラキス［３−（３，５−ジ−ｔ−ブチル−４−ヒドロキシフェニル）プロピオネート］［イルガノックス１０１０、チバガイギー（株）製］。
【０４０６】
［リン系安定剤  Ｅ］
Ｅ−１：ビス（２，６−ジ−ｔ−ブチル−４−メチルフェニル）ペンタエリスリトールジホスファイト［アデカスタブＰＥＰ３６、アデカアーガス（株）製］
Ｅ−２：テトラキス（２，４−ジ−ｔ−ブチルフェニル）−４，４′−ビフェニレンジホスホナイト［サンドスタブＰ−ＥＰＱ、サンド（株）製］。
【０４０７】
［ドリッピング防止剤  Ｆ］
Ｆ−１：ポリテトラフルオロエチレン
［充填剤  Ｇ］
Ｇ−１：直径１０μｍ、長さ３ｍｍのガラスチョップドストランド
Ｇ−２：タルク［タルク３Ａ、日本タルク（株）製］。
【０４０８】
実施例１〜３、参考例４〜９、実施例１０〜５３、参考例５４〜５５、実施例５６〜６７、参考例６８〜８０、実施例８１〜９０及び比較例１〜４６
上記成分を表１〜表１１の割合（重量部）で混合し、小型混練機［東洋精機（株）製］により樹脂組成物を調製した。この樹脂組成物をプレス成形により試験用成形品を作製し、特性を評価した。
結果を表１〜表１１に示す。
【０４０９】
【表１】
0004673626.tif 000028
【０４１０】
【表２】
0004673626.tif 000029
【０４１１】
【表３】
0004673626.tif 000030
【０４１２】
【表４】
0004673626.tif 000031
【０４１３】
【表５】
0004673626.tif 000032
【０４１４】
【表６】
0004673626.tif 000033
【０４１５】
【表７】
0004673626.tif 000034
【０４１６】
【表８】
0004673626.tif 000035
【０４１７】
【表９】
0004673626.tif 000036
【０４１８】
【表１０】
0004673626.tif 000037
【０４１９】
【表１１】
0004673626.tif 000038